(57)【要約】      （修正有）【課題】吐出安定性に優れるとともに、コントラスト比に優れた画像表示を行うことができ、各部位での色むら、濃度むらが抑制され、個体間での特性の均一性に優れたカラーフィルターの製造に好適に用いることができる、インクジェット方式のカラーフィルター用インクを提供すること。【解決手段】本発明のカラーフィルター用インクは、インクジェット方式によるカラーフィルターの製造に用いられるものであり、樹脂材料と着色剤と着色剤が溶解および／または分散する成分ａおよび該成分ａよりも高沸点であり、かつ樹脂材料との相溶性が成分ａよりも高い成分ｂとを含み、前記樹脂材料は、式（１７）で表わされる重合体Ｗを含むものである。2010164732.tif 000074【選択図】なし【特許請求の範囲】
【請求項１】
インクジェット方式によるカラーフィルターの製造に用いられるカラーフィルター用イ
ンクであって、
着色剤と、樹脂材料と、当該樹脂材料を溶解する溶媒とを含み、
前記溶媒は、成分ａと、成分ａよりも沸点の高い成分ｂとを含み、
前記樹脂材料は、下記式（１）で表される単量体成分ｗ１と下記式（２）で表される単
量体成分ｗ２と下記式（３）で表される単量体成分ｗ３と下記式（４）で表される単量体
成分ｗ４とを含む重合体Ｗ、下記式（５）で表される単量体成分ｚ１と下記式（６）で表
される単量体成分ｚ２と下記式（７）で表される単量体成分ｚ３とを含む重合体Ｚのうち
の少なくとも一方を含むものであり、
前記樹脂材料の溶解度パラメータをＳＰ（Ｒ）[(cal/cm3)1/2]、前記成分ａの溶解度パ
ラメータをＳＰ（ａ）[(cal/cm3)1/2]、前記成分ｂの溶解度パラメータをＳＰ（ｂ）[(ca
l/cm3)1/2]としたとき、｜ＳＰ（Ｒ）−ＳＰ（ｂ）｜≦｜ＳＰ（Ｒ）−ＳＰ（ａ）｜の関
係を満足することを特徴とするカラーフィルター用インク。
【化１】
2010164732.tif 000054
【化２】
2010164732.tif 000055
【化３】
2010164732.tif 000056
【化４】
2010164732.tif 000057
【化５】
2010164732.tif 000058
【化６】
2010164732.tif 000059
【化７】
2010164732.tif 000060
【請求項２】
前記樹脂材料は前記重合体Ｗを含むものであり、
前記重合体Ｗを構成する全成分に占める前記単量体成分ｗ１の含有率が、２５〜７５ｗ
ｔ％であり、
前記重合体Ｗを構成する全成分に占める前記単量体成分ｗ２の含有率が、２〜２５ｗｔ
％であり、
前記重合体Ｗを構成する全成分に占める前記単量体成分ｗ３の含有率が、５〜５０ｗｔ
％であり、
前記重合体Ｗを構成する全成分に占める前記単量体成分ｗ４の含有率が、３〜４０ｗｔ
％である請求項１に記載のカラーフィルター用インク。
【請求項３】
前記樹脂材料は前記重合体Ｚを含むものであり、
前記重合体Ｚを構成する全成分に占める前記単量体成分ｚ１の含有率が、５０〜９５ｗ
ｔ％であり、
前記重合体Ｚを構成する全成分に占める前記単量体成分ｚ２の含有率が、３〜３５ｗｔ
％であり、
前記重合体Ｚを構成する全成分に占める前記単量体成分ｚ３の含有率が、３〜３５ｗｔ
％である請求項１または２に記載のカラーフィルター用インク。
【請求項４】
カラーフィルター用インク中に含まれる前記樹脂材料、前記成分ａ、および前記成分ｂ
は、０．９≦｜ＳＰ（Ｒ）−ＳＰ（ａ）｜≦３．０、および｜ＳＰ（Ｒ）−ＳＰ（ｂ）｜
≦０．８の関係を満足する請求項１ないし３のいずれかに記載のカラーフィルター用イン
ク。
【請求項５】
大気圧下における前記成分ａの沸点をＴbp（ａ）［℃］、大気圧下における前記成分ｂ
の沸点をＴbp（ｂ）[℃]としたとき、１０≦Ｔbp（ｂ）−Ｔbp（ａ）≦７０である請求項
１ないし４のいずれかに記載のカラーフィルター用インク。
【請求項６】
カラーフィルター用インク中における前記成分ａの含有率をＣa［ｗｔ％］、前記成分
ｂの含有率をＣb［ｗｔ％］としたとき、２≦Ｃa／Ｃb≦３０である請求項１ないし５の
いずれかに記載のカラーフィルター用インク。
【請求項７】
前記成分ｂは、２５℃における粘度が、３．５〜４００ｍＰａ・ｓであるグリコール縮
合物、グリコール縮合物のアルキルエーテルのうちの少なくとも一方を含むものである請
求項１ないし６のいずれかに記載のカラーフィルター用インク。
【請求項８】
前記樹脂材料は、さらに、下記式（８）で表される単量体成分ｘ１と下記式（９）で表
される単量体成分ｘ２と下記式（１０）で表される単量体成分ｘ３と下記式（１１）で表
される単量体成分ｘ４とを含む重合体Ｘを含むものである請求項１ないし７のいずれかに
記載のカラーフィルター用インク。
【化８】
2010164732.tif 000061
【化９】
2010164732.tif 000062
【化１０】
2010164732.tif 000063
【化１１】
2010164732.tif 000064
【請求項９】
前記樹脂材料は、さらに、下記式（１２）で表される単量体成分ｙ１と下記式（１３）
で表される単量体成分ｙ２とを含む重合体Ｙを含むものである請求項１ないし８のいずれ
かに記載のカラーフィルター用インク。
【化１２】
2010164732.tif 000065
【化１３】
2010164732.tif 000066
【請求項１０】
異なる複数色のカラーフィルター用インクを備えるカラーフィルター用インクセットで
あって、
前記カラーフィルター用インクとして、請求項１ないし９のいずれかに記載のカラーフ
ィルター用インクを備えることを特徴とするカラーフィルター用インクセット。
【請求項１１】
インクジェット方式によるカラーフィルターの製造に用いられ、顔料と樹脂材料と当該
樹脂材料を溶解する溶媒とを含むカラーフィルター用インクの製造方法であって、
重合体が溶解した重合体溶液を調製する重合体溶液調製工程と、
前記重合体溶液に顔料を添加し、ビーズミルを用いて微分散処理を行い、顔料分散体を
得る微分散工程とを有し、
前記溶媒は、成分ａと、成分ａよりも沸点の高い成分ｂとを有し、
前記重合体は、下記式（１）で表される単量体成分ｗ１と下記式（２）で表される単量
体成分ｗ２と下記式（３）で表される単量体成分ｗ３と下記式（４）で表される単量体成
分ｗ４とを含む重合体Ｗ、下記式（５）で表される単量体成分ｚ１と下記式（６）で表さ
れる単量体成分ｚ２と下記式（７）で表される単量体成分ｚ３とを含む重合体Ｚのうちの
少なくとも一方を含むものであり、
前記重合体の溶解度パラメータをＳＰ（Ｒ）[(cal/cm3)1/2]、前記成分ａの溶解度パラ
メータをＳＰ（ａ）[(cal/cm3)1/2]、前記成分ｂの溶解度パラメータをＳＰ（ｂ）[(cal/
cm3)1/2]としたとき、｜ＳＰ（Ｒ）−ＳＰ（ｂ）｜≦｜ＳＰ（Ｒ）−ＳＰ（ａ）｜の関係
を満足することを特徴とするカラーフィルター用インクの製造方法。
【化１４】
2010164732.tif 000067
【化１５】
2010164732.tif 000068
【化１６】
2010164732.tif 000069
【化１７】
2010164732.tif 000070
【化１８】
2010164732.tif 000071
【化１９】
2010164732.tif 000072
【化２０】
2010164732.tif 000073
【請求項１２】
請求項１ないし９のいずれかに記載のカラーフィルター用インクを用いて製造されたこ
とを特徴とするカラーフィルター。
【請求項１３】
請求項１０に記載のカラーフィルター用インクセットを用いて製造されたことを特徴と
するカラーフィルター。
【請求項１４】
請求項１２または１３に記載のカラーフィルターを備えたことを特徴とする画像表示装
置。
【請求項１５】
画像表示装置は、液晶パネルである請求項１４に記載の画像表示装置。
【請求項１６】
請求項１４または１５に記載の画像表示装置を備えたことを特徴とする電子機器。
【発明の詳細な説明】
【技術分野】
【０００１】
本発明は、カラーフィルター用インク、カラーフィルター用インクセット、カラーフィ
ルター用インクの製造方法、カラーフィルター、画像表示装置、および、電子機器に関す
る。
【背景技術】
【０００２】
カラー表示を行う液晶表示装置（ＬＣＤ）等には、一般に、カラーフィルターが用いら
れている。
カラーフィルターは、従来、着色剤、感光性樹脂、官能性モノマー、重合開始剤等を含
む材料（着色層形成用組成物）で構成された塗膜を基板上に形成し、その後、フォトマス
クを介して光を照射する感光処理、現像処理等を行う、いわゆるフォトリソグラフィー法
を用いて製造されてきた。このような方法では、通常、基板のほぼ全面に、各色に対応す
る塗膜を形成し、その一部のみを硬化させ、それ以外の大部分を除去するという操作を繰
り返すことにより、各色が重なり合わないようにカラーフィルターを製造する。このため
、カラーフィルターの製造において形成される塗膜は、最終的に得られるカラーフィルタ
ーには、その一部のみが着色層として残存するのみで、その大部分が製造工程において除
去されることとなる。このため、カラーフィルターの製造コストが上昇するばかりでなく
、省資源の観点からも好ましくない。
【０００３】
一方、近年、インクジェットヘッド（液滴吐出ヘッド）を用いて、カラーフィルターの
着色層を形成する方法が提案されている（例えば、特許文献１参照）。このようなインク
ジェットヘッドを用いたカラーフィルターの製造方法では、特許文献１に記載されている
ように、各色のインクが混色するのを防止するための隔壁（バンク）が設けられた基板上
に、インクを吐出、乾燥させることにより各色の着色部で構成された着色層を形成する。
このような方法では、着色層形成用の材料（着色層形成用組成物）の液滴の吐出位置等の
制御が容易で、着色層形成用組成物の無駄を少なくすることができるため、環境への負荷
を低減することができ、また、製造コストも抑制することができる。
【０００４】
しかしながら、特許文献１に記載されたような製造方法では、形成される各着色部の厚
さにばらつきが生じるという問題が生じることがあった。このような問題が生じると、着
色部の各部位において、色むら、濃度むらが発生してしまい、結果として、カラーフィル
ターの各部位での色むら、濃度むら等が発生してしまう。また、製造される多数のカラー
フィルター間での特性（特に、コントラスト比、色再現域等の色特性）にばらつきを生じ
、カラーフィルターの信頼性は低いものとなってしまう。特に、大型の液晶表示装置用の
カラーフィルターを製造する際に、このような問題は顕著なものであった。
【０００５】
【特許文献１】特開２００２−３７２６１３号公報
【発明の開示】
【発明が解決しようとする課題】
【０００６】
本発明の目的は、吐出安定性に優れるとともに、コントラスト比に優れた画像表示を行
うことができ、各部位での色むら、濃度むらが抑制され、個体間での特性の均一性に優れ
たカラーフィルターの製造に好適に用いることのできるインクジェット方式のカラーフィ
ルター用インクを提供すること、かかるカラーフィルター用インクを備えたカラーフィル
ター用インクセットを提供すること、かかるカラーフィルター用インクの製造方法を提供
すること、コントラスト比に優れた画像表示を行うことができ、各部位での色むら、濃度
むらが抑制され、個体間での特性の均一性に優れたカラーフィルターを提供すること、ま
た、該カラーフィルターを備えた画像表示装置、電子機器を提供することにある。
【課題を解決するための手段】
【０００７】
このような目的は下記の本発明により達成される。
本発明のカラーフィルター用インクは、インクジェット方式によるカラーフィルターの
製造に用いられるカラーフィルター用インクであって、
着色剤と、樹脂材料と、当該樹脂材料を溶解する溶媒とを含み、
前記溶媒は、成分ａと、成分ａよりも沸点の高い成分ｂとを含み、
前記樹脂材料は、下記式（１）で表される単量体成分ｗ１と下記式（２）で表される単
量体成分ｗ２と下記式（３）で表される単量体成分ｗ３と下記式（４）で表される単量体
成分ｗ４とを含む重合体Ｗ、下記式（５）で表される単量体成分ｚ１と下記式（６）で表
される単量体成分ｚ２と下記式（７）で表される単量体成分ｚ３とを含む重合体Ｚのうち
の少なくとも一方を含むものであり、
前記樹脂材料の溶解度パラメータをＳＰ（Ｒ）[(cal/cm3)1/2]、前記成分ａの溶解度パ
ラメータをＳＰ（ａ）[(cal/cm3)1/2]、前記成分ｂの溶解度パラメータをＳＰ（ｂ）[(ca
l/cm3)1/2]としたとき、｜ＳＰ（Ｒ）−ＳＰ（ｂ）｜≦｜ＳＰ（Ｒ）−ＳＰ（ａ）｜の関
係を満足することを特徴とする。
【化１】
2010164732.tif 000002
【化２】
2010164732.tif 000003
【化３】
2010164732.tif 000004
【化４】
2010164732.tif 000005
【化５】
2010164732.tif 000006
【化６】
2010164732.tif 000007
【化７】
2010164732.tif 000008
これにより、吐出安定性に優れるとともに、コントラスト比に優れた画像表示を行うこ
とができ、各部位での色むら、濃度むらが抑制され、個体間での特性の均一性に優れたカ
ラーフィルターの製造に好適に用いることのできるインクジェット方式のカラーフィルタ
ー用インクを提供することができる。
【０００８】
本発明のカラーフィルター用インクでは、前記樹脂材料は前記重合体Ｗを含むものであ
り、
前記重合体Ｗを構成する全成分に占める前記単量体成分ｗ１の含有率が、２５〜７５ｗ
ｔ％であり、
前記重合体Ｗを構成する全成分に占める前記単量体成分ｗ２の含有率が、２〜２５ｗｔ
％であり、
前記重合体Ｗを構成する全成分に占める前記単量体成分ｗ３の含有率が、５〜５０ｗｔ
％であり、
前記重合体Ｗを構成する全成分に占める前記単量体成分ｗ４の含有率が、３〜４０ｗｔ
％であることが好ましい。
このような樹脂材料が含まれることにより、ヘッドからのインクの吐出安定性が特に優
れたものとなる。また、形成される着色部は、着色剤がより均一に分散したものとなると
ともに、硬度、カラーフィルター基板との密着性に特に優れたものとなる。
【０００９】
本発明のカラーフィルター用インクでは、前記樹脂材料は前記重合体Ｚを含むものであ
り、
前記重合体Ｚを構成する全成分に占める前記単量体成分ｚ１の含有率が、５０〜９５ｗ
ｔ％であり、
前記重合体Ｚを構成する全成分に占める前記単量体成分ｚ２の含有率が、３〜３５ｗｔ
％であり、
前記重合体Ｚを構成する全成分に占める前記単量体成分ｚ３の含有率が、３〜３５ｗｔ
％であることが好ましい。
このような樹脂材料が含まれることにより、ヘッドからのインクの吐出安定性が特に優
れたものとなる。また、形成される着色部は、着色剤がより均一に分散したものとなると
ともに、硬度、カラーフィルター基板との密着性に特に優れたものとなる。
【００１０】
本発明のカラーフィルター用インクでは、カラーフィルター用インク中に含まれる前記
樹脂材料、前記成分ａ、および前記成分ｂは、０．９≦｜ＳＰ（Ｒ）−ＳＰ（ａ）｜≦３
．０、および｜ＳＰ（Ｒ）−ＳＰ（ｂ）｜≦０．８の関係を満足することが好ましい。
これにより、液滴吐出ヘッドからのインクの吐出安定性が特に優れたものとなり、形成
される各着色部の厚さはより均一なものとなる。また、形成される着色部は、その表面が
確実に平坦化されたものとなる。その結果、製造されるカラーフィルターは、コントラス
ト比に特に優れた画像表示を行うことができるとともに、各部位での色むら、濃度むら等
をより効果的に抑制することができ、個体間での特性の均一性を特に優れたものとするこ
とができる。
【００１１】
本発明のカラーフィルター用インクでは、大気圧下における前記成分ａの沸点をＴbp（
ａ）［℃］、大気圧下における前記成分ｂの沸点をＴbp（ｂ）[℃]としたとき、１０≦Ｔ
bp（ｂ）−Ｔbp（ａ）≦７０であることが好ましい。
これにより、製造されるカラーフィルターは、コントラスト比に特に優れた画像表示を
行うことができるとともに、各部位での色むら、濃度むら等をより効果的に抑制すること
ができ、個体間での特性の均一性を特に優れたものとすることができる。
【００１２】
本発明のカラーフィルター用インクでは、カラーフィルター用インク中における前記成
分ａの含有率をＣa［ｗｔ％］、前記成分ｂの含有率をＣb［ｗｔ％］としたとき、２≦Ｃ
a／Ｃb≦３０であることが好ましい。
これにより、液滴吐出ヘッドより吐出される各インクの吐出量がより安定化するととも
に、形成される各着色部の厚さはより均一なものとなる。その結果、製造されるカラーフ
ィルターの各部位での色むら、濃度むら等をより効果的に抑制することができるとともに
、個体間での特性の均一性を特に優れたものとすることができる。
【００１３】
本発明のカラーフィルター用インクでは、前記成分ｂは、２５℃における粘度が、３．
５〜４００ｍＰａ・ｓであるグリコール縮合物、グリコール縮合物のアルキルエーテルの
うちの少なくとも一方を含むものであることが好ましい。
このような成分ｂは、樹脂材料中を構成する重合体Ｗおよび／または重合体Ｚとの親和
性に特に優れたものである。そのため、着色部形成時にインクの固形分濃度が高くなった
際にも、樹脂材料が析出、凝集するのがより確実に防止される。また、このような成分ｂ
は、重合体Ｗおよび／または重合体Ｚに取り込まれ易く、インクを乾燥する過程で、成分
ｂの蒸発する速度が緩やかになる。その結果、形成される着色部中に気泡が含まれるのが
確実に防止されるとともに、着色部表面の平坦性が特に優れたものとなる。
【００１４】
本発明のカラーフィルター用インクでは、前記樹脂材料は、さらに、下記式（８）で表
される単量体成分ｘ１と下記式（９）で表される単量体成分ｘ２と下記式（１０）で表さ
れる単量体成分ｘ３と下記式（１１）で表される単量体成分ｘ４とを含む重合体Ｘを含む
ものであることが好ましい。
【化８】
2010164732.tif 000009
【化９】
2010164732.tif 000010
【化１０】
2010164732.tif 000011
【化１１】
2010164732.tif 000012
これにより、インクの吐出安定性はさらに優れたものとなるとともに、形成される着色
部は、その表面が確実に平坦化されるとともに、耐久性に優れたものとなる。
【００１５】
本発明のカラーフィルター用インクでは、前記樹脂材料は、さらに、下記式（１２）で
表される単量体成分ｙ１と下記式（１３）で表される単量体成分ｙ２とを含む重合体Ｙを
含むものであることが好ましい。
【化１２】
2010164732.tif 000013
【化１３】
2010164732.tif 000014
これにより、インクの吐出安定性はさらに優れたものとなるとともに、形成される着色
部は、その表面が確実に平坦化されるとともに、耐久性に優れたものとなる。
【００１６】
本発明のカラーフィルター用インクセットは、異なる複数色のカラーフィルター用イン
クを備えるカラーフィルター用インクセットであって、
前記カラーフィルター用インクとして、本発明のカラーフィルター用インクを備えるこ
とを特徴とする。
これにより、吐出安定性に優れるとともに、コントラスト比に優れた画像表示を行うこ
とができ、各部位での色むら、濃度むらが抑制され、個体間での特性の均一性に優れたカ
ラーフィルターの製造に好適に用いることのできるインクジェット方式のカラーフィルタ
ー用インクセットを提供することができる。
【００１７】
本発明のカラーフィルター用インクの製造方法は、インクジェット方式によるカラーフ
ィルターの製造に用いられ、顔料と樹脂材料と当該樹脂材料を溶解する溶媒とを含むカラ
ーフィルター用インクの製造方法であって、
重合体が溶解した重合体溶液を調製する重合体溶液調製工程と、
前記重合体溶液に顔料を添加し、ビーズミルを用いて微分散処理を行い、顔料分散体を
得る微分散工程とを有し、
前記溶媒は、成分ａと、成分ａよりも沸点の高い成分ｂとを有し、
前記重合体は、下記式（１）で表される単量体成分ｗ１と下記式（２）で表される単量
体成分ｗ２と下記式（３）で表される単量体成分ｗ３と下記式（４）で表される単量体成
分ｗ４とを含む重合体Ｗ、下記式（５）で表される単量体成分ｚ１と下記式（６）で表さ
れる単量体成分ｚ２と下記式（７）で表される単量体成分ｚ３とを含む重合体Ｚのうちの
少なくとも一方を含むものであり、
前記重合体の溶解度パラメータをＳＰ（Ｒ）[(cal/cm3)1/2]、前記成分ａの溶解度パラ
メータをＳＰ（ａ）[(cal/cm3)1/2]、前記成分ｂの溶解度パラメータをＳＰ（ｂ）[(cal/
cm3)1/2]としたとき、｜ＳＰ（Ｒ）−ＳＰ（ｂ）｜≦｜ＳＰ（Ｒ）−ＳＰ（ａ）｜の関係
を満足することを特徴とする。
【化１４】
2010164732.tif 000015
【化１５】
2010164732.tif 000016
【化１６】
2010164732.tif 000017
【化１７】
2010164732.tif 000018
【化１８】
2010164732.tif 000019
【化１９】
2010164732.tif 000020
【化２０】
2010164732.tif 000021
これにより、吐出安定性に優れるとともに、コントラスト比に優れた画像表示を行うこ
とができ、各部位での色むら、濃度むらが抑制され、個体間での特性の均一性に優れたカ
ラーフィルターの製造に好適に用いることのできるインクジェット方式のカラーフィルタ
ー用インクを提供することができる。
【００１８】
本発明のカラーフィルターは、本発明のカラーフィルター用インクを用いて製造された
ことを特徴とする。
これにより、コントラスト比に優れた画像表示を行うことができ、各部位での色むら、
濃度むらが抑制され、個体間での特性の均一性に優れたカラーフィルターを提供すること
ができる。
【００１９】
本発明のカラーフィルターは、本発明のカラーフィルター用インクセットを用いて製造
されたことを特徴とする。
これにより、コントラスト比に優れた画像表示を行うことができ、各部位での色むら、
濃度むらが抑制され、個体間での特性の均一性に優れたカラーフィルターを提供すること
ができる。
【００２０】
本発明の画像表示装置は、本発明のカラーフィルターを備えたことを特徴とする。
これにより、コントラスト比に優れた画像表示を行うことができ、各部位での色むら、
濃度むらが抑制され、個体間での特性の均一性に優れた画像表示装置を提供することがで
きる。
本発明の画像表示装置は、液晶パネルであることが好ましい。
これにより、コントラスト比に優れた画像表示を行うことができ、各部位での色むら、
濃度むらが抑制され、個体間での特性の均一性に優れた画像表示装置を提供することがで
きる。
本発明の電子機器は、本発明の画像表示装置を備えたことを特徴とする。
これにより、コントラスト比に優れた画像表示を行うことができ、各部位での色むら、
濃度むらが抑制され、個体間での特性の均一性に優れた電子機器を提供することができる
。
【発明を実施するための最良の形態】
【００２１】
以下、本発明の好適な実施形態について説明する。
《カラーフィルター用インク》
本発明のカラーフィルター用インクは、カラーフィルターの製造（カラーフィルターの
着色部の形成）に用いられるインクであり、特に、インクジェット方式によるカラーフィ
ルターの製造に用いられるものである。なお、本明細書中、インクの乾燥とは、インク中
に含まれる液体成分（有機系の液体、水等）を揮発する（除去する）ことを指す。
【００２２】
カラーフィルター用インクは、着色剤、樹脂材料、樹脂材料が溶解する溶媒等を含むも
のである。なお、本発明のカラーフィルター用インクは、インク中に含まれる樹脂材料が
溶媒に溶解されたものであるため、樹脂材料が分散しているようなインクを用いた場合に
比べ、形成される着色部の表面の平滑性を高めることができる。
ところで、近年用いられているインクジェット方式によるカラーフィルターの製造では
、基板上に複数色のインクを、それぞれ吐出、乾燥させることにより各色に対応した着色
部を形成する。このような方法では、それ以前に広く用いられてきたフォトリソグラフィ
ー法に比べ、着色部形成用の材料（着色部形成用組成物）の無駄を少なくすることができ
るため、環境への負荷を低減することができ、また、製造コストも抑制することができる
。
【００２３】
しかしながら、従来、インクジェットヘッドを用いたカラーフィルターの製造方法では
、形成される各着色部の厚さにばらつきが生じるという問題があった。このような問題が
生じると、着色部の各部位において、色むら、濃度むらが発生してしまい、結果として、
カラーフィルターの各部位での色むら、濃度むら等が発生してしまう。また、製造される
多数のカラーフィルター間での特性（特に、コントラスト比、色再現域等の色特性）にば
らつきを生じ、カラーフィルターの信頼性は低いものとなってしまう。そして、上記のよ
うな傾向は、大型の液晶表示装置に用いられているカラーフィルター（例えば、対角線長
８０ｃｍ以上のカラーフィルター）を製造したり、複数枚のカラーフィルターを連続的に
製造する場合において、特に顕著なものとなっていた。
【００２４】
上述したような問題を解決する手段として、まず、インクジェットヘッドから各セルへ
のインクの吐出量を均一化させる方法が考えられる。しかしながら、各セルへの吐出量を
均一にしても、各着色部の厚さのばらつきを十分に抑えることができないことが分かった
。本発明者らは、乾燥過程における吐出されたインクの状態に着目し、乾燥過程でのイン
クの粘度の変化、およびインク中に含まれる樹脂材料の溶解状態が、形成される着色部の
厚さにばらつきを与えているものと考え、鋭意研究を行った。そこで、本発明では、各セ
ルへのインクの吐出量を均一化させるとともに、インク中に含まれる溶媒として、特定の
関係を満足する複数種の成分を含むものを用いた。
【００２５】
すなわち、本発明では、カラーフィルター用インクが、後述するような樹脂材料を含む
とともに、溶媒として、成分ａと、成分ａよりも高い沸点を有し、かつ成分ａよりもかか
る樹脂材料との相溶性が高い成分ｂとを含むものとした。
これにより、溶媒を構成する成分ａおよび成分ｂが、後述するような樹脂材料を十分に
溶解することができるため、保存時におけるインク中での固形分（着色剤、樹脂材料、分
散剤等）の凝集や、インクの増粘現象等が確実に防止され、インクの吐出安定性が長期間
にわたって優れたものとなる。
【００２６】
そして、このようなカラーフィルター用インクを用いて製造されるカラーフィルターは
、形成される着色部を、均一な厚さを有するものとすることができる。これは以下のよう
に説明することができる。
すなわち、基板上に吐出されたインクを乾燥させる過程で、インク中から相対的に蒸気
圧の高い低沸点の成分ａが優先的に蒸発する。これにより、インク中の成分ｂの濃度が高
くなる。このような成分ｂは、成分ａよりも樹脂材料との相溶性が極めて高い成分である
ため、インク中の溶媒の含有比率が比較的低くなっても、樹脂材料は、インク中で溶解し
た状態を維持する。その結果、インク乾燥過程において、インク中の固形分濃度が高くな
った場合でも、インクの流動性は保持される。また、カラーフィルター用インクは、溶媒
が一定量除去された時点では、粘度が比較的高くなっており、セル中でのインクの熱対流
が抑制されたものとなっている。また、このようにセル中でのインクの熱対流が抑制され
ると、セル内のインクに熱分布が生じるのが防止される結果、インク中の溶媒の蒸発が特
定の部位から起こるのを確実に防止することができる。
【００２７】
このように、着色部形成時において、比較的長い間、カラーフィルター用インクの対流
が抑制されつつ、カラーフィルター用インクが流動性を有することにより、セル中のカラ
ーフィルター用インクは、その表面が平坦な状態で流動性を失い、固化することができる
。このようにして得られる着色部は、各着色部間での厚さのばらつきが抑えられるととも
に、その表面が十分に平坦化されたものとなる。その結果、製造されるカラーフィルター
は、各部位での色むら、濃度むらが抑制され、個体間での特性の均一性に優れるとともに
、コントラスト比に優れた画像表示を行うことができるものとなる。また、上述したよう
なカラーフィルター用インクを用いれば、十分に薄い着色部を形成する際にも、着色部の
表面を十分に平坦化させることができる。したがって、本発明によれば、薄型のカラーフ
ィルターを製造するのに好適なカラーフィルター用インクを提供することができる。また
、このようなインクは、乾燥過程で固形分濃度が十分に高くなった状態でも、インク中の
樹脂材料の濃度を均一なものとすることができる。その結果、形成される着色部は、含ま
れる樹脂材料が、着色部全体で均一に分散したものとなり、着色部内部の歪が低減される
ことにより着色部と基板との密着性、および着色部の耐衝撃性が優れたものとなり、製造
されるカラーフィルターの耐久性は優れたものとなる。
【００２８】
本発明のカラーフィルター用インクは、インク中に含まれる溶媒が、上述したよな成分
ａと、成分ｂとを両方含むものであるが、より具体的には、相溶性の指標である溶解度パ
ラメータを用いて、後述する関係を満足するものである。以下、溶解度パラメータ（ＳＰ
値）について説明する。
溶解度パラメータ（ＳＰ値）δ[(cal/cm3)1/2]は、複数の物質の相溶性および親和性の
指標として用いられるものであり、下記式（Ｉ）に表される式で定義される。
【００２９】
δ＝（ΔＥV／Ｖ0）1/2÷２．０４６[(cal/cm3)1/2]‥‥（Ｉ）
ただし、ΔＥＶ[106N・m・mol-1]は蒸発熱、Ｖ0 [m2・mol-1]は１ｍｏｌあたりの体積
である。二つの物質の溶解度パラメータの差は、その二つの物質が相溶するために必要な
エネルギーと密接な関係が有り、溶解度パラメータの差が小さいほど二つの物質が相溶す
るために必要なエネルギーは小さなものとなる。すなわち、二つの物質が存在した場合、
一般に、溶解度パラメータの差が小さいほど、親和性が高く、相溶性が高いものとなる。
【００３０】
溶解度パラメータは、実験によって求めることもできるが、計算によって求めることも
できる。計算によって溶解度パラメータを求める方法は、いくつか提案されており、例え
ば、比較的高分量の材料に関しては、Ｓｍａｌｌの方法（Ｐ．Ａ．Ｓｍａｌｌ：Ｊ．Ａｐ
ｐｌ．Ｃｈｅｍ，３，７１（１９５３））を用いることができる。また、比較的低分子量
の材料に関しては、Ｈｉｌｄｅｂｒａｎｄの方法 (Ｊ．Ｈ．Ｈｉｌｄｅｂｒａｎｄ  ａｎ
ｄ  Ｒ．Ｌ．Ｓｃｏｔｔ：Ｔｈｅ  Ｓｏｌｕｂｉｌｉｔｙ  ｏｆ  Ｎｏｎ−Ｅｌｅｃｔｒ
ｏｌｙｔｅｓ，ＡＣＳ  Ｍｏｎｏｇｒａｐｈ Ｓｅｒｉｅｓ，１９５０)を用いることがで
きる。これらの方法を用いることにより、溶解度パラメータをより妥当な値として得るこ
とができ、溶解度パラメータを求めることが容易なものとなる。
【００３１】
このため、本発明では、溶解度パラメータは、樹脂材料に関しては、Ｓｍａｌｌの方法
を用い、溶媒を構成する液体に関しては、Ｈｉｌｄｅｂｒａｎｄの方法を用いることで、
容易に溶解度パラメータとして妥当な値が得ることができる。また、上述したような方法
で計算ができない材料に関しては、「溶解性テスト」（「溶剤ポケットハンドブック」、
ｐ２２、有機合成化学協会編）に準拠して、溶解度パラメータを求めることができる。な
お、材料の溶解度パラメータが公知である場合、溶解度パラメータは、その値を用いるも
のであっても良い。
【００３２】
本発明のカラーフィルター用インクは、上述したような溶解度パラメータ、および溶媒
の構成成分である成分ａ、成分ｂの沸点を用いて以下のような関係を満足するものである
。すなわち、インク中に含まれる樹脂材料の溶解度パラメータをＳＰ（Ｒ）[(cal/cm3)1/
2]、成分ａの溶解度パラメータをＳＰ（ａ）[(cal/cm3)1/2]、沸点をＴbp（ａ）［℃］、
また、成分ｂの溶解度パラメータをＳＰ（ｂ）[(cal/cm3)1/2]、沸点をＴbp（ｂ）［℃］
としたとき、｜ＳＰ（Ｒ）−ＳＰ（ｂ）｜≦｜ＳＰ（Ｒ）−ＳＰ（ａ）｜、およびＴbp（
ａ）≦Ｔbp（ｂ）の関係を満足するものである。カラーフィルター用インクが上記の条件
を満足することにより、上述したような効果を確実に得ることができる。
このように、本発明では、カラーフィルター用インクが、後述するような特定の樹脂材
料と上述したような溶媒としての成分ａおよび成分ｂとを含むことにより、上述したよう
な効果を得られるのであって、インクの構成成分として、これらのいずれかが欠けていて
も、本発明の効果は得られない。
【００３３】
すなわち、カラーフィルター用インク中に含まれる溶媒が、上述したような成分ａのみ
で構成されたものである場合には、インク乾燥時に、インク中の溶媒含有率がある一定値
を下回った時点で、樹脂材料、着色剤等が析出したり、凝集してしまい、インクの分散安
定性が低下する。このようなインクでは、溶媒が一定量除去された時点で、粘度が急激に
高くなり、インクの流動性が失われる結果、インク表面の形状が不均一な状態にもかかわ
らずインク中の固形分の移動がなくなるため、形成される着色部の厚さにばらつきが生じ
、中央が盛り上がるなど、その表面形状を十分に平坦なものとすることができなくなる。
【００３４】
また、カラーフィルター用インク中に含まれる溶媒が、上述したような成分ｂのみで構
成されたものである場合には、インク乾燥時に、インク中の溶媒の含有比率が比較的低く
なっても、インク中での樹脂材料の溶解状態が維持され、インク中での固形分の析出、凝
集を防止することができる。しかしながら、このようなインクは、インク中に含まれる溶
媒を完全に除去するのに、樹脂の硬化反応温度以下で長時間の熱処理を要するものであり
、着色部形成時に、着色部を構成する材料（例えば、着色剤、樹脂材料、分散剤等）を劣
化させてしまう。その結果、形成される着色部は透明性が失われたり、ひび割れ等が生じ
、得られるカラーフィルターを、十分なコントラスト比を有するものとすることができな
い。また、このような成分ｂは、比較的高粘度の液体であるので、インク中の溶媒が成分
ｂのみで構成されたものであると、インクの吐出性が劣ってしまうか、全く吐出できない
。
【００３５】
上述したように、本発明のカラーフィルター用インクは液体成分として、互いに沸点の
異なる成分ａと、成分ａよりも高い沸点を有する成分ｂとを有するものであるが、大気圧
下における成分ａの沸点をＴbp（ａ）［℃］、大気圧下における成分ｂの沸点をＴbp（ｂ
）［℃］としたとき、１０≦Ｔbp（ｂ）−Ｔbp（ａ）≦７０であるのが好ましく、１２≦
Ｔbp（ｂ）−Ｔbp（ａ）≦６０であるのがより好ましい。これにより、着色部形成時にお
いて、より長時間にわたって、カラーフィルター用インクの対流が抑制されるとともに、
カラーフィルター用インクの流動性が保持される。結果として、セル中のカラーフィルタ
ー用インクは、その表面がより平坦な状態で流動性を失い、固化するため、形成される着
色部の厚さはより均一なものとなるとともに、着色部の表面をより確実に平坦化すること
ができる。また、表示される画像がフルカラーとなるカラーフィルターの製造に用いられ
るような、複数色のインク間では、インク中に含まれる着色剤、および樹脂材料の含有量
が各色で異なるのが一般的である。このように、各色のインク中に含まれる固形分の含有
量が互いに異なる場合であっても、溶媒として含まれる成分ａと成分ｂとが上記条件を満
足することにより、各色のインクを用いて形成される各色の着色部のいずれもが、同じ乾
燥条件で、その表面が確実に平坦化されたものとなる。
【００３６】
また、カラーフィルター用インク中に含まれる樹脂材料と成分ａとの溶解度パラメータ
の差の絶対値｜ＳＰ（Ｒ）−ＳＰ（ａ）｜（以下、単にΔＳＰ（Ｒａ）ともいう。）[(ca
l/cm3)1/2]は、０．９≦ΔＳＰ（Ｒａ）≦３．０の関係を満足するのが好ましく、１．０
≦ΔＳＰ（Ｒａ）≦２．５の関係を満足するのがより好ましい。これにより、インク中の
樹脂材料をより好適に溶媒中に溶解させることができ、保存時におけるインク中の固形分
の析出、凝集の発生をより確実に防止することができる。その結果、保存時におけるイン
クの粘度を十分に低いものとすることができ、液滴吐出ヘッドよりインクを吐出する際、
液滴吐出ヘッドからのインクの吐出量はより均一化する。また、セル中に吐出したインク
を乾燥させる際に、インクの対流がより確実に抑えられつつも、インクの流動性が保持さ
れる。このようにして得られる着色部は、各着色部間での厚さのばらつきがより確実に抑
えられるとともに、その表面の平坦性を特に優れたものとすることができる。その結果、
得られたカラーフィルターは、明度およびコントラスト比に優れた画像表示を行うことが
できるものとなるとともに、各部位での色むら、濃度むら等の発生をより確実に防止する
ことができ、個体間での特性の均一性を特に優れたものとなる。
【００３７】
また、カラーフィルター用インク中に含まれる樹脂材料と成分ｂとの溶解度パラメータ
の差の絶対値｜ＳＰ（Ｒ）−ＳＰ（ｂ）｜（以下、単にΔＳＰ（Ｒｂ）ともいう。）[(ca
l/cm3)1/2]は、ΔＳＰ（Ｒｂ）≦０．８の関係を満足するのが好ましく、ΔＳＰ（Ｒｂ）
≦０．７の関係を満足するのがより好ましい。これにより、インク中の樹脂材料をより好
適に溶媒中に溶解させることができ、保存時におけるインク中の固形分の析出、凝集の発
生をより確実に防止することができる。その結果、保存時におけるインクの粘度を十分に
低いものとすることができ、液滴吐出ヘッドよりインクを吐出する際、液滴吐出ヘッドか
らのインクの吐出量はより均一化する。また、セル中に吐出したインクを乾燥させる際に
、インクの対流がより確実に抑えられつつも、インクの流動性が保持される。このように
して得られる着色部は、各着色部間での厚さのばらつきがより確実に抑えられるとともに
、その表面の平坦性を特に優れたものとすることができる。その結果、得られたカラーフ
ィルターは、明度およびコントラスト比に優れた画像表示を行うことができるものとなる
とともに、各部位での色むら、濃度むら等の発生をより確実に防止することができ、個体
間での特性の均一性を特に優れたものとなる。また、上述したような条件を満足する成分
ｂを用いることにより、固形分濃度が高くなったインク中においても、樹脂材料が均一に
溶解しており、形成される着色部における樹脂材料の濃度は、着色部全体でむらのない、
より均一なものとなる。その結果、形成される着色部と基板との密着性、および着色部の
耐衝撃性が特に優れたものとなり、製造されるカラーフィルターの耐久性はより優れたも
のとなる。
【００３８】
以下、カラーフィルター用インクの構成成分について詳細に説明する。
＜着色剤＞
カラーフィルターは、通常、異なる複数色の着色部（一般に、ＲＧＢに対応する３色の
着色部）を有している。着色剤は、通常、形成すべき着色部の色調に応じて選択される。
カラーフィルター用インクを構成する着色剤としては、例えば、各種顔料、各種染料を用
いることができる。
【００３９】
顔料としては、例えば、Ｃ．Ｉ．ピグメントレッド１，２，３，４，５，６，７，８，
９，１０，１１，１２，１４，１５，１６，１７，１８，１９，２１，２２，２３，３０
，３１，３２，３７，３８，４０，４１，４２，４８：１，４８：２，４８：３，４８：
４，４９：１，４９：２，５０：１，５２：１，５３：１，５７，５７：１，５７：２，
５８：２，５８：４，６０：１，６３：１，６３：２，６４：１，８１，８１：１，８３
，８８，９０：１，９７，１０１，１０２，１０４，１０５，１０６，１０８，１０８：
１，１１２，１１３，１１４，１２２，１２３，１４４，１４６，１４９，１５０，１５
１，１６６，１６８，１７０，１７１，１７２，１７４，１７５，１７６，１７７，１７
８，１７９，１８０，１８５，１８７，１８８，１９０，１９３，１９４，２０２，２０
６，２０７，２０８，２０９，２１５，２１６，２２０，２２４，２２６，２４２，２４
３，２４５，２５４，２５５，２６４，２６５；Ｃ．Ｉ．ピグメントグリーン７，３６，
１５，１７，１８，１９，２６，５０，５８；Ｃ．Ｉ．ピグメントブルー１，１５，１５
：１，１５：２，１５：３，１５：４，１５：６，１７：１，１８，６０，２７，２８，
２９，３５，３６，６０，８０；Ｃ．Ｉ．ピグメントイエロー１，３，１２，１３，１４
，１５，１６，１７，２０，２４，３１，３４，３５，３５：１，３７，３７：１，４２
，４３，５３，５５，６０，６１，６５，７１，７３，７４，８１，８３，９３，９４，
９５，９７，９８，１００，１０１，１０４，１０６，１０８，１０９，１１０，１１３
，１１４，１１６，１１７，１１９，１２０，１２６，１２７，１２８，１２９，１３８
，１３９，１５０，１５１，１５２，１５３，１５４，１５５，１５６，１５７，１６６
，１６８，１７５，１８０，１８４，１８５；Ｃ．Ｉ．ピグメントバイオレット１，３，
１４，１６，１９，２３，２９，３２，３６，３８，５０；Ｃ．Ｉ．ピグメントオレンジ
１，５，１３，１４，１６，１７，２０，２０：１，２４，３４，３６，３８，４０，４
３，４６，４９，５１，６１，６３，６４，７１，７３，１０４；Ｃ．Ｉ．ピグメントブ
ラウン７，１１，２３，２５，３３；Ｃ．Ｉ．ピグメントブラック１，７や、これらの誘
導体等が挙げられ、これらから選択される１種または２種以上を組み合わせて用いること
ができる。
【００４０】
カラーフィルター用インクが、着色剤として顔料を含むものであると、形成されるカラ
ーフィルター（着色部）の耐光性、耐熱性を向上させる上で有利である。また、顔料を含
むインクを用いることにより、着色剤として染料のみを用いたインクを用いる場合に比べ
て、より鮮明な画像表示が可能なカラーフィルターを得ることができる。しかしながら、
カラーフィルター用インクが、着色剤として顔料を含むものである場合、従来においては
、カラーフィルター用インクを長期間使用すると、カラーフィルター用インク中における
着色剤の分散性が低下し易く、着色剤として染料のみを用いた場合に比べて、液滴の吐出
安定性が低下しやすいという問題があった。これに対して、本発明では、着色剤として顔
料を含むものとすることにより、インク中に含まれる樹脂材料が、顔料を溶媒中に微分散
させる効果を発現し、インクの長期間にわたる吐出安定性が確保されるとともに、得られ
るカラーフィルターは鮮明で、高画質なものとなる。すなわち、カラーフィルター用イン
クが、着色剤として顔料を含む場合、本発明の効果がより顕著に発揮される。なお、この
ような樹脂材料については、後に詳述する。
【００４１】
また上述したような顔料の中でも、カラーフィルター用インクが、顔料（赤色顔料）と
して、Ｃ．Ｉ．ピグメントレッド１７７とその誘導体、および／または、Ｃ．Ｉ．ピグメ
ントレッド２５４とその誘導体を含むものであると、当該カラーフィルター用インク（赤
色のカラーフィルター用インク）の発色性を特に優れたものとすることができる。また、
後に詳述するような分散剤、樹脂材料と併用することによる効果がより顕著に発揮され、
カラーフィルター用インク中における顔料粒子の分散安定性を優れたものとすることがで
きる。この結果、着色部形成時におけるカラーフィルター用インクのチキソトロピック性
の上昇を抑制することができるとともに、セルへのインク付与時においては、カラーフィ
ルター用インクの吐出安定性を特に優れたものとすることができる。
Ｃ．Ｉ．ピグメントレッド１７７の誘導体、Ｃ．Ｉ．ピグメントレッド２５４の誘導体
として、下記式（１４）または下記式（１５）で示される化合物（誘導体）を含有するも
のである場合、上述したような効果がさらに顕著に発揮される。
【００４２】
【化２１】
2010164732.tif 000022
【００４３】
【化２２】
2010164732.tif 000023
【００４４】
また、特に、カラーフィルター用インクが、顔料（緑色顔料）として、Ｃ．Ｉ．ピグメ
ントグリーン５８（臭素化亜鉛フタロシアニン顔料）を含むものであると、当該カラーフ
ィルター用インク（緑色のカラーフィルター用インク）の発色性を特に優れたものとする
ことができる。また、Ｃ．Ｉ．ピグメントグリーン５８は、明度に優れるという特徴を有
しているものの、従来においては、安定的に分散させるのが極めて困難な材料であった。
しかしながら、本発明者は、Ｃ．Ｉ．ピグメントグリーン５８を含む場合であっても、ス
ルホン化された顔料誘導体を副顔料として同時に含むことにより、カラーフィルター用イ
ンク中における分散安定性を優れたものとすることができることを見出した。これにより
、カラーフィルター用インクの発色性をさらに優れたものとすることができるとともに、
着色部形成時において、顔料が高濃度化することによるカラーフィルター用インクのチキ
ソトロピック性の上昇を抑制することができる。また、カラーフィルター用インク中にお
ける顔料の長期保存性、カラーフィルター用インクの吐出安定性を特に優れたものとする
ことができる。
【００４５】
顔料として、Ｃ．Ｉ．ピグメントグリーン５８とスルホン化された顔料誘導体とを含む
場合、スルホン化された顔料誘導体として、下記式（１６）で示される化合物（誘導体）
を含有するのが好ましい。これにより、カラーフィルター用インク中における顔料粒子の
分散安定性を特に優れたものとすることができるとともに、製造されるカラーフィルター
において、より優れたコントラストの画像を表示することができる。
【００４６】
【化２３】
2010164732.tif 000024
【００４７】
このように、特定の化学構造を有する顔料誘導体（副顔料）を、Ｃ．Ｉ．ピグメントグ
リーン５８（主顔料）とともに用いることにより、上記のような優れた効果が得られるこ
とは、本発明者が鋭意研究を行った結果、見出したことであり、そのメカニズムの詳細は
不明であるが、以下のような理由によるものであると考えられる。
Ｃ．Ｉ．ピグメントグリーン５８を構成する臭素化フタロシアニンは、分子全体として
、高度な共役系が形成されており、平面的な構造となるのが、エネルギー的に安定してい
る。そして、臭素化フタロシアニンは、平面状の各分子が積層されるように（平行に）配
置することにより、各分子間が有する共役系のπ電子が重なり合った、安定した状態にな
る。このため、Ｃ．Ｉ．ピグメントグリーン５８は、本来、凝集し易く、溶媒中に安定的
に分散させるのが困難である。
【００４８】
一方、上記のような顔料誘導体では、式（１６）中において窒素原子に結合している水
素原子は、フタルイミド構造を構成する酸素原子との間で、水素結合を形成する。このよ
うなことから、式（１６）中において窒素原子に結合している水素原子は、実体的には、
キノリン構造を構成する窒素原子とともに、フタルイミド構造を構成する酸素原子とも強
固に結合しており、上記のような顔料誘導体（スルホン化顔料誘導体）では、式（１６）
中において１〜７の番号を付した７原子による安定的な環構造（７員環構造）が形成され
ている。このような７員環構造を形成することにより、キノリン構造による平面と、フタ
ルイミド構造による平面とは、非平行状態をとることになる。
【００４９】
このように、キノリン構造による平面と、フタルイミド構造による平面とが、非平行と
なることにより、Ｃ．Ｉ．ピグメントグリーン５８（臭素化フタロシアニン）に対して適
度な親和性を有する顔料誘導体（スルホン化顔料誘導体）が、Ｃ．Ｉ．ピグメントグリー
ン５８の分子間に入り込み、上記のように、本来、凝集し易いＣ．Ｉ．ピグメントグリー
ン５８を凝集しにくいものとすることができる。さらに、上記のような顔料誘導体（スル
ホン化顔料誘導体）は、分子内にスルホ基を有しているため、後述する溶媒に対する分散
性に優れている。以上のようなことが、相乗的に作用し合い、上記のような非常に優れた
効果が得られるものと考えられる。
【００５０】
Ｃ．Ｉ．ピグメントグリーン５８と上記のような顔料誘導体（スルホン化顔料誘導体）
とを含む場合、カラーフィルター用インク中における顔料誘導体（スルホン化顔料誘導体
）の含有率は、特に限定されないが、Ｃ．Ｉ．ピグメントグリーン５８（主顔料）：１０
０重量部に対して、２〜３２重量部であるのが好ましく、７〜２８重量部であるのがより
好ましい。これにより、カラーフィルター用インク中における顔料粒子の分散安定性を優
れたものとすることができる。また、製造されるカラーフィルターのコントラスト比、明
度を特に優れたものとすることができる。
【００５１】
また、特に、カラーフィルター用インクが、顔料（青色顔料）として、Ｃ．Ｉ．ピグメ
ントブルー１５：６を含むものであると、当該カラーフィルター用インク（青色のカラー
フィルター用インク）の発色性を特に優れたものとすることができる。また、カラーフィ
ルター用インク中における顔料粒子の分散安定性を特に優れたものとすることができる。
カラーフィルター用インクが着色剤として顔料を含むもの（顔料インク）である場合、
顔料の平均粒径は、１０〜２００ｎｍであるのが好ましく、２０〜１８０ｎｍであるのが
より好ましい。これにより、カラーフィルター用インク中における顔料の分散安定性や、
カラーフィルターインクの吐出安定性を十分に優れたものとしつつ、カラーフィルター用
インクを用いて製造されるカラーフィルターの耐久性（耐光性等）を十分に優れたものと
し、カラーフィルターにおける発色性、コントラスト等を特に優れたものとすることがで
きる。
【００５２】
また、染料としては、例えば、アゾ染料、アントラキノン染料、縮合多環芳香族カルボ
ニル染料、インジゴイド染料、カルボニウム染料、フタロシアニン染料、メチン，ポリメ
チン染料等が挙げられる。染料の具体例としては、例えば、Ｃ．Ｉ．ダイレクトレッド２
，４，９，２３，２６，２８，３１，３９，６２，６３，７２，７５，７６，７９，８０
，８１，８３，８４，８９，９２，９５，１１１，１７３，１８４，２０７，２１１，２
１２，２１４，２１８，２２１，２２３，２２４，２２５，２２６，２２７，２３２，２
３３，２４０，２４１，２４２，２４３，２４７；Ｃ．Ｉ．アシッドレッド３５，４２，
５１，５２，５７，６２，８０，８２，１１１，１１４，１１８，１１９，１２７，１２
８，１３１，１４３，１４５，１５１，１５４，１５７，１５８，２１１，２４９，２５
４，２５７，２６１，２６３，２６６，２８９，２９９，３０１，３０５，３１９，３３
６，３３７，３６１，３９６，３９７；Ｃ．Ｉ．リアクティブレッド３，１３，１７，１
９，２１，２２，２３，２４，２９，３５，３７，４０，４１，４３，４５，４９，５５
；Ｃ．Ｉ．ベーシックレッド１２，１３，１４，１５，１８，２２，２３，２４，２５，
２７，２９，３５，３６，３８，３９，４５，４６；Ｃ．Ｉ．ダイレクトバイオレット７
，９，４７，４８，５１，６６，９０，９３，９４，９５，９８，１００，１０１；Ｃ．
Ｉ．アシッドバイオレット５，９，１１，３４，４３，４７，４８，５１，７５，９０，
１０３，１２６；Ｃ．Ｉ．リアクティブバイオレット１，３，４，５，６，７，８，９，
１６，１７，２２，２３，２４，２６，２７，３３，３４；Ｃ．Ｉ．ベーシックバイオレ
ット１，２，３，７，１０，１５，１６，２０，２１，２５，２７，２８，３５，３７，
３９，４０，４８；Ｃ．Ｉ．ダイレクトイエロー８，９，１１，１２，２７，２８，２９
，３３，３５，３９，４１，４４，５０，５３，５８，５９，６８，８７，９３，９５，
９６，９８，１００，１０６，１０８，１０９，１１０，１３０，１４２，１４４，１６
１，１６３；Ｃ．Ｉ．アシッドイエロー１７，１９，２３，２５，３９，４０，４２，４
４，４９，５０，６１，６４，７６，７９，１１０，１２７，１３５，１４３，１５１，
１５９，１６９，１７４，１９０，１９５，１９６，１９７，１９９，２１８，２１９，
２２２，２２７；Ｃ．Ｉ．リアクティブイエロー２，３，１３，１４，１５，１７，１８
，２３，２４，２５，２６，２７，２９，３５，３７，４１，４２；Ｃ．Ｉ．ベーシック
イエロー１，２，４，１１，１３，１４，１５，１９，２１，２３，２４，２５，２８，
２９，３２，３６，３９，４０；Ｃ．Ｉ．アシッドグリーン１６；Ｃ．Ｉ．アシッドブル
ー９，４５，８０，８３，９０，１８５；Ｃ．Ｉ．ベーシックオレンジ２１，２３等が挙
げられ、これらから選択される１種または２種以上を組み合わせて用いることができる。
【００５３】
カラーフィルター用インク中における着色剤の含有率は、２〜２５ｗｔ％であるのが好
ましく、３〜２０ｗｔ％であるのがより好ましい。着色剤の含有率が前記範囲内の値であ
ると、カラーフィルター用の液滴吐出ヘッド（インクジェットヘッド）からの吐出性（吐
出安定性）を特に優れたものとしつつ、製造されるカラーフィルターの耐久性を優れたも
のとすることができる。また、製造されるカラーフィルターにおいて、十分な色濃度を確
保することができる。
【００５４】
＜溶媒＞
溶媒は、カラーフィルター用インクにおいて、インク中に含まれる樹脂材料を溶解する
機能を有するものである。また、このような溶媒は、上述したような着色剤を溶解および
／または分散する機能も有している。そして、通常、カラーフィルター用インクを構成す
る溶媒は、カラーフィルターを製造する過程において、その大部分が除去されるものであ
る。
【００５５】
本発明において、このような溶媒は、互いに沸点の異なる成分ａと、成分ａよりも高い
沸点を有し、かつ、後述する樹脂材料に対する相溶性が成分ａよりも高い成分ｂとを含む
ものである。カラーフィルター用インクを構成する溶媒が、このような成分を含むことに
より、形成される着色部の厚さを均一なものとすることができるとともに、その表面形状
を確実に平坦化することができる。その結果、製造されるカラーフィルターはコントラス
ト比に優れた画像表示を行うことができるものとなるとともに、各部位での色むら、濃度
むらが抑制され、個体間での特性の均一性に優れたものとなる。
【００５６】
＜成分ａ＞
カラーフィルター用インク中に含まれる成分ａは、例えば、エステル化合物、エーテル
化合物、ヒドロキシケトン、炭酸ジエステル、環状アミド化合物等を用いることができ、
中でも、（１）多価アルコール（例えば、エチレングリコール、プロピレングリコール、
ブチレングリコール、グリセリン等）の縮合物としてのエーテル（多価アルコールエーテ
ル）や、多価アルコールまたは多価アルコールエーテルのアルキルエーテル（例えば、メ
チルエーテル、エチルエーテル、ブチルエーテル、ヘキシルエーテル等）、エステル（例
えば、ホルメート、アセテート、プロピオネート等）、（２）多価カルボン酸（例えば、
こはく酸、グルタル酸等）のエステル（例えば、メチルエステル等）、（３）分子内に少
なくとも１つの水酸基と少なくとも１つのカルボキシル基とを有する化合物（ヒドロキシ
酸）のエーテル、エステル等、（４）多価アルコールとホスゲンとの反応で得られるよう
な化学構造を有する炭酸ジエステルが好ましい。成分ａとして用いることのできる化合物
としては、例えば、トリプロピレングリコールジメチルエーテル、ジプロピレングリコー
ルジメチルエーテル、ジプロピレングリコールイソプロピルメチルエーテル、ジエチレン
グリコールブチルメチルエーテル、ジエチレングリコールジエチルエーテル、オクタン酸
エチル、ジエチレングリコールエチルメチルエーテル、ジプロピレングリコールメチルエ
ーテルアセテート、トリエチレングリコールジメチルエーテル、３−メトキシブチルアセ
テート（メトアセ）、３−エトキシプロピオン酸エチル、ジクロヘキサノールアセテート
、プロピレングリコールアセテート、ジエチレングリコールジメチルエーテル、１，３−
ブチレングリコールジアセテート、２−エチルヘキサノール、ジプロピレングリコールｎ
−ブチルエーテル、グルタン酸ジメチル、コハク酸ジメチル、ジエチレングリコールモノ
エチルエーテル、エチレングリコールモノブチルエーテルアセテート、ジエチレングリコ
ールモノブチルエーテルアセテート、１−ブトキシ−２−プロパノール、ジエチレングリ
コールモノメチルエーテル、ジプロピレングリコールモノメチルエーテル、３−メトキシ
−ｎ−ブチルアセテート、ジアセチン、ジプロピレングリコールｎ−プロピルエーテル、
ポリエチレングリコールモノメチルエーテル、ブチルグリコレート、エチレングリコール
モノヘキシルエーテル、Ｎ−メチル−２−ピロリドン、トリエチレングリコールブチルメ
チルエーテル、ビス（２−プロポキシエチル）エーテル、ジエチレングリコールジアセテ
ート、ジエチレングリコールブチルエチルエーテル、ジエチレングリコールブチルプロピ
ルエーテル、ジエチレングリコールエチルプロピルエーテル、ジエチレングリコールメチ
ルプロピルエーテル、ジエチレングリコールプロピルエーテルアセテート、トリエチレン
グリコールメチルエーテルアセテート、トリエチレングリコールエチルエーテルアセテー
ト、トリエチレングリコールプロピルエーテルアセテート、トリエチレングリコールブチ
ルエーテルアセテート、トリエチレングリコールブチルエチルエーテル、トリエチレング
リコールエチルメチルエーテル、トリエチレングリコールエチルプロピルエーテル、トリ
エチレングリコールメチルプロピルエーテル、ｎ−ノニルアルコール、ジエチレングリコ
ールモノブチルエーテル、トリエチレングリコールモノメチルエーテル、エチレングリコ
ール−２−エチルヘキシルエーテル、トリエチレングリコールモノエチルエーテル、ジエ
チレングリコールモノヘキシルエーテル、トリエチレングリコールモノブチルエーテル、
ジエチレングリコールモノ−２−エチルヘキシルエーテル、またはトリプロピレングリコ
ールｎ−ブチルエーテル等が挙げられる。
【００５７】
特に、成分ａとしては、ジプロピレングリコールジメチルエーテル、３−エトキシプロ
ピオン酸エチル、ジエチレングリコールブチルメチルエーテル、ジプロピレングリコール
メチルエーテルアセテート、およびエチレングリコールモノブチルエーテルアセテート、
１，３−ブチレングリコールジアセテート、ジエチレングリコールブチルエーテルアセテ
ートよりなる群から選択される１種または２種以上を含むものであるのが好ましい。これ
により、液滴吐出ヘッドより吐出される各インクの吐出量がより均一化されるとともに、
インク中に含まれる樹脂材料がより確実に溶媒に溶解したものとなり、インク乾燥時にお
けるインクの流動性をより長い間保持させることができる。その結果、製造されるカラー
フィルターの各部位での色むら、濃度むら等をより効果的に抑制することができるととも
に、個体間での特性の均一性を特に優れたものとすることができる。また、形成される着
色部の表面形状をより平坦化させることができ、製造されるカラーフィルターは、コント
ラスト比に特に優れたものとなる。
【００５８】
また、成分ａの大気圧（１気圧）下における沸点は、１５０〜２７０℃であるのが好ま
しく、１８０〜２６０℃であるのがより好ましく、２１０〜２５０℃であるのがさらに好
ましい。成分ａの沸点が前記範囲内の値であると、基板上に吐出されたインクは、乾燥過
程において、より好適に粘度上昇するものとなる。これにより、セル内のインクの対流が
より効率良く抑制され、形成される各着色部の厚さはより均一なものとなるとともに、そ
の表面はより確実に平坦化される。
【００５９】
また、成分ａの２５℃における粘度は、特に限定されないが、０．５〜５．０ｍＰａ・
ｓであるのが好ましく、０．８〜４．０ｍＰａ・ｓであるのがより好ましい。成分ａの粘
度が前記範囲内の値であると、液滴吐出ヘッドより吐出される各インクの吐出量がより均
一化する。また、カラーフィルター用インクを吐出する液滴吐出ヘッドにおける目詰まり
等をより効果的に防止することができ、カラーフィルターの生産性を特に優れたものとす
ることができる。なお、粘度の測定は、例えば、振動式粘度計を用いて行うことができ、
特に、ＪＩＳ  Ｚ８８０９に準拠して行うことができる。
【００６０】
また、基板上に吐出したインクの乾燥温度において、成分ａの蒸気圧は、成分ｂの蒸気
圧よりも高くなることが好ましい。これにより、比較的低い乾燥温度でインクを乾燥した
場合においても、吐出されたインク中に含まれる成分ａが、成分ｂよりもより優先的に蒸
発する。その結果、形成される各着色部の厚さはより均一なものとなるとともに、その表
面はより確実に平坦化される。
【００６１】
また、このような成分ａの２５℃における蒸気圧は、０．０２ｍｍＨｇ以上であるのが
好ましく、０．０５〜３．０ｍｍＨｇであるのがより好ましく、０．０８〜２．０ｍｍＨ
ｇであるのがさらに好ましい。成分ａの蒸気圧が前記範囲内の値であると、吐出されたイ
ンクを乾燥する温度において、成分ａを成分ｂよりも、より優先的に蒸発させることがで
きる。成分ａの蒸気圧が前記範囲内の値であると、基板上に吐出されたインクは、乾燥過
程において、より好適に粘度上昇するものとなる。これにより、セル内のインクの対流が
より効率良く抑制され、形成される各着色部の表面はより確実に平坦化される。また、カ
ラーフィルター用インクを吐出する液滴吐出ヘッドにおける目詰まり等をより効果的に防
止することができ、カラーフィルターの生産性を特に優れたものとすることができる。
【００６２】
カラーフィルター用インク中に含まれる成分ａの含有率は、５５〜９０ｗｔ％であるの
が好ましく、６４〜８５ｗｔ％であるのがより好ましい。これにより、着色部形成時にお
いて、より長時間にわたって、カラーフィルター用インクの対流が抑制されるとともに、
カラーフィルター用インクの流動性が保持される。結果として、セル中のカラーフィルタ
ー用インクは、その表面がより平坦な状態で流動性を失い、固化するため、形成される着
色部の表面をより確実に平坦化することができる。また、カラーフィルター用の液滴吐出
ヘッドからの吐出性（吐出安定性）を特に優れたものとすることができる。また、製造さ
れるカラーフィルターにおいて、十分な色濃度を確保することができる。
【００６３】
＜成分ｂ＞
カラーフィルター用インク中に含まれる成分ｂは、例えば、エステル化合物、エーテル
化合物、ヒドロキシケトン、炭酸ジエステル、環状アミド化合物等を用いることができ、
中でも、（１）多価アルコール（例えば、エチレングリコール、プロピレングリコール、
ブチレングリコール、グリセリン、またはその縮合物等）や、多価アルコールのアルキル
エーテル（例えば、メチルエーテル、エチルエーテル、ブチルエーテル、ヘキシルエーテ
ル等）、エステル（例えば、ホルメート、アセテート、プロピオネート等）、（２）多価
カルボン酸（例えば、こはく酸、グルタル酸等）のエステル（例えば、メチルエステル等
）、（３）分子内に少なくとも１つの水酸基と少なくとも１つのカルボキシル基とを有す
る化合物（ヒドロキシ酸）のエーテル、エステル等、（４）多価アルコールとホスゲンと
の反応で得られるような化学構造を有する炭酸ジエステルが好ましい。成分ｂとして用い
ることのできる化合物としては、エチレングリコールジブチレート、ポリエチレングリコ
ール、ジエチレングリコールモノ−２−エチルヘキシルエーテル、ポリエチレングリコー
ルモノメチルエーテル、トリプロピレングリコールブチルエーテル、１，３−ブチレング
リコールジアセテート、トリエチレングリコールモノブチルエーテル、ジエチレングリコ
ールモノヘキルエーテル、トリアセチン、エチレングリコール−２−エチルヘキシルエー
テル、４−メチル−１，３−ジオキソラン−２−オン、ジエチレングリコールモノエチル
エーテルアセテート、プロピレングリコールフェニルエーテル、ジエチレングリコールモ
ノブチルエーテルアセテート、トリエチレングリコールモノメチルエーテル、ジエチレン
グリコールモノブチルエーテル、グルタン酸ジメチル、ジプロピレングリコールブチルエ
ーテル、ジプロピレングリコールプロピルエーテル、トリプロピレングリコールモノメチ
ルエーテル、ジエチレングリコールモノメチルエーテル、２−（２−メトキシ−１−メチ
ルエトキシ）−１−メチルエチルアセテート、トリエチレングリコールジメチルエーテル
、トリエチレングリコールジアセテート、ビス（２−ブトキシエチル）エーテル、グルタ
ル酸ジメチル、テトラエチレングリコールジメチルエーテル、１，６−ジアセトキシヘキ
サン、ブトキシプロパノール、ジプロピレングリコールジメチルエーテル、ジエチレング
リコールジメチルエーテル、３−エトキシプロピオン酸エチル、ジエチレングリコールエ
チルメチルエーテル、３−メトキシブチルアセテート、ジエチレングリコールジエチルエ
ーテル、オクタン酸エチル、エチレングリコールモノブチルエーテルアセテート、酢酸シ
クロヘキシル、こはく酸ジエチル、エチレングリコールジアセテート、プロピレングリコ
ールジアセテート、こはく酸ジメチル、または４−ヒドロキシ−４−メチル−２−ペンタ
ノン等が挙げられる。
【００６４】
このような成分の中でも、グリコール縮合物、またはグリコール縮合物のアルキルエー
テルが好ましい。これにより、吐出されたインクの乾燥過程において、インク中の固形分
濃度が高くなっても、インクの流動性は十分に保たれ、形成される着色部と基板との密着
性を特に優れたものとすることができる。特に、成分ｂが上述したような成分を含むもの
である場合、基板上に吐出したインクを乾燥させる過程で、インクの対流をより確実に抑
えることができるとともに、インク中の固形分濃度が高くなった際にも、インクの流動性
がより確実に保持される。その結果、得られる着色部は、各着色部間での厚さのばらつき
がより確実に抑えられるとともに、その表面の平坦性を特に優れたものとすることができ
る。このような着色部を備えるカラーフィルターは、明度およびコントラスト比に優れた
画像表示を行うことができるものとなるとともに、各部位での色むら、濃度むら等の発生
をより確実に防止することができ、個体間での特性の均一性を特に優れたものとなる。こ
れらの効果は、上述したような成分と、後述する樹脂材料との化学構造の相関性により、
これらの親和性が優れているためと考えられる。
【００６５】
また、このような成分は、カラーフィルター用インクのチキソトロピック性を低下させ
る効果を有している。したがって、カラーフィルター用インクが溶媒として、これらの成
分を含むことにより、基板上に吐出したインクを乾燥させる過程で、インク中の固形分濃
度が高くなった際にも、インクの流動性がより確実に保持される。その結果、形成される
着色部は基板との密着性に特に優れたものとなるとともに、その表面が確実に平坦化され
る。
【００６６】
また、成分ｂの２５℃における粘度は、特に限定されないが、３．５〜４００ｍＰａ・
ｓであるのが好ましく、４．０〜１００ｍＰａ・ｓであるのがより好ましい。成分ｂの粘
度が前記範囲内の値であると、液滴吐出ヘッドより吐出される各インクの吐出量がより安
定化する。また、カラーフィルター用インクを吐出する液滴吐出ヘッドにおける目詰まり
等をより効果的に防止することができ、カラーフィルターの生産性を特に優れたものとす
ることができる。また、着色部の形成時において、セル中のインクの粘度が比較的高いも
のとなり、セル内での対流がより好適に抑制される。その結果、形成される着色部は、厚
さがより均一なものとなるとともに、その表面は確実に平坦化されたものとなる。
【００６７】
成分ｂとしてのグリコール縮合物、またはグリコール縮合物のアルキルエーテルとして
は、特に、ジエチレングリコールモノブチルエーテル、トリエチレングリコールモノブチ
ルエーテル、ポリエチレングリコ−ル、ポリエチレングリコールモノメチルエーテル、ト
リプロピレングリコールモノメチルエーテル、およびトリエチレングリコールモノメチル
エーテルよりなる群から選択される１種または２種以上を含むものであるのが好ましい。
これにより、吐出されたインクを乾燥させる際に、成分ａを成分ｂよりも優先的に蒸発さ
せることができ、インク中の固形分濃度が高くなっても、インクの流動性が確実に維持さ
れる。その結果、得られる着色部の厚さは確実に均一なものとなり、製造される各部位で
の色むら、濃度むら等の発生を十分に防止することができ、個体間での特性の均一性を優
れたものとすることができる。また、形成される着色部の表面は十分に平坦化されたもの
となり、このようなカラーフィルターを適用した画像表示装置の明度およびコントラスト
比は優れたものとなる。
【００６８】
また、このようなグリコール縮合物、またはグリコール縮合物のアルキルエーテルにお
けるグリコール縮合物の重合度は、３〜４０であることが好ましく、３〜２０であること
がより好ましい。これにより、カラーフィルター用インクのチキソトロピック性を十分に
低下させることができると共に、着色部形成時においては、セル中でのカラーフィルター
用インクの対流を抑制することができる。
【００６９】
また、このような化合物の分子量は１４０〜２０００であることが好ましく、１５０〜
１０００であることがより好ましく、１６０〜５００であることがさらに好ましい。これ
により、カラーフィルター用インクのチキソトロピック性を十分に低下させることができ
ると共に、着色部形成時においては、セル中でのカラーフィルター用インクの対流をより
確実に抑制することができる。
【００７０】
また、成分ｂの２５℃における蒸気圧は、０．１５ｍｍＨｇ以下であるのが好ましく、
０．１０ｍｍＨｇ以下であるのがより好ましく、０．０５ｍｍＨｇ以下であるのがさらに
好ましい。成分ｂの蒸気圧が前記範囲内の値であると、吐出されたインクを乾燥させる温
度で、成分ａをより優先的に蒸発させることができるとともに、成分ｂの蒸発速度をより
好適なものとすることができる。その結果、形成される着色部の厚さをより均一なものと
することができる。
【００７１】
カラーフィルター用インクをなす溶媒中に含まれる成分ｂの含有率は、２〜３０ｗｔ％
であるのが好ましく、３〜２０ｗｔ％であるのがより好ましい。これにより、着色部形成
時において、より長時間にわたって、カラーフィルター用インクの対流が抑制されるとと
もに、カラーフィルター用インクの流動性が保持される。結果として、セル中のカラーフ
ィルター用インクは、その表面がより平坦な状態で流動性を失い、固化するため、形成さ
れる着色部の表面をより確実に平坦化することができる。また、カラーフィルター用の液
滴吐出ヘッドからの吐出性（吐出安定性）を特に優れたものとすることができる。また、
製造されるカラーフィルターにおいて、十分な色濃度を確保することができる。
【００７２】
また、カラーフィルター用インク中に含まれる成分ａの含有率をＣａ［ｗｔ％］、成分
ｂの含有率をＣｂ［ｗｔ％］としたとき、２≦Ｃａ／Ｃｂ≦３０であるのが好ましく、４
≦Ｃａ／Ｃｂ≦２８であるのがより好ましく、５≦Ｃａ／Ｃｂ≦２０であるのがさらに好
ましい。これにより、インク乾燥時において、セル中のインクの熱対流がより抑制された
ものとなるとともに、より長時間にわたってインクは流動性を保持したものとなる。その
結果、形成される着色部と基板との密着性は特に優れたものとなり、製造されるカラーフ
ィルターは、特に耐久性に優れたものとなる。また、インク乾燥時において、セル中のイ
ンクの熱対流がより抑制される結果、形成される着色部の表面をより確実に平坦化するこ
とができる。また、カラーフィルター用の液滴吐出ヘッドからの吐出性（吐出安定性）を
特に優れたものとすることができる。また、製造されるカラーフィルターにおいて、十分
な色濃度を確保することができる。
なお、カラーフィルター用インクは、含まれる溶媒として、上述したような成分ａおよ
び成分ｂ以外の成分を含むものであってもよい。
【００７３】
＜樹脂材料＞
本発明のカラーフィルター用インクは、樹脂材料を含むものである。
このような樹脂材料は、形成される着色部の基板に対する密着性を向上させる等のバイ
ンダーとしての機能を有するものである。
このような樹脂材料は、下記式（１）で表される単量体成分ｗ１と下記式（２）で表さ
れる単量体成分ｗ２と下記式（３）で表される単量体成分ｗ３と下記式（４）で表される
単量体成分ｗ４とを含む重合体Ｗ、下記式（５）で表される単量体成分ｚ１と下記式（６
）で表される単量体成分ｚ２と下記式（７）で表わされる単量体成分ｚ３とを含む重合体
Ｚのうちの少なくとも一方を含むものである。
【００７４】
【化２４】
2010164732.tif 000025
【００７５】
【化２５】
2010164732.tif 000026
【００７６】
【化２６】
2010164732.tif 000027
【００７７】
【化２７】
2010164732.tif 000028
【００７８】
【化２８】
2010164732.tif 000029
【００７９】
【化２９】
2010164732.tif 000030
【００８０】
【化３０】
2010164732.tif 000031
【００８１】
カラーフィルター用インクが、前述したような溶媒に加えて上記のような樹脂材料を含
むことにより、インク中に含まれる固形分の濃度が、インク中で均一なものとなる。その
ため、長期間液滴吐出を行ったり、連続して液滴吐出を行った際にも、インクジェットヘ
ッドからの液滴の吐出量にばらつきが生じたり、吐出されるインク組成、重量等が不均一
になるのを確実に防止することができ、得られるカラーフィルターは、各部位での色むら
、濃度むら等が抑制され、個体間での特性の均一性に優れたものとなる。特に、着色剤が
顔料を含むものである場合には、カラーフィルター用インクを構成する溶媒（成分ａ、成
分ｂ）が、上述したような樹脂材料の溶解性を十分に優れたものとしつつ、顔料の表面に
樹脂材料を付着させることができる。これにより、カラーフィルター用インク中における
顔料粒子の凝集が抑制され、分散安定性を特に優れたものとすることができ、カラーフィ
ルター用インクの吐出安定性、長期保存性を特に優れたものとすることができるため、本
発明のカラーフィルター用インクの着色剤としては、高精細な画像形成に有利な各種顔料
を好適に用いることができる。
【００８２】
また、カラーフィルターの生産性を高めるため、着色部の形成時間を短縮するべく、イ
ンクの乾燥温度を比較的高くした場合でも、カラーフィルター用インク中に上述したよう
な樹脂材料が含まれることにより、成分ｂが急激に蒸発するのを好適に抑え、形成過程の
着色部中に気泡が発生するのを確実に防止することができる。また、このように、インク
の乾燥温度を比較的高くすると、基板が反ったり、または、基板と着色部との間で剥離が
起きたりし易いが、このようなカラーフィルター用インクでは、乾燥時間を十分に短くす
ることができるため、このような問題の発生も防止することができる。結果として、信頼
性に優れたカラーフィルターを生産性高く製造することが可能となる。
【００８３】
さらに、重合体Ｗおよび重合体Ｚは、それぞれ加熱や紫外線照射等のエネルギーの付与
により、硬化反応を起こす成分である。このような重合体Ｗおよび重合体Ｚは、インク保
存時やインク吐出時では、反応が抑制されるのに対して、セルに吐出したインクを加熱、
乾燥させる際には、効率良く反応（硬化反応）する。すなわち、このような重合体Ｗおよ
び重合体Ｚは、所定温度以下では実質的に硬化反応を進行させず、それ以上の温度で効率
よく硬化反応を進行させることができる特性（以下、「硬化反応のスイッチング特性」と
もいう。）に優れている。このような重合体を含むインクを用いることにより、インク中
に含まれる低沸点の成分ａを主に除去する際には、重合体の反応を確実に防止しつつ、そ
の後、より高温で熱処理する際には、重合体を効率良く反応させることができる。その結
果、セル中でのインクの対流が確実に抑えられ、着色部形成過程の比較的初期の段階で着
色部の形状を安定化させることができ、最終的に得られる着色部の厚さを確実に均一なも
のとすることができるとともに、その表面形状を十分に平坦化させることができる。この
ようなカラーフィルターは、明度およびコントラスト比に優れた画像を表示することがで
きるとともに、各部位での色むら、濃度むら等の発生を確実に防止することができ、個体
間での特性の均一性に優れたカラーフィルターを得ることができる。これに対して、例え
ば、含まれる樹脂材料が熱可塑性樹脂のみで構成されたインクを加熱乾燥した場合には、
インク中の溶媒の蒸発に伴うインクの対流が、固形分濃度が高くなっても抑えられず、着
色部の形状を安定化させることができない。そのため、インク（着色部）の表面形状を十
分に平坦化させることができない。
【００８４】
また、着色剤が顔料を含むものである場合、インク中に上述したような重合体Ｗおよび
／または重合体Ｚを含むことにより、吐出前のインク中の顔料の凝集が抑制されるだけで
なく、インクの乾燥過程において、溶媒を除去する際や、溶媒を除去した後でも、インク
（着色部）中の顔料の凝集を抑制することができる。その結果、得られるカラーフィルタ
ーは、より高精細な画像表示が可能なものとなる。
【００８５】
さらに、カラーフィルター用インクが、上記の重合体と、成分ｂとしての、前述したよ
うなグリコール縮合物、またはグリコール縮合物のアルキルエーテルとを構成成分として
含む場合、インク中にこのような成分ｂを含む状態では、重合体の反応が開始する温度で
あっても、重合体の反応が抑制される。これは、化学構造的な関係で、上記の成分ｂが重
合体の反応性官能基（例えば、重合体Ｗにおける単量体成分ｗ１のエポキシ基等）を保護
し、通常は、これらの官能基が反応するような温度でも硬化反応が起こるのを抑制するた
めであると考えられる。
【００８６】
このようなカラーフィルター用インクでは、吐出したインクを加熱、乾燥させて着色部
を形成する際に、比較的高温での熱処理を行っても、上述したような重合体が急激に反応
するのを防止、抑制することができる。その結果、インクの対流がより確実に抑えられ、
インク（着色部）の表面形状を極めて平坦なものとすることができる。また、重合体の急
激な硬化反応が抑えられる結果、形成される着色部にクラックが生じたり、溶媒が気化す
ることにより生じる気泡が残存する等の不具合を確実に防止することができる。このよう
にして得られるカラーフィルターは、明度およびコントラスト比に特に優れた画像表示を
行うことができるものとなるとともに、着色部と基板との密着性に優れ、特に優れた耐久
性を有するものとなる。
【００８７】
また、成分ｂとして、上述したような化合物を用いることにより、成分ｂの乾燥（蒸発
）速度を、成分ａの乾燥（蒸発）速度よりもさらに遅くすることができる。このようなカ
ラーフィルター用インクでは、インク中の溶媒を除去（乾燥）する過程で、インク表面の
形状が確実に平坦化されるとともに、各着色部間での厚さのばらつきが確実に抑えられた
ものとなる。さらに、形成される着色部の密度が十分に高いものとなり、着色部と基板と
の密着性も優れたものとなる。このような着色部は、カラーフィルターの使用環境の変化
（温度、湿度等）によって、ひび割れ（クラック）等の不具合を起こすのを確実に防止す
ることができ、光漏れ（白抜け、輝点）等の問題が発生するのを確実に防止することがで
きる。結果として、製造されるカラーフィルターは、特に耐久性に優れたものとなる。
【００８８】
また、インクジェット法によるインク付与工程の後工程での、薬品塗布や洗浄による悪
影響を防止するため、インク中に含まれる樹脂材料には、耐溶剤性が要求される。本発明
のカラーフィルター用インクは、インク中に含まれる樹脂材料が、上述したような重合体
Ｗ、重合体Ｚを含むことにより、形成される着色部の基板に対する密着性が優れたものと
なるとともに、耐溶剤性にも優れたものとなる。さらに、このようなインクは長期保存安
定性に優れ、吐出安定性が優れているため、吐出された液滴の軌道変化（いわゆる、飛行
曲がり）が起こるのを確実に防止することができる。これにより、確実に目的の部位に液
滴を着弾させることができ、異なる色の着色部を形成するのに用いられる複数種のインク
が混ざり合って（混色して）しまったり、本来同一の着色濃度であることが求められる複
数個の着色部の間での着色濃度のばらつきが発生してしまうのを確実に防止することがで
きる。結果として、製造されるカラーフィルター間での特性（コントラスト比、色再現域
等の色特性）のばらつきの発生が抑制され、信頼性の高いカラーフィルターを得ることが
できる。
【００８９】
このように、本発明では、カラーフィルター用インクが、前述したような溶媒（成分ａ
および成分ｂ）に加え、樹脂材料として上述したような特徴を有する重合体Ｗ、重合体Ｚ
のうちの少なくとも一方を含むことにより、上述したような優れた効果が得られる。これ
に対して、カラーフィルター用インク中に含まれる樹脂材料として、このような重合体を
含まない場合には、長期間液滴吐出を行ったり、連続して液滴吐出を行ったりすると、保
存時におけるカラーフィルター用インクの不本意な粘度増加が発生したり、カラーフィル
ター基板に液滴吐出する際に、目詰まり等が発生してしまい、液滴吐出量が不安定化する
。したがって、上述したような溶媒（成分ａ、成分ｂ）を含むカラーフィルター用インク
でも、セル内へのインクの吐出量を十分に均一なものとすることができない。また、イン
ク中に含まれる溶媒として、前述したような成分ａ、成分ｂを含む場合であっても、樹脂
材料として、重合体Ｗ、重合体Ｚのうちのどちらも含まない場合には、十分に着色部表面
を平坦化させることができない。さらに、成分ｂの蒸発速度を十分に抑えることができず
、最終的に形成される着色部の基板（カラーフィルター基板）に対する密着性を十分に優
れたものとすることができなくなってしまい、カラーフィルターの表示画像を、長期間に
わたって、安定して優れたものとすることができなくなるおそれがある。
【００９０】
以下、樹脂材料（樹脂組成物）について詳細に説明する。
［重合体Ｗ］
カラーフィルター用インク中の樹脂材料が、上述した重合体Ｗ、重合体Ｚのうち、重合
体Ｗを含むものであると、上述したような優れた効果に加え、形成される着色部の耐薬品
性、耐溶剤性等を特に優れたものとすることができる。また、このようなインクは、基板
（および隔壁）に対して高い親和性を有し、着色部と基板（および隔壁）との密着性が特
に優れたものとなる。さらに、重合体Ｗは、重合体Ｗ自身が、乾燥過程のインクの表面形
状を平坦化させる効果を有するものである。したがって、インク中の樹脂材料が、重合体
Ｗを構成成分として含むものであると、溶媒として成分ａと成分ｂとを含むことにより得
られるインク乾燥過程でのインク表面を平坦化させる効果との相乗効果により、形成され
る着色部の表面を極めて高い水準で平坦化させることができる。特に、形成する着色部の
厚さを十分に薄くする場合でも、着色部表面に微小な凹凸が生じるのを確実に防止し、十
分に平坦な表面を有する着色部を形成することができる。
このような重合体Ｗは、上記式（１）で表される単量体成分ｗ１と上記式（２）で表さ
れる単量体成分ｗ２と上記式（３）で表される単量体成分ｗ３と上記式（４）で表される
単量体成分ｗ４とを含むものであり、下記式（１７）で表されるものである。
【００９１】
【化３１】
2010164732.tif 000032
【００９２】
このような重合体Ｗを含むことにより、インクの吐出安定性は優れたものとなる。また
、成分ｂの蒸発速度が抑制され、形成される着色部と基板との密着性が優れたものとなる
とともに、着色部の表面を確実に平坦化させることができ、耐久性および表示される画像
のコントラスト比に優れたカラーフィルターを得ることができる。さらに、樹脂材料とし
ての硬化反応のスイッチング特性、カラーフィルター用インクの吐出安定性、形成される
着色部の硬度等を優れたものとすることができるとともに、着色剤として顔料を含む場合
において、カラーフィルター用インク中における顔料の分散安定性を特に優れたものとす
ることができる。また、重合体Ｗを含むことにより、カラーフィルター用インクを用いて
形成される着色部の表面に不本意な凹凸が生じてしまうのを効果的に防止することができ
、カラーフィルターを用いて表示される画像における色むら、濃度むらの発生やコントラ
スト比の低下をより効果的に防止することができる。これは、基板上に付与されたカラー
フィルター用インクから溶媒を除去して着色部を形成する際に、インク中の固形分の凝集
を効果的に防止することができるためであると考えられる。また、重合体Ｗを含むことに
より、後述するような製造方法を用いてカラーフィルター用インクを製造する際に（後述
する微分散工程で）、原料として用いる顔料粒子の凝集体を容易に微粒子化（解砕）する
ことができ、カラーフィルター用インクの生産性を向上させることができる。また、重合
体Ｗは、機械的な力に対して極めて優れた安定性を有しているため、顔料とともに後述す
る微分散工程に供された場合であっても、当該工程における変性、劣化が防止される。し
たがって、重合体Ｗを用いることにより、樹脂材料の劣化等を確実に防止しつつ、顔料の
分散性に優れたカラーフィルター用インクを効率よく調製することができる。
なお、重合体Ｗは、実質的に単一の化合物からなるものであってもよいし、複数種の化
合物の混合物であってもよい。ただし、重合体Ｗが複数種の化合物の混合物である場合、
各化合物が、単量体成分ｗ１、ｗ２、ｗ３およびｗ４を含有するものである。
【００９３】
（単量体成分ｗ１）
重合体Ｗは、上記式（１）で表される単量体成分ｗ１を単量体成分として含有してなる
ものである。
このような単量体成分ｗ１を単量体成分として含有することにより、カラーフィルター
用インクの保存時や後述するインク付与工程等における樹脂材料の不本意な反応（重合反
応）を確実に防止しつつ、加熱環境下で行う着色部形成工程（硬化工程）においては、樹
脂材料の硬化反応（重合反応）を好適に進行させることができる。すなわち、樹脂材料に
ついての硬化反応のスイッチング特性を優れたものとすることができる。また、単量体成
分ｗ１を単量体成分として含有することにより、カラーフィルター用インク中における顔
料粒子の分散安定性を特に優れたものとすることができ、カラーフィルター用インクの長
期保存性、吐出安定性を特に優れたものとすることができる。また、単量体成分ｗ１は、
重合体Ｗにおいて、高温環境下での反応性に優れる一方で、機械的な力に対しては極めて
優れた安定性を有している。このため、顔料とともに後述する微分散工程に供された場合
であっても、本工程における重合体Ｗの変性、劣化が防止され、カラーフィルター用イン
クにおいて、重合体Ｗの機能を確実に発揮することができる。また、単量体成分ｗ１を単
量体成分として含有することにより、形成される着色部の硬度等を優れたものとすること
ができる。
【００９４】
また、重合体Ｗが単量体成分ｗ１を含有することにより、インク中に含まれる樹脂材料
が重合体Ｗに加え、重合体Ｚを含む場合、重合体Ｗと重合体Ｚとの親和性、相溶性を十分
に優れたものとすることができる。その結果、カラーフィルター用インクの吐出安定性を
優れたものとすることができ、また、カラーフィルター用インクを用いて形成される着色
部は、透明性に優れ（樹脂材料の不透明性による光透過率の低下が防止され）、基板に対
する密着性が特に優れ、クラック等の問題が生じにくいものとなる。
【００９５】
重合体Ｗ中における単量体成分ｗ１の含有率（重合体の合成に用いる単量体の重量で換
算して求められる値）は、２５〜７５ｗｔ％であるのが好ましく、４０〜６０ｗｔ％であ
るのがより好ましい。重合体Ｗ中における単量体成分ｗ１の含有率が前記範囲内の値であ
ると、後に詳述する単量体成分ｗ２、ｗ３、ｗ４の機能を阻害することなく、上述したよ
うな効果をより顕著に発現させることができる。なお、重合体Ｗが、複数種の化合物の混
合物である場合、単量体成分ｗ１の含有率の値としては、これらの化合物についての加重
平均値（重量比に基づいた加重平均値）を採用することができる。また、重合体Ｗが、複
数種の化合物の混合物である場合、これらの化合物が、いずれも、上記のような含有率で
単量体成分ｗ１を含有しているのが好ましい。
【００９６】
（単量体成分ｗ２）
重合体Ｗは、上記式（２）で表される単量体成分ｗ２を単量体成分として含有してなる
ものである。
このような単量体成分ｗ２を単量体成分として含有することにより、基板上へのカラー
フィルター用インクの濡れ広がりを良好なものとすることができ、気泡の混入等が確実に
防止され、基板との密着性に優れた着色部を好適に形成することができる。また、カラー
フィルター用インクが顔料および分散剤を含むものである場合においては、単量体成分ｗ
２を単量体成分として含有することにより、分散剤の分散安定性を特に優れたものとする
ことができ、結果として、顔料の分散安定性、カラーフィルター用インクの長期保存性を
特に優れたものとすることができる。
【００９７】
重合体Ｗ中における単量体成分ｗ２の含有率（重合体の合成に用いる単量体の重量で換
算して求められる値）は、２〜２５ｗｔ％であるのが好ましく、５〜１５ｗｔ％であるの
がより好ましい。重合体Ｗ中における単量体成分ｗ２の含有率が前記範囲内の値であると
、前述した単量体成分ｗ１および後に詳述する単量体成分ｗ３、ｗ４の機能を阻害するこ
となく、上述したような効果をより顕著に発現させることができる。なお、重合体Ｗが、
複数種の化合物の混合物である場合、単量体成分ｗ２の含有率の値としては、これらの化
合物についての加重平均値（重量比に基づいた加重平均値）を採用することができる。ま
た、重合体Ｗが、複数種の化合物の混合物である場合、これらの化合物が、いずれも、上
記のような含有率で単量体成分ｗ２を含有しているのが好ましい。
【００９８】
（単量体成分ｗ３）
重合体Ｗは、上記式（３）で表される単量体成分ｗ３を単量体成分として含有してなる
ものである。
単量体成分ｗ３を単量体成分として含有することにより、形成される着色部の耐薬品性
、耐溶剤性等を優れたものとすることができる。これにより、着色部形成工程（硬化工程
）の後に、薬品塗布や洗浄（特に、Ｎ−メチル−２−ピロリドンやγ−ブチルラクトンを
用いた洗浄）等の後処理を行った場合であっても、これらによる悪影響の発生をより確実
に防止することができる。
【００９９】
また、単量体成分ｗ３は、重合体（重合体Ｗ）中において、比較的低い温度（例えば、
１００℃以下）では反応性が十分に低いのに対し、着色部形成工程（硬化工程）で施す熱
処理のような加熱環境下では、十分な反応性を有するものである。このため、カラーフィ
ルター用インクの保存時や後述するインク付与工程等における樹脂材料の不本意な反応（
重合反応）を確実に防止しつつ、加熱環境下で行う着色部形成工程（硬化工程）において
は、樹脂材料の硬化反応（重合反応）を好適に進行させることができる。
また、単量体成分ｗ３を単量体成分として含有することにより、例えば、カラーフィル
ター用インクが着色剤として顔料を含む場合において、カラーフィルター用インク中にお
ける顔料粒子の分散安定性を特に優れたものとすることができ、カラーフィルター用イン
クの長期保存性、吐出安定性を優れたものとすることができる。
【０１００】
重合体Ｗ中における単量体成分ｗ３の含有率（重合体の合成に用いる単量体の重量で換
算して求められる値）は、５〜５０ｗｔ％であるのが好ましく、１０〜４０ｗｔ％である
のがより好ましい。重合体Ｗ中における単量体成分ｗ３の含有率が前記範囲内の値である
と、前述した単量体成分ｗ１、ｗ２および後に詳述する単量体成分ｗ４の機能を阻害する
ことなく、上述したような効果をより顕著に発現させることができる。なお、重合体Ｗが
、複数種の化合物の混合物である場合、単量体成分ｗ３の含有率の値としては、これらの
化合物についての加重平均値（重量比に基づいた加重平均値）を採用することができる。
また、重合体Ｗが、複数種の化合物の混合物である場合、これらの化合物が、いずれも、
上記のような含有率で単量体成分ｗ３を含有しているのが好ましい。
【０１０１】
（単量体成分ｗ４）
重合体Ｗは、上記式（４）で表される単量体成分ｗ４を単量体成分として含有してなる
ものである。
このような単量体成分ｗ４を単量体成分として含有することにより、着色部の形成時、
基板上に付与されたカラーフィルター用インクから溶媒を除去する際に、固形分濃度の上
昇に伴ってカラーフィルター用インクのチキソトロピック性および粘度が上昇し、形成さ
れる着色部の表面に不本意な凹凸が生じることを確実に防止することができる。
【０１０２】
また、単量体成分ｗ４を単量体成分として含有することにより、樹脂材料全体としての
疎水性を好適に調整することができ、樹脂材料を構成する各重合体の親和性、相溶性を特
に優れたものとすることができる。その結果、カラーフィルター用インクの吐出安定性を
特に優れたものとすることができ、また、カラーフィルター用インクを用いて形成される
着色部は、透明性に優れ（樹脂材料の不透明性による光透過率の低下が防止され）、基板
に対する密着性が特に優れ、クラック等の問題が生じにくいものとなる。
【０１０３】
重合体Ｗ中における単量体成分ｗ４の含有率（重合体の合成に用いる単量体の重量で換
算して求められる値）は、３〜４０ｗｔ％であるのが好ましく、５〜３０ｗｔ％であるの
がより好ましい。重合体Ｗ中における単量体成分ｗ４の含有率が前記範囲内の値であると
、前述した単量体成分ｗ１、ｗ２、ｗ３の機能を阻害することなく、上述したような効果
をより顕著に発現させることができる。なお、重合体Ｗが、複数種の化合物の混合物であ
る場合、単量体成分ｗ４の含有率の値としては、これらの化合物についての加重平均値（
重量比に基づいた加重平均値）を採用することができる。また、重合体Ｗが、複数種の化
合物の混合物である場合、これらの化合物が、いずれも、上記のような含有率で単量体成
分ｗ４を含有しているのが好ましい。
【０１０４】
重合体Ｗの重量平均分子量は、５０００〜５００００であるのが好ましく、６０００〜
１５０００であるのがより好ましい。これにより、カラーフィルター用インクの経時的安
定性（長期保存性）、カラーフィルター用インクの吐出安定性を特に優れたものとするこ
とができるとともに、このようなインクを吐出して形成される着色部と基板との密着性が
特に優れたものとなる。さらに、カラーフィルター用インクを用いて形成される着色部の
平坦性をより確実に高いものとすることができ、カラーフィルターを用いて表示される画
像における色むら等の発生をより効果的に防止することができる。また、カラーフィルタ
ーの生産性を十分に優れたものとすることができる。
また、重合体Ｗの分散度（重量平均分子量Ｍｗ／数平均分子量Ｍｎ）は、１〜３である
のが好ましい。
【０１０５】
［重合体Ｚ］
カラーフィルター用インク中の樹脂材料が、上述した重合体Ｗ、重合体Ｚのうち、重合
体Ｚを含むものであると、上述したような優れた効果に加え、形成される着色部は十分な
硬度を有しながらも、適度な柔軟性を有するものとなる。これにより、着色部と基板との
密着性が特に優れたものとなるとともに、クラック等の不具合が発生するのが確実に防止
される。
重合体Ｚは、上記式（５）で表される単量体成分ｚ１と上記式（６）で表される単量体
成分ｚ２と上記式（７）で表される単量体成分ｚ３とを含むものであり、下記式（１８）
で表されるものである。
【０１０６】
【化３２】
2010164732.tif 000033
【０１０７】
このような重合体Ｚを含むことにより、樹脂材料としての硬化反応のスイッチング特性
、カラーフィルター用インクの吐出安定性、形成される着色部の硬度等を優れたものとす
ることができるとともに、着色剤として顔料を含む場合において、カラーフィルター用イ
ンク中における顔料の分散安定性を特に優れたものとすることができる。また、重合体Ｚ
を含むことにより、カラーフィルター用インクを用いて形成される着色部の表面に不本意
な凹凸が生じてしまうのを効果的に防止することができ、カラーフィルターを用いて表示
される画像における色むら、濃度むらの発生やコントラスト比の低下をより効果的に防止
することができる。これは、基板上に付与されたカラーフィルター用インクから溶媒を除
去して着色部を形成する際に、顔料粒子の凝集を効果的に防止することができるためであ
ると考えられる。また、重合体Ｚを含むことにより、後述するような製造方法を用いてカ
ラーフィルター用インクを製造する際に（後述する微分散工程で）、原料として用いる顔
料粒子の凝集体を容易に微粒子化（解砕）することができ、カラーフィルター用インクの
生産性を向上させることができる。また、重合体Ｚは、機械的な力に対して極めて優れた
安定性を有しているため、顔料とともに後述する微分散工程に供された場合であっても、
当該工程における変性、劣化が防止される。したがって、重合体Ｚを用いることにより、
樹脂材料の劣化等を確実に防止しつつ、顔料の分散性に優れたカラーフィルター用インク
を効率よく調製することができる。
なお、重合体Ｚは、実質的に単一の化合物からなるものであってもよいし、複数種の化
合物の混合物であってもよい。ただし、重合体Ｚが複数種の化合物の混合物である場合、
各化合物が、単量体成分ｚ１、ｚ２およびｚ３を含有するものである。
【０１０８】
（単量体成分ｚ１）
重合体Ｚは、上記式（５）で表される単量体成分ｚ１を単量体成分として含有してなる
ものである。
このような単量体成分ｚ１を単量体成分として含有することにより、カラーフィルター
用インクの保存時や後述するインク付与工程等における樹脂材料の不本意な反応（重合反
応）を確実に防止しつつ、加熱環境下で行う着色部形成工程（硬化工程）においては、樹
脂材料の硬化反応（重合反応）を好適に進行させることができる。すなわち、樹脂材料に
ついての硬化反応のスイッチング特性を優れたものとすることができる。また、単量体成
分ｚ１を単量体成分として含有することにより、カラーフィルター用インク中における顔
料粒子の分散安定性を特に優れたものとすることができ、カラーフィルター用インクの長
期保存性、吐出安定性を特に優れたものとすることができる。また、単量体成分ｚ１は、
重合体Ｚにおいて、高温環境下での反応性に優れる一方で、機械的な力に対しては極めて
優れた安定性を有している。このため、顔料とともに後述する微分散工程に供された場合
であっても、本工程における重合体Ｚの変性、劣化が防止され、カラーフィルター用イン
クにおいて、重合体Ｚの機能を確実に発揮することができる。また、単量体成分ｚ１を単
量体成分として含有することにより、形成される着色部の硬度等を優れたものとすること
ができる。
【０１０９】
また、重合体Ｚが単量体成分ｚ１を含有することにより、インク中に含まれる樹脂材料
が重合体Ｚに加え、重合体Ｗを含む場合、重合体Ｚと重合体Ｗとの親和性、相溶性を十分
に優れたものとすることができる。その結果、カラーフィルター用インクの吐出安定性を
優れたものとすることができ、また、カラーフィルター用インクを用いて形成される着色
部は、透明性に優れ（樹脂材料の不透明性による光透過率の低下が防止され）、基板に対
する密着性が特に優れ、クラック等の問題が生じにくいものとなる。
【０１１０】
重合体Ｚ中における単量体成分ｚ１の含有率（重合体の合成に用いる単量体の重量で換
算して求められる値）は、５０〜９５ｗｔ％であるのが好ましく、６０〜８５ｗｔ％であ
るのがより好ましい。重合体Ｚ中における単量体成分ｚ１の含有率が前記範囲内の値であ
ると、後に詳述する単量体成分ｚ２、ｚ３の機能を阻害することなく、上述したような効
果をより顕著に発現させることができる。なお、重合体Ｚが、複数種の化合物の混合物で
ある場合、単量体成分ｚ１の含有率の値としては、これらの化合物についての加重平均値
（重量比に基づいた加重平均値）を採用することができる。また、重合体Ｚが、複数種の
化合物の混合物である場合、これらの化合物が、いずれも、上記のような含有率で単量体
成分ｚ１を含有しているのが好ましい。
【０１１１】
（単量体成分ｚ２）
重合体Ｚは、上記式（６）で表される単量体成分ｚ２を単量体成分として含有してなる
ものである。
このような単量体成分ｚ２を単量体成分として含有することにより、基板上へのカラー
フィルター用インクの濡れ広がりを良好なものとすることができ、気泡の混入等が確実に
防止され、基板との密着性に優れた着色部を好適に形成することができる。また、カラー
フィルター用インクが顔料および分散剤を含むものである場合においては、単量体成分ｚ
２を単量体成分として含有することにより、分散剤の分散安定性を特に優れたものとする
ことができ、結果として、顔料の分散安定性、カラーフィルター用インクの長期保存性を
特に優れたものとすることができる。
【０１１２】
重合体Ｚ中における単量体成分ｚ２の含有率（重合体の合成に用いる単量体の重量で換
算して求められる値）は、３〜３５ｗｔ％であるのが好ましく、１０〜２５ｗｔ％である
のがより好ましい。重合体Ｚ中における単量体成分ｚ２の含有率が前記範囲内の値である
と、前述した単量体成分ｚ１および後に詳述する単量体成分ｚ３の機能を阻害することな
く、上述したような効果をより顕著に発現させることができる。なお、重合体Ｚが、複数
種の化合物の混合物である場合、単量体成分ｚ２の含有率の値としては、これらの化合物
についての加重平均値（重量比に基づいた加重平均値）を採用することができる。また、
重合体Ｚが、複数種の化合物の混合物である場合、これらの化合物が、いずれも、上記の
ような含有率で単量体成分ｚ２を含有しているのが好ましい。
【０１１３】
（単量体成分ｚ３）
重合体Ｚは、上記式（７）で表される単量体成分ｚ３を単量体成分として含有してなる
ものである。
このような単量体成分ｚ３は、ｚ１と同様に、後述する着色部形成工程（硬化工程）に
おいて、樹脂材料の硬化に寄与する成分であるが、単量体成分ｚ１が、形成される着色部
の硬度を高いものとする機能を有しているのに対し、単量体成分ｚ３は、形成される着色
部に適度な柔軟性を与え、着色部が設けられる基板等に変形（例えば、熱膨張、熱収縮等
）が生じた場合であっても、その変形に追従し、基板等に対する着色部の密着性を保持さ
せる機能を有している。これにより、例えば、製造されるカラーフィルターが画像表示に
伴う急激な温度変化に繰り返しさらされた場合においても良好な密着性を保持することが
でき、光漏れ（白抜け、輝点）等の問題が発生するのをより確実に防止することができる
。すなわち、カラーフィルターの耐久性を特に優れたものとすることができる。
【０１１４】
また、単量体成分ｚ３は、重合体Ｚにおいて、上述した単量体成分ｗ３、ｚ１と同様に
、比較的低い温度（例えば、１００℃以下）では反応性が十分に低いのに対し、着色部形
成工程（硬化工程）で施す熱処理のような加熱環境下においては、十分な反応性を有する
ものである。このため、カラーフィルター用インクの保存時や後述するインク付与工程等
における樹脂材料の不本意な反応（重合反応）を確実に防止しつつ、加熱環境下で行う着
色部形成工程（硬化工程）においては、樹脂材料の硬化反応（重合反応）を好適に進行さ
せることができる。
また、単量体成分ｚ３を単量体成分として含有することにより、着色部の形成時、基板
上に付与されたカラーフィルター用インクから溶媒を除去する際に、固形分濃度の上昇に
伴ってカラーフィルター用インクのチキソトロピック性および粘度が上昇し、形成される
着色部の表面に不本意な凹凸が生じることを確実に防止することができる。
【０１１５】
重合体Ｚ中における単量体成分ｚ３の含有率（重合体の合成に用いる単量体の重量で換
算して求められる値）は、２〜３０ｗｔ％であるのが好ましく、５〜２０ｗｔ％であるの
がより好ましい。重合体Ｚ中における単量体成分ｚ３の含有率が前記範囲内の値であると
、前述した単量体成分ｚ１、ｚ２の機能を阻害することなく、上述したような効果をより
顕著に発現させることができる。なお、重合体Ｚが、複数種の化合物の混合物である場合
、単量体成分ｚ３の含有率の値としては、これらの化合物についての加重平均値（重量比
に基づいた加重平均値）を採用することができる。また、重合体Ｚが、複数種の化合物の
混合物である場合、これらの化合物が、いずれも、上記のような含有率で単量体成分ｚ３
を含有しているのが好ましい。
【０１１６】
重合体Ｚの重量平均分子量は、５０００〜５００００であるのが好ましく、６０００〜
１５０００であるのがより好ましい。これにより、カラーフィルター用インクの経時的安
定性（長期保存性）、カラーフィルター用インクの吐出安定性を特に優れたものとするこ
とができるとともに、カラーフィルターの生産性を十分に優れたものとし、さらに、カラ
ーフィルター用インクを用いて形成される着色部の平坦性をより確実に高いものとするこ
とができ、カラーフィルターを用いて表示される画像における色むら等の発生をより効果
的に防止することができる。
【０１１７】
また、重合体Ｚの分散度（重量平均分子量Ｍｗ／数平均分子量Ｍｎ）は、１〜３である
のが好ましい。
また、カラーフィルター用インク中に含まれる樹脂材料として、重合体Ｗおよび重合体
Ｚの両方を用いる場合には、インク中における重合体Ｗの含有率をＣＷ［ｗｔ％］、イン
ク中における重合体Ｚの含有率をＣＺ［ｗｔ％］としたとき、０．９≦ＣＷ／ＣＺ≦６．
０の関係を満足するのがより好ましく、１．０≦ＣＷ／ＣＺ≦５．０の関係を満足するの
が好ましい。このような関係を満足することにより、カラーフィルター用インクの経時的
安定性（長期保存性）、高温での反応性、および、製造されるカラーフィルターの耐久性
（着色部と基板との密着性、着色部の硬度等）、信頼性を、いずれをも、特に優れたもの
とすることができるとともに、カラーフィルター用インクを用いて製造されるカラーフィ
ルターにおける色むら等の発生をより効果的に防止することができる。
【０１１８】
また、樹脂材料として重合体Ｗおよび重合体Ｚの両方を用いる場合、カラーフィルター
用インク中における重合体Ｗの含有率（ＣＷ［ｗｔ％］）と重合体Ｚの含有率（ＣＺ［ｗ
ｔ％］）との和は、０．３〜１２ｗｔ％であるのが好ましく、０．９〜８．５ｗｔ％であ
るのがより好ましい。
上述したように本発明において、樹脂材料は、重合体Ｗ、重合体Ｚのうちの少なくとも
一方を含むものであるが、さらに、他の樹脂成分（重合体）を含むものであってもよい。
このような樹脂成分（重合体）としては、以下に述べるような重合体Ｘ、重合体Ｙが挙
げられる。
【０１１９】
［重合体Ｘ］
重合体Ｘは、下記式（８）で表される単量体成分ｘ１と下記式（９）で表される単量体
成分ｘ２と下記式（１０）で表される単量体成分ｘ３と下記式（１１）で表される単量体
成分ｘ４とを含むものであり、下記式（１９）で表されるものである。
【０１２０】
【化３３】
2010164732.tif 000034
【０１２１】
【化３４】
2010164732.tif 000035
【０１２２】
【化３５】
2010164732.tif 000036
【０１２３】
【化３６】
2010164732.tif 000037
【０１２４】
【化３７】
2010164732.tif 000038
【０１２５】
このような重合体Ｘを含むことにより、樹脂材料全体としての硬化反応のスイッチング
特性や、カラーフィルター用インク中における各重合体成分の親和性、相溶性を十分に優
れたものとしつつ、カラーフィルター用インクを用いて形成される着色部の耐溶剤性等を
特に優れたものとすることができ、また、形成される着色部の表面の平坦性を特に高いも
のとすることができる。その結果、カラーフィルター用インクを用いて製造されるカラー
フィルターの各部位での色むら、濃度むらの発生やコントラストの低下等をより確実に防
止することができ、カラーフィルターの耐久性、信頼性を特に優れたものとすることがで
きる。
なお、重合体Ｘは、実質的に単一の化合物からなるものであってもよいし、複数種の化
合物の混合物であってもよい。ただし、重合体Ｘが複数種の化合物の混合物である場合、
各化合物が、単量体成分ｘ１、ｘ２、ｘ３およびｘ４を含有するものである。
【０１２６】
（単量体成分ｘ１）
重合体Ｘは、上記式（８）で表される単量体成分ｘ１を単量体成分として含有してなる
ものである。
このような単量体成分ｘ１を単量体成分として含有することにより、樹脂材料としての
硬化反応のスイッチング特性、カラーフィルター用インクの吐出安定性、形成される着色
部の硬度等を優れたものとすることができるとともに、着色剤として顔料を含む場合にお
いて、カラーフィルター用インク中における顔料の分散安定性を特に優れたものとするこ
とができ、カラーフィルター用インクの長期保存性、吐出安定性を優れたものとすること
ができる。また、単量体成分ｘ１を単量体成分として含有することにより、形成される着
色部の硬度等を優れたものとすることができる。
【０１２７】
重合体Ｘ中における単量体成分ｘ１の含有率（重合体の合成に用いる単量体の重量で換
算して求められる値）は、３０〜９０ｗｔ％であるのが好ましく、４０〜８０ｗｔ％であ
るのがより好ましい。重合体Ｘ中における単量体成分ｘ１の含有率が前記範囲内の値であ
ると、後に詳述する単量体成分ｘ２、ｘ３、ｘ４の機能を阻害することなく、上述したよ
うな効果をより顕著に発現させることができる。これに対し、重合体Ｘ中における単量体
成分ｘ１の含有率が前記下限値未満であると、単量体成分ｘ１を含むことによる効果が十
分に発揮されない可能性がある。一方、重合体Ｘ中における単量体成分ｘ１の含有率が前
記上限値を超えると、相対的に単量体成分ｘ２、ｘ３、ｘ４の含有率が低下し、これらの
機能が十分に発揮されない可能性がある。また、重合体Ｘの高温での反応速度が低下し、
十分に優れた生産性でカラーフィルターを製造するのが困難となる。なお、重合体Ｘが、
複数種の化合物の混合物である場合、単量体成分ｘ１の含有率の値としては、これらの化
合物についての加重平均値（重量比に基づいた加重平均値）を採用することができる。ま
た、重合体Ｘが、複数種の化合物の混合物である場合、これらの化合物が、いずれも、上
記のような含有率で単量体成分ｘ１を含有しているのが好ましい。
【０１２８】
（単量体成分ｘ２）
重合体Ｘは、上記式（９）で表される単量体成分ｘ２を単量体成分として含有してなる
ものである。
このような単量体成分ｘ２を単量体成分として含有すること（特に、上述した単量体成
分ｘ１や後に詳述する単量体成分ｘ３とともに含有すること）により、カラーフィルター
用インクの保存時や後述するインク付与工程等における樹脂材料の不本意な反応（重合反
応）を確実に防止しつつ、加熱環境下で行う着色部形成工程（硬化工程）においては、樹
脂材料の硬化反応（重合反応）を好適に進行させることができる。特に、加熱環境下での
着色部形成工程（硬化工程）において、樹脂材料の重合反応の立ち上がりを良好なものと
することができるとともに、継続的に重合反応の進行させることができる。また、単量体
成分ｘ２を単量体成分として含有することにより、形成される着色部の硬度等を優れたも
のとすることができる。これに対し、単量体成分ｘ２を単量体成分として含有しない場合
には、上記のような効果が得られない。より具体的には、例えば、単量体成分ｘ１、ｘ３
を含有していたとしても、単量体成分ｘ２を含有していない場合には、加熱環境下におい
ても、継続的な重合反応を保持するのが困難であり、カラーフィルターの生産性が著しく
低下する。また、樹脂材料の硬化反応を十分に進行させるのが困難となり、カラーフィル
ターの耐久性が低下する。また、樹脂材料の硬化反応に要する時間が長くなるため、形成
すべき着色部の構成材料の劣化を招く可能性がある。
【０１２９】
重合体Ｘ中における単量体成分ｘ２の含有率（重合体の合成に用いる単量体の重量で換
算して求められる値）は、５〜６０ｗｔ％であるのが好ましく、１０〜５０ｗｔ％である
のがより好ましい。重合体Ｘ中における単量体成分ｘ２の含有率が前記範囲内の値である
と、前述した単量体成分ｘ１および後に詳述する単量体成分ｘ３、ｘ４の機能を阻害する
ことなく、上述したような効果をより顕著に発現させることができる。これに対し、重合
体Ｘ中における単量体成分ｘ２の含有率が前記下限値未満であると、単量体成分ｘ２を含
むことによる効果が十分に発揮されない可能性がある。一方、重合体Ｘ中における単量体
成分ｘ２の含有率が前記上限値を超えると、相対的に単量体成分ｘ１、ｘ３、ｘ４の含有
率が低下し、これらの機能が十分に発揮されない可能性がある。また、重合体Ｘの比較的
低温での反応性が増し、カラーフィルター用インクの保存安定性が低下する傾向が現れる
。なお、重合体Ｘが、複数種の化合物の混合物である場合、単量体成分ｘ２の含有率の値
としては、これらの化合物についての加重平均値（重量比に基づいた加重平均値）を採用
することができる。また、重合体Ｘが、複数種の化合物の混合物である場合、これらの化
合物が、いずれも、上記のような含有率で単量体成分ｘ２を含有しているのが好ましい。
【０１３０】
（単量体成分ｘ３）
重合体Ｘは、上記式（１０）で表される単量体成分ｘ３を単量体成分として含有してな
るものである。
単量体成分ｘ３を単量体成分として含有することにより、形成される着色部の耐薬品性
、耐溶剤性等を優れたものとすることができる。これにより、着色部形成工程（硬化工程
）の後に、薬品塗布や洗浄（特に、Ｎ−メチル−２−ピロリドンやγ−ブチルラクトンを
用いた洗浄）等の後処理を行った場合であっても、これらによる悪影響の発生を確実に防
止することができる。
【０１３１】
また、単量体成分ｘ３は、重合体Ｘにおいて、上述した単量体成分ｘ１と同様に、比較
的低い温度（例えば、１００℃以下）での反応性が十分に低いのに対し、着色部形成工程
（硬化工程）で施す熱処理のような加熱環境下では、十分な反応性を示すものである。こ
のため、カラーフィルター用インクの保存時や後述するインク付与工程等における樹脂材
料の不本意な反応（重合反応）を確実に防止しつつ、加熱環境下で行う着色部形成工程（
硬化工程）においては、樹脂材料の硬化反応（重合反応）を好適に進行させることができ
る。
また、単量体成分ｘ３を単量体成分として含有することにより、例えば、カラーフィル
ター用インクが着色剤として顔料を含む場合において、カラーフィルター用インク中にお
ける顔料粒子の分散安定性を優れたものとすることができ、カラーフィルター用インクの
長期保存性、吐出安定性を優れたものとすることができる。
【０１３２】
重合体Ｘ中における単量体成分ｘ３の含有率（重合体の合成に用いる単量体の重量で換
算して求められる値）は、２〜２０ｗｔ％であるのが好ましく、３〜１５ｗｔ％であるの
がより好ましい。重合体Ｘ中における単量体成分ｘ３の含有率が前記範囲内の値であると
、前述した単量体成分ｘ１、ｘ２および後に詳述する単量体成分ｘ４の機能を阻害するこ
となく、上述したような効果をより顕著に発現させることができる。これに対し、重合体
Ｘ中における単量体成分ｘ３の含有率が前記下限値未満であると、単量体成分ｘ３を含む
ことによる効果が十分に発揮されない可能性がある。一方、重合体Ｘ中における単量体成
分ｘ３の含有率が前記上限値を超えると、相対的に単量体成分ｘ１、ｘ２、ｘ４の含有率
が低下し、これらの機能が十分に発揮されない可能性がある。また、カラーフィルター用
インクを用いて形成される着色部が硬くなりすぎ、温度変化に伴う基板等の変形に対する
追従性が低下する傾向が現れる。なお、重合体Ｘが、複数種の化合物の混合物である場合
、単量体成分ｘ３の含有率の値としては、これらの化合物についての加重平均値（重量比
に基づいた加重平均値）を採用することができる。また、重合体Ｘが、複数種の化合物の
混合物である場合、これらの化合物が、いずれも、上記のような含有率で単量体成分ｘ３
を含有しているのが好ましい。
【０１３３】
（単量体成分ｘ４）
重合体Ｘは、上記式（１１）で表される単量体成分ｘ４を単量体成分として含有してな
るものである。
このような単量体成分ｘ４を単量体成分として含有することにより、着色部の形成時、
基板上に付与されたカラーフィルター用インクから溶媒を除去する際に、固形分濃度の上
昇に伴ってカラーフィルター用インクのチキソトロピック性および粘度が上昇し、形成さ
れる着色部の表面に不本意な凹凸が生じることを確実に防止することができる。特に、従
来においては、着色剤として顔料を含む場合に、形成される着色部の表面に不本意な凹凸
が生じるという問題が顕著に発生していたが、本発明によれば、着色剤として顔料を含む
場合においても、このような問題の発生を確実に防止することができる。
【０１３４】
また、単量体成分ｘ４は、その末端に水酸基を有している。このような構造を有するこ
とにより、比較的低い温度（例えば、１００℃以下）における反応性を十分に低いものと
しつつ、着色部形成工程（硬化工程）で施す熱処理のような加熱環境下における反応性を
高めることができる。これにより、カラーフィルター用インクの保存時や後述するインク
付与工程等における樹脂材料の不本意な反応（重合反応）を確実に防止しつつ、加熱環境
下で行う着色部形成工程（硬化工程）においては、樹脂材料の硬化反応（重合反応）を好
適に進行させることができる。
また、単量体成分ｘ４を単量体成分として含有することにより、例えば、カラーフィル
ター用インクが着色剤として顔料を含む場合において、カラーフィルター用インク中にお
ける顔料粒子の分散安定性を優れたものとすることができ、カラーフィルター用インクの
長期保存性、吐出安定性を優れたものとすることができる。
【０１３５】
重合体Ｘ中における単量体成分ｘ４の含有率（重合体の合成に用いる単量体の重量で換
算して求められる値）は、２〜２０ｗｔ％であるのが好ましく、３〜１５ｗｔ％であるの
がより好ましい。重合体Ｘ中における単量体成分ｘ４の含有率が前記範囲内の値であると
、前述した単量体成分ｘ１、ｘ２、ｘ３の機能を阻害することなく、上述したような効果
をより顕著に発現させることができる。これに対し、重合体Ｘ中における単量体成分ｘ４
の含有率が前記下限値未満であると、単量体成分ｘ４を含むことによる効果が十分に発揮
されない可能性がある。一方、重合体Ｘ中における単量体成分ｘ４の含有率が前記上限値
を超えると、相対的に単量体成分ｘ１、ｘ２、ｘ３の含有率が低下し、これらの機能が十
分に発揮されない可能性がある。また、カラーフィルター用インクを用いて形成される着
色部がの硬度が低下する傾向が現れる。なお、重合体Ｘが、複数種の化合物の混合物であ
る場合、単量体成分ｘ４の含有率の値としては、これらの化合物についての加重平均値（
重量比に基づいた加重平均値）を採用することができる。また、重合体Ｘが、複数種の化
合物の混合物である場合、これらの化合物が、いずれも、上記のような含有率で単量体成
分ｘ４を含有しているのが好ましい。
【０１３６】
重合体Ｘの重量平均分子量は、１０００〜５００００であるのが好ましく、１２００〜
１００００であるのがより好ましく、１５００〜５０００であるのがさらに好ましい。こ
れにより、カラーフィルター用インクの経時的安定性（長期保存性）、カラーフィルター
用インクの吐出安定性を特に優れたものとすることができるとともに、カラーフィルター
の生産性を十分に優れたものとし、さらに、カラーフィルター用インクを用いて形成され
る着色部の平坦性をより確実に高いものとすることができ、カラーフィルターを用いて表
示される画像における色むら等の発生をより効果的に防止することができる。
また、重合体Ｘの分散度（重量平均分子量Ｍｗ／数平均分子量Ｍｎ）は、１〜３である
のが好ましい。
【０１３７】
［重合体Ｙ］
重合体Ｙは、下記式（１２）で表される単量体成分ｙ１と下記式（１３）で表される単
量体成分ｙ２とを含むものであり、下記式（２０）で表されるものである。
【０１３８】
【化３８】
2010164732.tif 000039
【０１３９】
【化３９】
2010164732.tif 000040
【０１４０】
【化４０】
2010164732.tif 000041
【０１４１】
このような重合体Ｙを含むことにより、カラーフィルター用インクの吐出安定性や、カ
ラーフィルター用インクが顔料を含む場合における顔料の分散安定性等を優れたものとし
つつ、カラーフィルター用インクを用いて形成される着色部の基板に対する密着性を特に
優れたものとすることができ、製造されるカラーフィルターの耐久性、信頼性を特に優れ
たものとすることができる。
なお、重合体Ｙは、実質的に単一の化合物からなるものであってもよいし、複数種の化
合物の混合物であってもよい。ただし、重合体Ｙが複数種の化合物の混合物である場合、
各化合物が、単量体成分ｙ１およびｙ２を含有するものである。
【０１４２】
（単量体成分ｙ１）
重合体Ｙは、上記式（１２）で表される単量体成分ｙ１を単量体成分として含有してな
るものである。
このような単量体成分ｙ１を単量体成分として含有することにより、形成される着色部
の基板に対する密着性を特に優れたものとすることができる。その結果、カラーフィルタ
ーの耐久性を特に優れたものとすることができる。
【０１４３】
重合体Ｙ中における単量体成分ｙ１の含有率（重合体の合成に用いる単量体の重量で換
算して求められる値）は、３０〜９０ｗｔ％であるのが好ましく、４０〜８０ｗｔ％であ
るのがより好ましい。重合体Ｙ中における単量体成分ｙ１の含有率が前記範囲内の値であ
ると、後に詳述する単量体成分ｙ２の機能を阻害することなく、上述したような効果をよ
り顕著に発現させることができる。これに対し、重合体Ｙ中における単量体成分ｙ１の含
有率が前記下限値未満であると、単量体成分ｙ１を含むことによる効果が十分に発揮され
ない可能性がある。一方、重合体Ｙ中における単量体成分ｙ１の含有率が前記上限値を超
えると、相対的に単量体成分ｙ２の含有率が低下し、単量体成分ｙ２の機能が十分に発揮
されない可能性がある。また、着色部の形成時、基板上に付与されたカラーフィルター用
インクから溶媒を除去する際に、固形分濃度の上昇に伴ってカラーフィルター用インク粘
度が上昇する傾向が現れ、形成される着色部の表面に不本意な凹凸が生じ易くなる。なお
、重合体Ｙが、複数種の化合物の混合物である場合、単量体成分ｙ１の含有率の値として
は、これらの化合物についての加重平均値（重量比に基づいた加重平均値）を採用するこ
とができる。また、重合体Ｙが、複数種の化合物の混合物である場合、これらの化合物が
、いずれも、上記のような含有率で単量体成分ｙ１を含有しているのが好ましい。
【０１４４】
（単量体成分ｙ２）
重合体Ｙは、上記式（１３）で表される単量体成分ｙ２を単量体成分として含有してな
るものである。
このような単量体成分ｙ２を単量体成分として含有すること（特に、上述した単量体成
分ｙ１とともに含有すること）により、カラーフィルター用インクの保存時や後述するイ
ンク付与工程等における樹脂材料の不本意な反応（重合反応）を確実に防止しつつ、加熱
環境下で行う着色部形成工程（硬化工程）においては、樹脂材料の硬化反応（重合反応）
を好適に進行させることができる。特に、加熱環境下での着色部形成工程（硬化工程）に
おいて、樹脂材料の重合反応の立ち上がりを良好なものとすることができるとともに、継
続的に重合反応の進行させることができる。また、単量体成分ｙ２を単量体成分として含
有することにより、形成される着色部の硬度等を優れたものとすることができる。
【０１４５】
また、重合体Ｙが単量体成分ｙ２を含有することにより、重合体Ｘと重合体Ｙとの親和
性、相溶性を十分に優れたものとすることができる。その結果、カラーフィルター用イン
クの吐出安定性を優れたものとすることができ、また、カラーフィルター用インクを用い
て形成される着色部は、透明性に優れ（樹脂材料の不透明性による光透過率の低下が防止
され）、基板に対する密着性が特に優れ、クラック等の問題が生じにくいものとなる。こ
れに対し、単量体成分ｙ２を単量体成分として含有しない場合、重合体Ｘと重合体Ｙとの
親和性、相溶性を十分に優れたものとすることができず、カラーフィルター用インクは、
吐出安定性に劣ったものとなり、また、製造されるカラーフィルターは、色むらや濃度む
らが発生し易く、コントラストや耐久性、信頼性等に劣ったものとなる。
【０１４６】
重合体Ｙ中における単量体成分ｙ２の含有率（重合体の合成に用いる単量体の重量で換
算して求められる値）は、１０〜７０ｗｔ％であるのが好ましく、２０〜６０ｗｔ％であ
るのがより好ましい。重合体Ｙ中における単量体成分ｙ２の含有率が前記範囲内の値であ
ると、前述した単量体成分ｙ１の機能を阻害することなく、上述したような効果をより顕
著に発現させることができる。これに対し、重合体Ｙ中における単量体成分ｙ２の含有率
が前記下限値未満であると、単量体成分ｙ２を含むことによる効果が十分に発揮されない
可能性がある。一方、重合体Ｙ中における単量体成分ｙ２の含有率が前記上限値を超える
と、相対的に単量体成分ｙ１の含有率が低下し、単量体成分ｙ１の機能が十分に発揮され
ない可能性がある。また、重合体Ｙの比較的低温での反応性が増し、カラーフィルター用
インクの保存安定性が低下する傾向が現れる。なお、重合体Ｙが、複数種の化合物の混合
物である場合、単量体成分ｙ２の含有率の値としては、これらの化合物についての加重平
均値（重量比に基づいた加重平均値）を採用することができる。また、重合体Ｙが、複数
種の化合物の混合物である場合、これらの化合物が、いずれも、上記のような含有率で単
量体成分ｙ２を含有しているのが好ましい。
【０１４７】
重合体Ｙの重量平均分子量は、１０００〜５００００であるのが好ましく、１２００〜
１００００であるのがより好ましく、１５００〜５０００であるのがさらに好ましい。こ
れにより、カラーフィルター用インクの経時的安定性（長期保存性）、カラーフィルター
用インクの吐出安定性を特に優れたものとすることができるとともに、カラーフィルター
の生産性を十分に優れたものとし、さらに、カラーフィルター用インクを用いて形成され
る着色部の平坦性をより確実に高いものとすることができ、カラーフィルターを用いて表
示される画像における色むら等の発生をより効果的に防止することができる。
【０１４８】
また、重合体Ｙの分散度（重量平均分子量Ｍｗ／数平均分子量Ｍｎ）は、１〜３である
のが好ましい。
なお、上述した各重合体は、最終的に上述したような構造（各単量体成分に対応する各
部分構造）を有していればよく、上述した各単量体成分そのものを用いて合成されたもの
であってもよいし、上述した単量体成分とは異なる成分（前駆体、誘導体等）を用いて合
成されたものであってもよい。
【０１４９】
また、カラーフィルター用インク中における樹脂材料の含有率は、０．５〜１８ｗｔ％
であるのが好ましく、１〜１５ｗｔ％であるのがより好ましく、３〜１０ｗｔ％であるの
がさらに好ましい。
また、カラーフィルター用インク中における樹脂材料の含有率をＣＲ［ｗｔ％］、カラ
ーフィルター用インク中における着色剤の含有率をＣＣ［ｗｔ％］としたとき、０．２≦
ＣＲ／ＣＣ≦９．０の関係を満足するのが好ましく、０．３≦ＣＲ／ＣＣ≦５．０の関係
を満足するのがより好ましく、０．４≦ＣＲ／ＣＣ≦３．５の関係を満足するのがさらに
好ましい。このような関係を満足することにより、形成される着色部と基板との密着性は
特に優れたものとなり、製造されるカラーフィルターは、特に耐久性に優れたものとなる
。また、製造されるカラーフィルターのコントラスト等をより優れたものとすることがで
きたり、着色部厚さをより薄いものとした場合であっても十分なコントラストを確保する
ことができる。なお、従来のカラーフィルター用インクでは、着色剤の含有率に対する樹
脂材料の含有率を低いものとした場合（特に、着色剤として顔料を用いた場合）、形成さ
れる着色部の表面に不本意な凹凸が生じる等の不都合を生じやすかったが、本発明では、
上記のように、着色剤の含有率に対する樹脂材料の含有率を低いものとした場合であって
も、形成される着色部の表面に不本意な凹凸が生じることを確実に防止することができる
。すなわち、上記のような関係を満足することにより、本発明の効果はより顕著に発揮さ
れる。
【０１５０】
また、樹脂材料として、２種類以上の成分を含むものである場合には、インク中に含ま
れる樹脂材料のＳＰ値として、使用する各成分のＳＰ値の容積平均を用いることができる
。
【０１５１】
なお、カラーフィルター用インクを構成する樹脂材料は、上述した以外の重合体（例え
ば、熱可塑性の重合体や上述した重合体Ｘ、Ｙ、Ｚ、Ｗ以外の硬化性の重合体）を含むも
のであってもよい。
カラーフィルター用インクを構成する樹脂材料が、上述した重合体（重合体Ｗ、Ｚ、Ｘ
、Ｙ）以外のその他の成分を含む場合、インクに含まれる全樹脂材料中におけるその他の
成分の含有率は、２０ｗｔ％以下であるのが好ましく、１０ｗｔ％以下であるのがより好
ましく、５ｗｔ％以下であるのがさらに好ましい。これにより、カラーフィルター用イン
クが、上述したような重合体を含むことにより得られる効果を確実に得ることができる。
【０１５２】
＜分散剤＞
カラーフィルター用インクには、分散剤が含まれていてもよい。これにより、例えば、
インクの液滴の吐出安定性を特に優れたものとすることができる。また、カラーフィルタ
ー用インク中に顔料が含まれる場合、分散剤は、カラーフィルター用インク中における顔
料粒子の分散性を向上させるのに寄与することができる。
【０１５３】
分散剤としては、例えば、カチオン系、アニオン系、ノニオン系、両性、シリコーン系
、フッ素系等の分散剤が挙げられる。
分散剤のより具体的な例としては、例えば、ディスパービック１０１、ディスパービッ
ク１０２、ディスパービック１０３、ディスパービックＰ１０４、ディスパービックＰ１
０４Ｓ、ディスパービック２２０Ｓ、ディスパービック１０６、ディスパービック１０８
、ディスパービック１０９、ディスパービック１１０、ディスパービック１１１、ディス
パービック１１２、ディスパービック１１６、ディスパービック１４０、ディスパービッ
ク１４２、ディスパービック１６０、ディスパービック１６１、ディスパービック１６２
、ディスパービック１６３、ディスパービック１６４、ディスパービック１６６、ディス
パービック１６７、ディスパービック１６８、ディスパービック１７０、ディスパービッ
ク１７１、ディスパービック１７４、ディスパービック１８０、ディスパービック１８２
、ディスパービック１８３、ディスパービック１８４、ディスパービック１８５、ディス
パービック２０００、ディスパービック２００１、ディスパービック２０５０、ディスパ
ービック２０７０、ディスパービック２０９５、ディスパービック２１５０、ディスパー
ビックＬＰＮ６９１９、ディスパービック９０７５、ディスパービック９０７７（以上、
ビックケミー社製）；ＥＦＫＡ  ４００８、ＥＦＫＡ  ４００９、ＥＦＫＡ  ４０１０、
ＥＦＫＡ  ４０１５、ＥＦＫＡ  ４０２０、ＥＦＫＡ  ４０４６、ＥＦＫＡ  ４０４７、
ＥＦＫＡ  ４０５０、ＥＦＫＡ  ４０５５、ＥＦＫＡ  ４０６０、ＥＦＫＡ  ４０８０、
ＥＦＫＡ  ４４００、ＥＦＫＡ  ４４０１、ＥＦＫＡ  ４４０２、ＥＦＫＡ  ４４０３、
ＥＦＫＡ  ４４０６、ＥＦＫＡ  ４４０８、ＥＦＫＡ  ４３００、ＥＦＫＡ  ４３３０、
ＥＦＫＡ  ４３４０、ＥＦＫＡ  ４０１５、ＥＦＫＡ  ４８００、ＥＦＫＡ  ５０１０、
ＥＦＫＡ  ５０６５、ＥＦＫＡ  ５０６６、ＥＦＫＡ  ５０７０、ＥＦＫＡ  ７５００、
ＥＦＫＡ  ７５５４（以上、チバスペシャリティ−社製）；ソルスパース３０００、ソル
スパース９０００、ソルスパース１３０００、ソルスパース１６０００、ソルスパース１
７０００、ソルスパース１８０００、ソルスパース２００００、ソルスパース２１０００
、ソルスパース２４０００、ソルスパース２６０００、ソルスパース２７０００、ソルス
パース２８０００、ソルスパース３２０００、ソルスパース３２５００、ソルスパース３
２５５０、ソルスパース３３５００、ソルスパース３５１００、ソルスパース３５２００
、ソルスパース３６０００、ソルスパース３６６００、ソルスパース３８５００、ソルス
パース４１０００、ソルスパース４１０９０、ソルスパース２００００（以上、ルーブリ
ゾール社製）；アジスパーＰＡ１１１、アジスパーＰＢ７１１、アジスパーＰＢ８２１、
アジスパーＰＢ８２２、アジスパーＰＢ８２４（以上、味の素ファインテクノ社製）；デ
ィスパロン１８５０、ディスパロン１８６０、ディスパロン２１５０、ディスパロン７０
０４、ディスパロンＤＡ−１００、ディスパロンＤＡ−２３４、ディスパロンＤＡ−３２
５、ディスパロンＤＡ−３７５、ディスパロンＤＡ−７０５、ディスパロンＤＡ−７２５
、ディスパロンＰＷ−３６（以上、楠本化成社製）；および、フローレン  ＤＯＰＡ−１
４、フローレン  ＤＯＰＡ−１５Ｂ、フローレン  ＤＯＰＡ−１７、フローレン  ＤＯＰ
Ａ−２２、フローレン  ＤＯＰＡ−４４、フローレン  ＴＧ−７１０、フローレン  Ｄ−
９０（以上、共栄化学社製）、Ａｎｔｉ−Ｔｅｒｒａ−２０５（ビックケミー社製）、ヒ
ノアクトＫＦ−１０００、ＫＦ−１５２５、ヒノアクト１３００Ｍ、ヒノアクトＴ９０５
０、ヒノアクトＴ６０００、ヒノアクトＴ７０００、ヒノアクトＴ８０００、ヒノアクト
Ｔ８０００Ｅ（以上、川研ファインケミカル社製）等が挙げられ、これらから選択される
１種または２種以上を組み合わせて用いることができる。
【０１５４】
特に、カラーフィルターインクは、分散剤として、所定の酸価を有する分散剤（以下、
酸価分散剤とも言う）と、所定のアミン価を有する分散剤（以下、アミン価分散剤とも言
う）とを含むものであるのが好ましい。これにより、カラーフィルター用インクの粘度を
低下させる粘度低減効果を発揮する酸価分散剤による効果と、カラーフィルター用インク
の粘度を安定化させるアミン価分散剤による効果とが両立される。その結果、カラーフィ
ルター用インク中における顔料の分散安定性、カラーフィルター用インクの液滴の吐出安
定性を特に優れたものとすることができる。
【０１５５】
酸価分散剤の具体例としては、ディスパービックＰ１０４、ディスパービックＰ１０４
Ｓ、ディスパービック２２０Ｓ、ディスパービック１１０、ディスパービック１１１、デ
ィスパービック１７０、ディスパービック１７１、ディスパービック１７４、ディスパー
ビック２０９５（以上、ビックケミー社製）；ＥＦＫＡ  ５０１０、ＥＦＫＡ  ５０６５
、ＥＦＫＡ  ５０６６、ＥＦＫＡ  ５０７０、ＥＦＫＡ  ７５００、ＥＦＫＡ  ７５５４
（以上、チバスペシャリティ−社製）；ソルスパース３０００、ソルスパース１６０００
、ソルスパース１７０００、ソルスパース１８０００、ソルスパース３６０００、ソルス
パース３６６００、ソルスパース４１０００（以上、ルーブリゾール社製）、ヒノアクト
ＫＦ−１０００（川研ファインケミカル社製）等が挙げられる。
【０１５６】
また、アミン価分散剤の具体例としては、ディスパービック１０２、ディスパービック
１６０、ディスパービック１６１、ディスパービック１６２、ディスパービック１６３、
ディスパービック１６４、ディスパービック１６６、ディスパービック１６７、ディスパ
ービック１６８、ディスパービック２１５０、ディスパービックＬＰＮ６９１９、ディス
パービック９０７５、ディスパービック９０７７（以上、ビックケミー社製）；ＥＦＫＡ
４０１５、ＥＦＫＡ  ４０２０、ＥＦＫＡ  ４０４６、ＥＦＫＡ  ４０４７、ＥＦＫＡ
４０５０、ＥＦＫＡ  ４０５５、ＥＦＫＡ  ４０６０、ＥＦＫＡ  ４０８０、ＥＦＫＡ
４３００、ＥＦＫＡ  ４３３０、ＥＦＫＡ  ４３４０、ＥＦＫＡ  ４４００、ＥＦＫＡ
４４０１、ＥＦＫＡ  ４４０２、ＥＦＫＡ  ４４０３、ＥＦＫＡ  ４８００（以上、チ
バスペシャリティ−社製）；アジスパーＰＢ７１１（以上、味の素ファインテクノ社製）
；Ａｎｔｉ−Ｔｅｒｒａ−２０５（ビックケミー社製）、ＫＦ−１５２５、ヒノアクト１
３００Ｍ、ヒノアクトＴ９０５０、ヒノアクトＴ６０００、ヒノアクトＴ７０００、ヒノ
アクトＴ８０００、ヒノアクトＴ８０００Ｅ（以上、川研ファインケミカル社製）等が挙
げられる。
【０１５７】
上記のような分散剤（酸価分散剤およびアミン価分散剤）を用いることにより、形成さ
れる着色部の色味に悪影響を与えることなく、インク中における顔料の分散安定性を優れ
たものとすることができる。
酸価分散剤とアミン価分散剤とを併用する場合、酸価分散剤の酸価（固形分換算したと
きの酸価）は、特に限定されないが、５〜３７０ＫＯＨｍｇ／ｇであるのが好ましく、２
０〜２７０ＫＯＨｍｇ／ｇであるのがより好ましく、３０〜１３５ＫＯＨｍｇ／ｇである
のがさらに好ましい。酸価分散剤の酸価が前記範囲内の値であると、アミン価分散剤と併
用した場合における顔料の分散安定性を特に優れたものとすることができ、また、アミン
価分散剤と併用した場合におけるカラーフィルター用インクの粘度の低減、安定化効果を
より顕著に得ることができる。また、カラーフィルター用インクの中に顔料が含まれる場
合、顔料の分散安定性を特に優れたものとすることができる。分散剤についての酸価は、
例えば、ＤＩＮ  ＥＮ  ＩＳＯ  ２１１４に準拠する方法により求めることができる。
【０１５８】
また、酸価分散剤は、所定のアミン価を有していないもの、すなわち、アミン価が零で
あるのが好ましい。
アミン価分散剤と酸価分散剤とを併用する場合、アミン価分散剤のアミン価（固形分換
算したときのアミン価）は、特に限定されないが、５〜２００ＫＯＨｍｇ／ｇであるのが
好ましく、２５〜１７０ＫＯＨｍｇ／ｇであるのがより好ましく、３０〜１３０ＫＯＨｍ
ｇ／ｇであるのがさらに好ましい。アミン価分散剤のアミン価が前記範囲内の値であると
、酸価分散剤と併用した場合における顔料の分散安定性を特に優れたものとすることがで
き、また、酸価分散剤と併用した場合におけるカラーフィルター用インクの粘度の低減、
安定化効果をより顕著に得ることができる。なお、分散剤についてのアミン価は、例えば
、ＤＩＮ  １６９４５に準拠する方法により求めることができる。
【０１５９】
また、アミン価分散剤は、所定の酸価を有していないもの、すなわち、酸価が零である
のが好ましい。
また、酸価分散剤とアミン価分散剤とを併用する場合、カラーフィルター用インク中に
おける酸価分散剤の含有率をＸＡ［ｗｔ％］、当該カラーフィルター用インク中における
アミン価分散剤の含有率をＸＢ［ｗｔ％］としたとき、０．１≦ＸＡ／ＸＢ≦１の関係を
満足するのが好ましく、０．１５≦ＸＡ／ＸＢ≦０．５の関係を満足するのがより好まし
い。このような関係を満足することにより、酸価分散剤とアミン価分散剤とを併用するこ
とによる相乗効果がより顕著に発揮され、液滴の吐出安定性等を特に優れたものとするこ
とができる。
【０１６０】
また、酸価分散剤の酸価をＡＶ［ＫＯＨｍｇ／ｇ］、アミン価分散剤のアミン価をＢＶ
［ＫＯＨｍｇ／ｇ］、前記酸価分散剤の含有率をＸＡ［ｗｔ％］、前記アミン価分散剤の
含有率をＸＢ［ｗｔ％］としたとき、０．０１≦（ＡＶ×ＸＡ）／（ＢＶ×ＸＢ）≦１．
９の関係を満足するのが好ましく、０．１０≦（ＡＶ×ＸＡ）／（ＢＶ×ＸＢ）≦１．５
の関係を満足するのがより好ましい。このような関係を満足することにより、酸価分散剤
とアミン価分散剤とを併用することによる相乗効果がより顕著に発揮され、液滴の吐出安
定性等を特に優れたものとすることができる。
【０１６１】
また、分散剤としては、上記以外の分散剤を用いてもよい。例えば、分散剤としては、
シアメリド骨格を備えた化合物を用いることができる。このような化合物を分散剤として
用いることにより、上述したような樹脂材料が溶解した分散媒（溶媒）中における顔料の
分散性を特に優れたものとすることができ、カラーフィルター用インクの吐出安定性を特
に優れたものとすることができる。このような優れた効果は、単に、分散剤としてシアメ
リド骨格を備えた化合物を用いただけで得られるものではなく、上述したような樹脂材料
と、シアメリド骨格を備えた化合物とを併用することにより、これらが相乗的に作用し合
い、得られるものである。
【０１６２】
また、分散剤としては、例えば、下記式（２１）および下記式（２２）で表される部分
構造を有する化合物を用いることができる。このような化合物を分散剤として用いること
により、カラーフィルター用インク中における着色剤（顔料）の分散性を特に優れたもの
とすることができるとともに、カラーフィルター用インクの吐出安定性を特に優れたもの
とすることができる。
【０１６３】
【化４１】
2010164732.tif 000042
【０１６４】
【化４２】
2010164732.tif 000043
【０１６５】
カラーフィルター用インク中における分散剤の含有率は、０．５〜１５ｗｔ％であるの
が好ましく、０．５〜８ｗｔ％であるのがより好ましい。
【０１６６】
＜その他の成分＞
本発明のカラーフィルター用インクは、上記以外の成分を含むものであってもよい。こ
のような成分としては、例えば、各種架橋剤；ジアゾニウム塩、ヨードニウム塩、スルホ
ニウム塩、ホスホニウム塩、セレニウム塩、オキソニウム塩、アンモニウム塩、ベンゾチ
アゾリウム塩等のオニウム塩等の熱酸発生剤；ジアゾニウム塩、ヨードニウム塩、スルホ
ニウム塩、ホスホニウム塩、セレニウム塩、オキソニウム塩、アンモニウム塩等の光酸発
生剤；各種重合開始剤；酸架橋剤；界面活性剤；増感剤；光安定剤；各種染料；発光材料
；レベリング剤；接着性改良剤；各種重合促進剤；各種光安定化剤；ガラス、アルミナ等
の充填剤；ビニルトリメトキシシラン、ビニルトリエトキシシラン、ビニルトリス（２−
メトキシエトキシ）シラン、Ｎ−（２−アミノエチル）−３−アミノプロピルメチルジメ
トキシシラン、Ｎ−（２−アミノエチル）−３−アミノプロピルトリメトキシシラン、３
−アミノプロピルトリエトキシシラン、３−グリシドキシプロピルトリメトキシシラン、
３−グリシドキシプロピルメチルジメトキシシラン、２−（３，４−エポキシシクロヘキ
シル）エチルトリメトキシシラン、３−クロロプロピルメチルジメトキシシラン、３−ク
ロロプロピルトリメトキシシラン、３−メタクリロキシプロピルトリメトキシシラン、３
−メルカプトプロピルトリメトキシシラン等の密着促進剤；２，２−チオビス（４−メチ
ル−６−ｔ−ブチルフェノール）、２，６−ジ−ｔ−ブチルフェノール、ビス（１，２，
２，６，６−ペンタメチル−４−ピペリジル）［［３，５−ビス（１，１−ジメチルエチ
ル）−４−ヒドロキシフェニル］メチル］ブチルマロネート、ビス（１，２，２，６，６
−ペンタメチル−４−ピペリジル）セバケート等の酸化防止剤；２−（３−ｔ−ブチル−
５−メチル−２−ヒドロキシフェニル）−５−クロロベンゾトリアゾール、アルコキシベ
ンゾフェノン等の紫外線吸収剤；ポリアクリル酸ナトリウム等の凝集防止剤等が挙げられ
る。
【０１６７】
架橋剤としては、例えば、多価カルボン酸無水物、多価カルボン酸、多官能エポキシモ
ノマー、多官能アクリルモノマー、多官能ビニルエーテルモノマー、多官能オキセタンモ
ノマー等を用いることができる。多価カルボン酸無水物の具体例としては、無水フタル酸
、無水イタコン酸、無水コハク酸、無水シトラコン酸、無水ドデセニルコハク酸、無水ト
リカルバリル酸、無水マレイン酸、無水ヘキサヒドロフタル酸、無水ジメチルテトラヒド
ロフタル酸、無水ハイミック酸、無水ナジン酸等の脂肪族または脂環族ジカルボン酸無水
物；１，２，３，４−ブタンテトラカルボン酸二無水物、シクロペンタンテトラカルボン
酸二無水物等の脂肪族多価カルボン酸二無水物；無水ピロメリット酸、無水トリメリット
酸、無水ベンゾフェノンテトラカルボン酸等の芳香族多価カルボン酸無水物；エチレング
リコールビストリメリテイト、グリセリントリストリメリテイト等のエステル基含有酸無
水物が挙げられるが、中でも、芳香族多価カルボン酸無水物が好ましい。また、市販のカ
ルボン酸無水物からなるエポキシ樹脂硬化剤も好適に用いることができる。また、多価カ
ルボン酸の具体例としては、コハク酸、グルタル酸、アジピン酸、ブタンテトラカルボン
酸、マレイン酸、イタコン酸等の脂肪族多価カルボン酸；ヘキサヒドロフタル酸、１，２
−シクロヘキサンジカルボン酸、１，２，４−シクロヘキサントリカルボン酸、シクロペ
ンタンテトラカルボン酸等の脂肪族多価カルボン酸、およびフタル酸、イソフタル酸、テ
レフタル酸、ピロメリット酸、トリメリット酸、１，４，５，８−ナフタレンテトラカル
ボン酸、ベンゾフェノンテトラカルボン酸等の芳香族多価カルボン酸が挙げられるが、中
でも、芳香族多価カルボン酸が好ましい。また、多官能エポキシモノマーの具体例として
は、ダイセル化学工業株式会社製、商品名セロキサイド２０２１、ダイセル化学工業株式
会社製、商品名エポリードＧＴ４０１、ダイセル化学工業株式会社製、商品名エポリード
ＰＢ３６００、ビスフェノールＡ、水添ビスフェノールＡ、イソシアヌル酸トリグリシジ
ル等が挙げられる。また、多官能アクリルモノマーの具体例としては、ペンタエリスリト
ールエトキシテトラアクリレート、ペンタエリスリトールテトラアクリレート、ペンタエ
リスリトールトリアクリレート、ジトリメチロールプロパンテトラアクリレート、トリメ
チロールプロパントリアクリレート、トリメチロールプロパンエトキシトリアクリレート
、ジペンタエリスリトールヘキサアクリレートトリメタリルイソシアヌレート、トリアリ
ルイソシアヌレート等が挙げられる。また、多官能ビニルエーテルモノマーの具体例とし
ては、１，４−ブタンジオールジビニルエーテル、１，６−ヘキサンジオールジビニルエ
ーテル、ノナンジオールジビニルエーテル、シキロヘキサンジオールジビニルエーテル、
シクロヘキサンジメタノールジビニルエーテル、トリエチレングリコールジビニルエーテ
ル、トリメチロールプロパントリビニルエーテル、ペンタエリスリトールテトラビニルエ
ーテル等が挙げられる。また、多官能オキセタンモノマーの具体例としては、キシリレン
ジオキセタン、ビフェニル型オキセタン、ノボラック型オキセタン等が挙げられる。
【０１６８】
界面活性剤は、インクの表面張力を低下させることにより、着色部を平坦化させるもの
である。このような界面活性剤としては、例えば、アクリル系界面活性剤、ビニルエーテ
ル系界面活性剤、シリコーン系界面活性剤、フッ素系界面活性剤等を用いることができ、
この中でも、アクリル系界面活性剤を用いることが好ましい。アクリル系界面活性剤は、
着色部の平坦化に寄与できるとともに、上述したような重合体Ｗとの親和性に優れており
、形成される着色部の明度を高いものとすることができる。
【０１６９】
光酸発生剤は、光により酸を発生する成分であり、より具体的な例としては、商品名と
して、サイラキュアＵＶＩ−６９７０、サイラキュアＵＶＩ−６９７４、サイラキュアＵ
ＶＩ−６９９０、サイラキュアＵＶＩ−９５０（以上、米国ユニオンカーバイド社製、商
品名）、イルガキュア２６１（チバ・スペシャルティ・ケミカルズ社製、商品名）、ＳＰ
−１５０、ＳＰ−１５１、ＳＰ−１７０、オプトマーＳＰ−１７１（以上、旭電化工業株
式会社製、商品名）、ＣＧ−２４−６１（チバ・スペシャルティ・ケミカルズ社製、商品
名）、ＤＡＩＣＡＴII（ダイセル化学工業社製、商品名）、ＵＶＡＣ１５９１（ダイセル
・ユーシービー（株）社製、商品名）、ＣＩ−２０６４、ＣＩ−２６３９、ＣＩ−２６２
４、ＣＩ−２４８１、ＣＩ−２７３４、ＣＩ−２８５５、ＣＩ−２８２３、ＣＩ−２７５
８（以上、日本曹達社製品、商品名）、ＰＩ−２０７４（ローヌプーラン社製、商品名、
ペンタフルオロフェニルボレートトルイルクミルヨードニウム塩）、ＦＦＣ５０９（３Ｍ
社製品、商品名）、ＢＢＩ−１０２、ＢＢＩ−１０１、ＢＢＩ−１０３、ＭＰＩ−１０３
、ＴＰＳ−１０３、ＭＤＳ−１０３、ＤＴＳ−１０３、ＮＡＴ−１０３、ＮＤＳ−１０３
（ミドリ化学社製、商品名）、ＣＤ−１０１２（米国、Sartomer社製、商品名）等が挙げ
られる。
【０１７０】
レベリング剤としては、例えば、アニオン系、カチオン系、ノニオン系の各種界面活性
剤を用いることができる。レベリング剤の具体例としては、メガファックＦ−４４３，Ｆ
−４４４，Ｆ−４４５，Ｆ−４４６，Ｆ−４７０，Ｆ−４７１，Ｆ−４７２ＳＦ，Ｆ−４
７４，Ｆ−４７５，Ｆ−４７７，Ｆ−４７８，Ｆ−４７９，Ｆ−４８０ＳＦ，Ｆ−４８２
，Ｆ−４８３，Ｆ−４８４，Ｆ−４８６，Ｆ−４８７，Ｆ−４８９，Ｒ−３０（以上、大
日本インキ化学工業（株）社製）；ノベックＦＣ−４４３０、ノベックＦＣ−４４３２（
以上、住友スリーエム（株）製）；サーフィノール１０４、サーフィノール８２、サーフ
ィノール２５０２、サーフィノール４２０、サーフィノール４４０、サーフィノール４６
５、サーフィノール４８５、サーフィノール１０４Ｅ、サーフィノール１０４Ｈ、サーフ
ィノール１０４Ａ、サーフィノール１０４ＢＣ、サーフィノール１０４ＤＰＭ、サーフィ
ノール１０４ＰＡ、サーフィノール１０４ＰＧ−５０、サーフィノール１０４Ｓ、サーフ
ィノールＳＥ、サーフィノールＳＥ−Ｆ、サーフィノール５０４、サーフィノール６１、
サーフィノール２５０２、サーフィノール８２、サーフィノールＤＦ１１０Ｄ、サーフィ
ノールＤＦ３７、サーフィノールＤＦ５８、サーフィノールＤＦ７５、サーフィノールＤ
Ｆ２１０、サーフィノールＣＴ１１１、サーフィノールＣＴ１２１、サーフィノールＣＴ
１３１、サーフィノールＣＴ１３６、サーフィノールＣＴ１５１、サーフィノールＴＧ、
サーフィノールＧＡ、サーフィノールＰＳＡ−３３６、ダイノール６０４、エンバイロジ
ェムＡＤ−０１、オレフィンＥ１００４、オレフィンＥ１０１０、オレフィンＰＤ−００
１、オレフィンＰＤ−００２Ｗ、オレフィンＰＤ−００４、オレフィンＥＸＰ．４００１
、オレフィンＥＸＰ．４０３６、オレフィンＥＸＰ．４０５１Ｆ、オレフィンＳＰＣ、オ
レフィンＡＦ−１０３、オレフィンＡＦ−１０４、オレフィンＡＫ−０２、オレフィンＳ
Ｋ−１４、オレフィンＡＥ−３、オレフィンＰＤ−００３、オレフィンＰＤ−２０１、オ
レフィンＰＤ−２０２、オレフィンＰＤ−３０１、オレフィンＢ、オレフィンＰ、オレフ
ィンＹ、オレフィンＡ、オレフィンＳＴＧ、オレフィンＳＰＣ（以上、日信化学工業（株
）社製）；フォスファノールＭＬ−２００、フォスファノールＭＬ−２２０、フォスファ
ノールＲＤ−５１０Ｙ、フォスファノールＲＳ−４１０、フォスファノールＲＳ−６１０
、フォスファノールＲＳ−７１０、フォスファノールＲＬ−２１０、フォスファノールＲ
Ｌ−３１０、フォスファノールＲＢ−４１０、フォスファノールＲＤ−７２０Ｎ（以上、
東邦化学工業（株）社製）；Lanco Flow L、Lanco Flow U、SOLSPERSE20000（以上、Lubr
izol Deutschland GmbH社製）；フタージェント１００、フタージェント１００Ｃ、フタ
ージェント１１０、フタージェント１４０Ａ、フタージェント１５０、フタージェント１
５０ＣＨ、フタージェントＡ−Ｋ、フタージェント５０１、フタージェント２５０、フタ
ージェント２５１、フタージェント２２２Ｆ、ＦＴＸ−２１８、フタージェント３００、
フタージェント３１０、フタージェント４００ＳＷ、フタージェント２５１、ＦＴＸ−２
１２Ｍ、フタージェント２５０、ＦＴＸ−２４５Ｍ、ＦＴＸ−２９０Ｍ、ＦＴＸ−２０７
Ｓ、ＦＴＸ−２１１Ｓ、ＦＴＸ−２２０Ｓ、ＦＴＳ−２３０Ｓ、ＦＴＸ−２０９Ｆ、ＦＴ
Ｘ−２１３Ｆ、フタージェント２２２Ｆ、ＦＴＸ−２３３Ｆ、ＦＴＸ−２４５Ｆ、ＦＴＸ
−２０８Ｇ、ＦＴＸ−２１８Ｇ、ＦＴＸ−２３０Ｇ、ＦＴＳ−２４０Ｇ、ＦＴＸ−２０４
Ｄ、ＦＴＸ−２０８Ｄ、ＦＴＸ−２１２Ｄ、ＦＴＸ−２１６Ｄ、ＦＴＸ−２１８Ｄ、ＦＴ
Ｘ−２２０Ｄ、ＦＴＸ−２２２Ｄ、ＦＴＸ−７２０Ｃ、ＦＴＸ−７４０Ｃ（以上、（株）
ネオス社製）；サーフロンＳ−１１１ｎ、サーフロンＳ−１１３、サーフロンＳ−１２１
、サーフロンＳ−１３１、サーフロンＳ−１３２、サーフロンＳ−１４１、サーフロンＳ
−１４５、サーフロンＳ−３８１、サーフロンＳ−３８３、サーフロンＳ−３９３、サー
フロンＳＣ−１０１、サーフロンＫＨ−４０、サーフロンＳＡ−１００（以上、ＡＧＣセ
イミケミカル（株）社製）；ユニダインＤＳ−４０１、ユニダインＤＳ−４０３、ユニダ
インＮＳ−１６０２、ユニダインＮＳ−１６０３、ユニダインＮＳ−１６０５（以上、日
進化成（株）社製）等が挙げられる。このような界面活性剤の中でも、ノニオン系の界面
活性剤を用いるのが好ましい。これにより、形成される着色部の表面がより平坦化され、
得られるカラーフィルターは、各部位での色むら、濃度むらが特に小さいものとなる。
【０１７１】
このようなノニオン系の界面活性剤の具体的な例としては、商品名として、メガファッ
クＦ−４４３，Ｆ−４４４，Ｆ−４４５，Ｆ−４４６，Ｆ−４７０，Ｆ−４７１，Ｆ−４
７２ＳＦ，Ｆ−４７４，Ｆ−４７５，Ｆ−４７７，Ｆ−４７８，Ｆ−４７９，Ｆ−４８０
ＳＦ，Ｆ−４８２，Ｆ−４８３，Ｆ−４８４，Ｆ−４８６，Ｆ−４８７，Ｆ−４８９，Ｒ
−３０（以上、大日本インキ化学工業（株）社製）；サーフィノール１０４、同左８２、
同左２５０２、同左４２０、同左４４０、同左４６５、同左４８５（以上、日信化学工業
（株）社製）；ノベックＦＣ−４４３０、ノベックＦＣ−４４３２（以上、住友スリーエ
ム（株）社製）；フタージェント２５０、フタージェント２５、フタージェント２２２Ｆ
、ＦＴＸ−２１８、フタージェント２５１、ＦＴＸ−２１２Ｍ、フタージェント２５０、
ＦＴＸ−２４５Ｍ、ＦＴＸ−２９０Ｍ、ＦＴＸ−２０７Ｓ、ＦＴＸ−２１１Ｓ、ＦＴＸ−
２２０Ｓ、ＦＴＳ−２３０Ｓ、ＦＴＸ−２０９Ｆ、ＦＴＸ−２１３Ｆ、フタージェント２
２２Ｆ、ＦＴＸ−２３３Ｆ、ＦＴＸ−２４５Ｆ、ＦＴＸ−２０８Ｇ、ＦＴＸ−２１８Ｇ、
ＦＴＸ−２３０Ｇ、ＦＴＳ−２４０Ｇ、ＦＴＸ−２０４Ｄ、ＦＴＸ−２０８Ｄ、ＦＴＸ−
２１２Ｄ、ＦＴＸ−２１６Ｄ、ＦＴＸ−２１８Ｄ、ＦＴＸ−２２０Ｄ、ＦＴＸ−２２２Ｄ
、ＦＴＸ−７２０Ｃ、ＦＴＸ−７４０Ｃ（以上、（株）ネオス社製）等が挙げられる。こ
の中でも、大日本インキ化学工業（株）社製のメガファックＦ−４４４，Ｆ−４８４，Ｆ
−４７９，Ｆ−４７７，Ｆ−４８９，Ｆ−４８７が特に好ましい。これにより、形成され
る着色部の表面はより確実に平坦化され、結果として、各部位での色むら、濃度むらがよ
り確実に押さえられたカラーフィルターを得ることができる。また、このようなカラーフ
ィルターを備えた画像表示装置では、表示部を見る角度によって、例えば、表示画像が暗
くなるといった不具合をより確実に防止することができる。
【０１７２】
カラーフィルター用インクの２５℃における粘度（振動式粘度計を用いて測定される粘
度）は、特に限定されないが、４〜１０ｍＰａ・ｓであるのが好ましく、５〜９．５ｍＰ
ａ・ｓであるのがより好ましい。カラーフィルター用インクの粘度が前記範囲内の値であ
ると、後述するようなインクジェット方式による液滴吐出において、吐出されるカラーフ
ィルター用インクの液適量のばらつきを特に小さいものとしつつ、液滴吐出ヘッドにおけ
る目詰まりの発生等をより確実に防止することができる。なお、カラーフィルター用イン
クの粘度の測定は、例えば、振動式粘度計を用いて行うことができ、特に、ＪＩＳ  Ｚ８
８０９に準拠して行うことができる。
【０１７３】
≪カラーフィルター用インクの製造方法≫
次に、上述したようなカラーフィルター用インクの製造方法、特に、着色剤として顔料
を含むカラーフィルター用インクの製造方法の好適な実施形態について説明する。
本実施形態の製造方法は、重合体Ｗ、重合体Ｚのうちの少なくとも一方が溶剤に溶解し
た重合体溶液を調製する重合体溶液調製工程と、重合体溶液に顔料を添加し、ビーズミル
を用いて微分散処理を行い、顔料分散体を得る微分散工程と、顔料分散体に希釈用の樹脂
材料を追加混合する樹脂材料追加工程とを有する。
【０１７４】
以下、本実施形態の各工程について詳細に説明する。
＜重合体溶液調製工程＞
重合体溶液調製工程においては、重合体Ｗ、重合体Ｚのうちの少なくとも一方の重合体
が溶剤に溶解した重合体溶液を調製する。このように、後述する顔料を微分散させる工程
（微分散工程）に先立って、顔料と混合する液体（重合体溶液）を、重合体Ｗおよび／ま
たは重合体Ｚを含むものとすることにより、原料として用いる顔料粒子の凝集体を効率よ
く、容易かつ確実に微粒子化（解砕）することができ、カラーフィルター用インクの生産
性を向上させることができるとともに、最終的に得られるカラーフィルター用インク中に
おける顔料の分散安定性、液滴の吐出安定性を特に優れたものとすることができる。また
、重合体溶液を用いることにより、後述する微分散工程を、比較的温和な条件で行うこと
ができるため、カラーフィルター用インクの構成材料の不本意な変性、劣化等を確実に防
止することができる。
【０１７５】
また、本工程においては、分散剤を用いるのが好ましい。これにより、重合体Ｗおよび
／または重合体Ｚと分散剤とを併用することによる相乗効果がより顕著に発揮される。ま
た、本工程において分散剤を用いる場合、（重合体Ｗおよび／または重合体Ｚと溶剤との
混合に先立って、または、重合体Ｗおよび／または重合体Ｚと溶剤との混合時に、）分散
剤と溶剤とを含む混合物を攪拌する（分散剤を予備分散する）のが好ましい。これにより
、得られる重合体溶液中において、分散剤の会合状態を解いた（ほぐした）状態とするこ
とができ、分散剤の機能をより効果的に発揮させることができる。ところで、上述した酸
価分散剤およびアミン価分散剤は、本来、互いに電気的に引き付け合い易いという性質を
有しているが、本実施形態のように、顔料の微分散（微分散工程）に先立って、分散剤を
予備分散することにより、分散剤として酸価分散剤およびアミン価分散剤を用いた場合で
あっても、酸価分散剤およびアミン価分散剤を、会合状態を十分に解いた状態で、顔料粒
子の表面に均一かつ安定的に付着させることができ、分散剤同士の凝集、顔料粒子同士の
凝集等をより確実に防止することができ、顔料の分散安定性、液滴の吐出安定性を特に優
れたものとすることができる。
なお、カラーフィルター用インクを、重合体Ｗ、重合体Ｚのいずれもを含むものとして
調製する場合、本行程において、重合体Ｗおよび重合体Ｚを用いるのが好ましい。これに
より、樹脂材料を構成する重合体Ｗおよび／または重合体Ｚ、分散剤の会合状態を解いた
（ほぐした）状態とすることができる。
【０１７６】
重合体溶液が分散剤を含むものである場合、本工程で調製する重合体溶液中における分
散剤の含有率（複数種の分散剤を含む場合は、その含有率の総和）は、特に限定されない
が、５〜３０ｗｔ％であるのが好ましく、６〜２５ｗｔ％であるのがより好ましい。分散
剤の含有率が前記範囲内の値であると、前述したような効果がより顕著に発揮される。
また、本工程で調製する重合体溶液中における重合体の含有率（重合体Ｗ、重合体Ｚの
いずれも用いる場合には、その含有率の総和）は、特に限定されないが、１０〜４０ｗｔ
％であるのが好ましく、２０〜３５ｗｔ％であるのがより好ましい。樹脂材料の含有率が
前記範囲内の値であると、前述したような効果がより顕著に発揮される。
【０１７７】
また、本工程で調製する重合体溶液中における溶剤の含有率は、特に限定されないが、
４０〜８０ｗｔ％であるのが好ましく、５３〜７５ｗｔ％であるのがより好ましい。溶剤
の含有率が前記範囲内の値であると、前述したような効果がより顕著に発揮される。なお
、溶剤としては、目的とするカラーフィルター用インクを構成する溶媒と同一の組成を有
するものを用いてもよいし、異なる組成のものを用いてもよい。本工程で、溶剤として、
目的とするカラーフィルター用インクを構成する溶媒とは異なる組成を有するものを用い
た場合、例えば、後の工程で、所定の液体で希釈したり、減圧処理、加熱処理等を伴う液
体の置換を行ったりすることにより、最終的に得られるカラーフィルター用インクにおい
て、所望の組成を有する溶媒とすることができる。
【０１７８】
本工程では、各種攪拌機を用いて上記各成分の混合物を攪拌することにより、重合体溶
液を得ることができる。
本工程で用いることのできる攪拌機としては、例えば、ディスパーミル等の一軸または
二軸ミキサー等が挙げられる。
攪拌機を用いた攪拌処理時間は、特に限定されないが、１〜３０分間であるのが好まし
く、３〜２０分間であるのがより好ましい。これにより、カラーフィルター用インクの生
産性を十分に優れたものとしつつ、使用する重合体（重合体Ｗ、重合体Ｚ）、分散剤の会
合状態をより効果的に解くことができ、最終的に得られるカラーフィルター用インク中に
おける顔料粒子の分散安定性、カラーフィルター用インクの吐出安定性を特に優れたもの
とすることができる。
【０１７９】
また、本工程での攪拌機が有する攪拌翼の回転数は、特に限定されないが、５００〜４
０００ｒｐｍであるのが好ましく、８００〜３０００ｒｐｍであるのがより好ましい。こ
れにより、カラーフィルター用インクの生産性を十分に優れたものとしつつ、使用する重
合体（重合体Ｗ、重合体Ｚ）、分散剤の会合状態をより効果的に解くことができ、最終的
に得られるカラーフィルター用インク中における顔料粒子の分散安定性を特に優れたもの
とすることができる。また、使用する重合体（重合体Ｗ、重合体Ｚ）、分散剤等の熱等に
よる劣化、変性等をより確実に防止することができる。
【０１８０】
＜微分散工程＞
次に、上記工程で得られた重合体溶液に顔料を添加し、ビーズミルを用いて微分散処理
を行う（微分散工程）。
このように、上記工程で得られた重合体溶液中では、顔料を効率良く微粒化（解砕）す
ることができ、カラーフィルター用インクの生産性を特に優れたものとすることができる
。これは、本工程において、顔料の周りを重合体Ｗおよび／または重合体Ｚが取り囲むよ
うな状態となり、顔料の微粒子化（解砕）を促進するとともに、微粒子化した顔料粒子同
士が接近し、凝集してしまうのを防止するためであると考えられる。
【０１８１】
また、重合体Ｗおよび重合体Ｚは、上述したように、所定温度以下では硬化反応を進行
させない特性（スイッチング特性）に優れたものある。本行程において、顔料の微粒化の
際に熱が生じても、着色部形成工程において、吐出したインクを加熱、乾燥する温度に比
べれば十分に低い温度であるため、このような重合体が反応し、分散液の粘度が上昇した
り、微粒化が妨げられたりするといった不具合の発生を確実に防止することができる。
【０１８２】
また、本行程において、顔料を添加する重合体溶液は、上述した成分ｂを含んでいるも
のが好ましい。さらには、重合体溶液が成分ａと成分ｂとを溶剤として含み、最終的に得
られるインク中での成分ａに対する成分ｂの含有比率よりも、重合体溶液中での成分ａに
対する成分ｂの含有比率の方が高いのがより好ましい。これにより、本行程において、顔
料の微粒化の際に、重合体溶液と顔料との混合溶液が発熱しても、成分ｂが重合体の反応
（硬化反応）を好適に防止、抑制し、より効率良く顔料を微粒化することができる。した
がって、インクの生産性をさらに優れたものとすることができる。
【０１８３】
このように、本行程では、ビーズミルを用いて上記工程で得られた重合体溶液に顔料を
添加し、微分散処理を行うが、このようなビーズミルでの微分散処理は、無機ビーズを多
段で添加して行うのが好ましい。これにより、顔料の微粒化の効率を特に優れたものとす
ることができ、最終的に得られるカラーフィルター用インク中における顔料粒子を十分に
小さいものとすることができる。特に、酸価分散剤およびアミン価分散剤を併用する場合
においては、このような材料を用いることによる効果と、重合体溶液調製工程および多段
での微分散工程を有する方法を用いることによる効果とが、相乗的に作用し合い、最終的
に得られるカラーフィルター用インクは、顔料の分散安定性、および、液滴の吐出安定性
が、非常に優れたものとなり、非常に優れたコントラストのカラーフィルターの製造に用
いることができるものとなる。
【０１８４】
以下の本行程の説明では、ビーズミル内に無機ビーズを多段で添加するものとして説明
する。
本工程は、３段以上に分けて無機ビーズを添加するものであってもよいが、無機ビーズ
を２段で添加するのが好ましい。これにより、最終的に得られるカラーフィルター用イン
ク中における顔料粒子の長期分散安定性を十分に優れたものとしつつ、カラーフィルター
用インクの生産性を特に優れたものとすることができる。
【０１８５】
以下の説明では、無機ビーズを２段で添加する方法、すなわち、微分散工程において、
第１の無機ビーズを用いた第１の処理と、第２の無機ビーズを用いた第２の処理とを行う
方法について、代表的に説明する。
本工程で用いる無機ビーズ（第１の無機ビーズ、第２の無機ビーズ）は、無機材料で構
成されたものであればいかなる材料で構成されたものであってもよいが、無機ビーズの好
適な例としては、ジルコニア製のビーズ（例えば、Ｔｏｒａｙ  ｃｅｒａｍ  粉砕ボール
（商品名）、株式会社東レ製）等が挙げられる。
【０１８６】
［第１の処理］
本工程では、まず、前述した重合体溶液調製工程で調製した重合体溶液に顔料を添加し
、所定の粒径の第１の無機ビーズを用いて一次微分散する第１の処理を行う。
第１の処理で用いる第１の無機ビーズは、第２の処理で用いる第２の無機ビーズよりも
粒径の大きいものであるのが好ましい。これにより、微分散工程全体としての、顔料の微
粒化（微分散）の効率を、特に優れたものとすることができる。
【０１８７】
第１の無機ビーズの平均粒径は、特に限定されないが、０．５〜３．０ｍｍであるのが
好ましく、０．５〜２．０ｍｍであるのがより好ましく、０．５〜１．２ｍｍであるのが
さらに好ましい。第１の無機ビーズの平均粒径が前記範囲内の値であると、微分散工程全
体としての、顔料の微粒化（微分散）の効率を、特に優れたものとすることができる。こ
れに対し、第１の無機ビーズの平均粒径が前記下限値未満であると、顔料の種類等によっ
ては、第１の処理での顔料粒子の微粒化（小粒径化）の効率が著しく低下する傾向が現れ
る。また、第１の無機ビーズの平均粒径が前記上限値を超えると、第１の処理での顔料粒
子の微粒化（小粒径化）の効率は、比較的優れたものとすることができるものの、第２の
処理での顔料粒子の微粒化（小粒径化）の効率が低下し、微分散工程全体としての顔料の
微粒化（微分散）の効率が低下する。
【０１８８】
第１の無機ビーズの使用量は、特に限定されないが、重合体溶液１００重量部に対し、
１００〜６００重量部であるのが好ましく、２００〜５００重量部であるのがより好まし
い。
重合体溶液に添加する顔料の使用量は、特に限定されないが、重合体溶液１００重量部
に対し、１２重量部以上であるのが好ましく、１８〜３５重量部であるのがより好ましい
。
【０１８９】
第１の処理は、顔料、第１の無機ビーズを重合体溶液に添加した状態で、各種ビーズミ
ルを用いて攪拌、微粒化することにより行うことができる。
このような各種ビーズミルとしては、例えば、パールミル等のメディア型分散機や、デ
ィスパーミル等の一軸または二軸ミキサー等が挙げられる。
ビーズミルを用いた攪拌処理時間（第１の処理の処理時間）は、特に限定されないが、
１０〜１２０分間であるのが好ましく、１５〜４０分間であるのがより好ましい。これに
より、カラーフィルター用インクの生産性を低下させることなく、顔料の微粒化（微分散
）を効率よく進行させることができる。
【０１９０】
また、第１の処理でのビーズミルが有する攪拌翼の回転数は、特に限定されないが、１
０００〜５０００ｒｐｍであるのが好ましく、１２００〜３８００ｒｐｍであるのがより
好ましい。これにより、カラーフィルター用インクの生産性を低下させることなく、顔料
の微粒化（微分散）をより効率よく進行させることができる。また、重合体溶液中の重合
体、分散剤等の熱等による劣化、変性等を確実に防止することができる。
【０１９１】
［第２の処理］
第１の処理を行った後、第２の無機ビーズを用いた第２の処理を行う。これにより、顔
料粒子が十分に微分散した顔料分散体が得られる。
第２の処理は第１の無機ビーズを含む状態で行うものであってもよいが、第２の処理に
先立ち、第１の無機ビーズを除去するのが好ましい。これにより、第２の処理における顔
料の微粒化（微分散）の効率を特に優れたものとすることができる。第１の無機ビーズの
除去は、例えば、ろ過等の方法により、容易かつ確実に行うことができる。
【０１９２】
第２の処理で用いる第２の無機ビーズは、第１の処理で用いる第１の無機ビーズよりも
粒径の小さいものであるのが好ましい。これにより、最終的に得られるカラーフィルター
用インク中における顔料を、十分に微粒化（微分散）させたものとすることができ、カラ
ーフィルター用インクにおける顔料粒子の長期間にわたる分散安定性（長期分散安定性）
に特に優れたものとすることができるとともに、液滴の吐出安定性を特に優れたものとす
ることができる。
【０１９３】
第２の無機ビーズの平均粒径は、特に限定されないが、０．０３〜０．３ｍｍであるの
が好ましく、０．０５〜０．２ｍｍであるのがより好ましい。第２の無機ビーズの平均粒
径が前記範囲内の値であると、微分散工程全体としての、顔料の微粒化（微分散）の効率
を、特に優れたものとすることができる。これに対し、第２の無機ビーズの平均粒径が前
記下限値未満であると、顔料の種類等によっては、第２の処理での顔料粒子の微粒化（小
粒径化）の効率が著しく低下する傾向が現れる。また、第２の無機ビーズの平均粒径が前
記上限値を超えると、顔料粒子の微粒化（微分散）を十分に進行させるのが困難になる可
能性がある。
【０１９４】
第２の無機ビーズの使用量は、特に限定されないが、重合体溶液１００重量部に対し、
１００〜６００重量部であるのが好ましく、２００〜５００重量部であるのがより好まし
い。
第２の処理は、各種ビーズミルを用いて行うことができる。
第２の処理で用いることのできるビーズミルとしては、例えば、パールミル等のメディ
ア型分散機や、ディスパーミル等の一軸または二軸ミキサー等が挙げられる。
【０１９５】
攪拌機を用いた攪拌処理時間（第２の処理の処理時間）は、特に限定されないが、１０
〜１２０分間であるのが好ましく、１５〜４０分間であるのがより好ましい。これにより
、カラーフィルター用インクの生産性を低下させることなく、顔料の微粒化（微分散）を
十分に進行させることができる。
また、第２の処理での攪拌機が有する攪拌翼の回転数は、特に限定されないが、１００
０〜５０００ｒｐｍであるのが好ましく、１２００〜３８００ｒｐｍであるのがより好ま
しい。これにより、カラーフィルター用インクの生産性を低下させることなく、顔料の微
粒化（微分散）をより効率よく進行させることができる。また、分散剤等の熱等による劣
化、変性等を確実に防止することができる。
【０１９６】
上記の説明では、微分散処理を２段で行う場合について中心的に説明したが、３段以上
の処理を行ってもよい。このような場合、後の処理で用いる無機ビーズの方が、先の処理
で用いる無機ビーズよりも小粒径であるのが好ましい。言い換えると、ｎ段目の処理で用
いる無機ビーズ（第ｎの無機ビーズ）の平均粒径は、（ｎ−１）段目の処理で用いる無機
ビーズ（第（ｎ−１）の無機ビーズ）の平均粒径よりも小さいものであるのが好ましい。
このような関係を満足することにより、顔料粒子の微粒化（微分散）の効率を特に優れた
ものとすることができるとともに、最終的に得られるカラーフィルター用インク中の顔料
粒子の粒径をより小さいものとすることができる。
なお、微分散工程（例えば、第１の処理、第２の処理）においては、必要に応じて、例
えば、溶剤による希釈等の処理を行ってもよい。
【０１９７】
＜樹脂材料追加工程＞
上記のような微分散工程で得られた顔料分散体を、追加の樹脂材料と混合する（樹脂材
料追加工程）。これにより、カラーフィルター用インクが得られる。
このように、本実施形態では、樹脂材料を構成する重合体Ｗおよび／または重合体Ｚを
微分散工程に際して用いるとともに、微分散工程後に、追加の樹脂材料を用いる。これに
より、微分散工程の効率を優れたものとしつつ、最終的に得られるカラーフィルター用イ
ンク中における顔料の分散安定性を優れたものとし、液滴の吐出安定性を優れたものとし
、さらに、カラーフィルター用インク中に含まれる樹脂材料の含有率を好適なものとする
ことができる。また、重合体Ｗ、重合体Ｚ以外の重合体を用いる場合においては、カラー
フィルター用インクの調製時における当該重合体の不本意な変性、劣化を防止しつつ、最
終的に得られるカラーフィルター用インクに当該重合体を所望の割合で含ませることがで
きる。
【０１９８】
本工程に追加する樹脂材料としては、例えば、上述したような重合体Ｘ、Ｙ等の重合体
Ｗ、重合体Ｚとは異なる重合体を用いることができる。また、重合体Ｗ、重合体Ｚは、前
述した重合体溶液調製工程に加え、本工程でも用いられるものであってもよい。
本工程は、第２の処理で用いた第２の無機ビーズを除去した状態で行うのが好ましい。
第２の無機ビーズの除去は、例えば、ろ過等の方法により、容易かつ確実に行うことがで
きる。
【０１９９】
本工程は、各種攪拌機を用いて行うことができる。
本工程で用いることのできる攪拌機としては、例えば、ディスパーミル等の一軸または
二軸ミキサー等が挙げられる。
攪拌機を用いた攪拌処理時間（本工程の処理時間）は、特に限定されないが、１〜６０
分間であるのが好ましく、１５〜４０分間であるのがより好ましい。
【０２００】
また、本工程での攪拌機が有する攪拌翼の回転数は、特に限定されないが、１０００〜
５０００ｒｐｍであるのが好ましく、１２００〜３８００ｒｐｍであるのがより好ましい
。
なお、本工程では、前記工程で用いた溶剤とは異なる組成の液体を添加してもよい。こ
れにより、前述した重合体溶液調製工程での重合体Ｗおよび／または重合体Ｚの溶解、分
散剤の分散、および、微分散工程での顔料粒子の微分散を好適に行いつつ、所望の特性を
有するカラーフィルター用インクを確実に得ることができる。
【０２０１】
また、本工程においては、顔料分散体と追加の樹脂材料との混合に先立って、または、
顔料分散体と追加の樹脂材料との混合の後に、前記工程で用いた溶剤の少なくとも一部を
除去してもよい。これにより、重合体溶液調製工程、微分散工程での溶剤の組成と、最終
的に得られるカラーフィルター用インクでの溶媒の組成とを異なるものとすることができ
る。その結果、前述した重合体溶液調製工程での重合体Ｗおよび／または重合体Ｚの溶解
、分散剤の分散、および、微分散工程での顔料粒子の微分散を好適に行いつつ、所望の特
性を有するカラーフィルター用インクを確実に得ることができる。溶剤の除去は、例えば
、対象とする液体を、減圧雰囲気下に置いたり、加熱したりすることにより行うことがで
きる。
【０２０２】
《インクセット》
上述したようなカラーフィルター用インクは、インクジェット方式によるカラーフィル
ターの製造に用いられるものである。カラーフィルターは、通常、フルカラー表示に対応
するため、複数色の着色部（通常は、光の三原色に対応するＲＧＢの３色）を有している
。そして、これら複数色の着色部の形成には、それぞれに対応する色の複数種のカラーフ
ィルター用インクが用いられる。すなわち、カラーフィルターの製造には、複数色のカラ
ーフィルター用インクを備えるインクセットが用いられる。本発明においては、カラーフ
ィルターの製造において、上述したようなカラーフィルター用インクが、少なくとも１種
の着色部の形成に用いられるものであればよいが、全色の着色部の形成に用いられるのが
好ましい。
【０２０３】
より具体的には、本発明のカラーフィルター用インクセットは、赤色の着色剤（特に、
赤色の顔料）を含む赤色インクと、緑色の着色剤（特に、緑色の顔料）を含む緑色インク
と、青色の着色剤（特に、青色の顔料）を含む青色インクとを備えたものであるのが好ま
しい。これにより、カラーフィルター用インクセットを用いて製造されるカラーフィルタ
ーの色再現域を特に広いものとすることができる。また、カラーフィルターにおいて、各
色間での輝度バランスを容易に調整することができ、特に優れた画質の画像を好適に表示
することができる。
【０２０４】
《カラーフィルター》
次に、上述したようなカラーフィルター用インク（インクセット）を用いて製造される
カラーフィルターの一例について説明する。
図１は、本発明のカラーフィルターの好適な実施形態を示す断面図である。
図１に示すように、カラーフィルター１は、基板１１と、上述したカラーフィルター用
インクを用いて成形された着色部１２とを備えている。着色部１２としては、互いに異な
る色の第１の着色部１２Ａ、第２の着色部１２Ｂ、および第３の着色部１２Ｃが設けられ
ている。そして、隣接する着色部１２の間には、隔壁１３が設けられている。
【０２０５】
＜基板＞
基板１１は、光透過性を有する板状の部材で、着色部１２、隔壁１３を保持する機能を
有している。
基板１１は、実質的に透明な材料で構成されたものであるのが好ましい。これにより、
カラーフィルター１を透過する光により、より鮮明な画像を形成することができる。
【０２０６】
また、基板１１は、耐熱性、機械的強度に優れたものであるのが好ましい。これにより
、例えば、カラーフィルター１の製造時に加わる熱による変形等を確実に防止することが
できる。このような条件を満足する基板１１の構成材料としては、例えば、ガラス、シリ
コン、ポリカーボネート、ポリエステル、芳香族ポリアミド、ポリアミドイミド、ポリイ
ミド、ノルボルネン系開環重合体やその水素添加物等が挙げられる。
【０２０７】
＜着色部＞
着色部１２は、上述したようなカラーフィルター用インク（カラーフィルター用インク
セット）を用いて形成されたものである。
着色部１２は、上述したようなカラーフィルター用インク（カラーフィルター用インク
セット）を用いて形成されたものであるため、密度が十分に高く、また、上述したような
基板１１との密着性に優れている。これにより、カラーフィルター１は、特に耐久性に優
れたものとなる。また、着色部の表面が確実に平坦化されているため、カラーフィルター
１の明度およびコントラスト比は優れたものとなる。また、このような着色部１２は、各
画素間での特性のばらつきが小さく、不本意な混色（複数種のカラーフィルター用インク
の混合）等が確実に防止されている。このため、カラーフィルター１は、色むら、濃度む
ら等の発生が抑制された、信頼性が高いものとなっている。また、カラーフィルター１は
、着色部１２の発色性に優れ、コントラストに優れたものとなっている。また、このよう
な着色部中の顔料は凝集が抑えられ、着色部中に均一に分散している。このような着色部
を有するカラーフィルター１は、色むら、濃度むらが確実に抑えられ、鮮明な画像表示を
行うことができるものとなる。
【０２０８】
各着色部１２は、後述する隔壁１３により囲まれた領域であるセル１４内に設けられて
いる。
各着色部１２の高さは、特に限定されないが、０．１〜１０μｍであるのが好ましく、
０．５〜３．５μｍであるのがより好ましく、０．６〜２．３μｍであるのがさらに好ま
しい。かかる範囲の薄い着色部１２を備えたカラーフィルター１も、本発明によれば、着
色部１２表面の形状を十分に平坦なものとして得ることができる。また、カラーフィルタ
ー１を備えた画像表示装置、電子機器における視野角特性を優れたものとすることができ
る。
【０２０９】
第１の着色部１２Ａ、第２の着色部１２Ｂ、および第３の着色部１２Ｃは、互いに異な
る色のものである。例えば、第１の着色部１２Ａを赤色フィルター領域（Ｒ）、第２の着
色部１２Ｂを緑色フィルター領域（Ｇ）、第３の着色部１２Ｃを青色フィルター領域（Ｂ
）とすることができる。
そして、一組の異なる色の着色部１２Ａ、１２Ｂ、１２Ｃで１画素を構成している。そ
して、カラーフィルター１においては、その横方向および縦方向に、着色部１２が所定数
配置されている。例えば、カラーフィルター１が、ハイビジョン用のカラーフィルターで
ある場合には１３６６×７６８個の画素が配置されており、フルハイビジョン用のカラー
フィルターである場合には１９２０×１０８０個の画素が配置されており、スーパーハイ
ビジョン用のカラーフィルターである場合には７６８０×４３２０個の画素が配置されて
いる。なお、カラーフィルター１は、例えば、有効領域外に予備の画素を備えたものであ
ってもよい。
【０２１０】
＜隔壁＞
隣接する着色部１２の間には、隔壁（バンク）１３が設けられている。これにより、隣
接する着色部１２同士が混色してしまうのを確実に防止することができ、その結果、鮮明
な画像を確実に表示することができる。
隔壁１３は、透明な材料で構成されたものであってもよいが、遮光性を有する材料で構
成されたものであるのが好ましい。これにより、コントラストに優れた画像を表示するこ
とができる。隔壁（遮光部）１３の色は、特に限定されないが、黒色であるのが好ましい
。これにより、表示される画像のコントラストを特に優れたものとすることができる。
【０２１１】
隔壁１３の高さは、特に限定されないが、０．１〜１０μｍであるのが好ましく、０．
５〜３．５μｍであるのがより好ましく、０．６〜２．３μｍであるのがさらに好ましい
。本発明のカラーフィルター用インクを用いることにより、各着色部１２の表面形状を確
実に平坦なものとすることができるため、隔壁１３を上述したような薄い厚さに形成した
場合であっても、各色の着色部１２間での混色を確実に防止することができる。したがっ
て、隣接する着色部１２間での混色が確実に防止された、薄型のカラーフィルター１を確
実に得ることができる。また、カラーフィルター１を備えた画像表示装置、電子機器にお
ける視野角特性を優れたものとすることができる。
【０２１２】
隔壁１３は、いかなる材料で構成されたものであってもよいが、例えば、主として硬化
性樹脂材料で構成されたものであるのが好ましい。これにより、後述するような方法で、
隔壁１３を容易に所望の形状を有するものとして形成することができる。また、隔壁１３
が遮光部としての機能を有するものである場合、その構成材料として、カーボンブラック
等の光吸収性の材料を含むものであってもよい。
【０２１３】
《カラーフィルターの製造方法》
次に、上述したようなカラーフィルター１の製造方法の一例について説明する。
図２は、カラーフィルターの製造方法を示す断面図、図３は、カラーフィルターの製造
に用いる液滴吐出装置を示す斜視図、図４は、図３に示す液滴吐出装置における液滴吐出
手段をステージ側から観察した図、図５は、図３に示す液滴吐出装置における液滴吐出ヘ
ッドの底面を示す図、図６は、図３に示す液滴吐出装置における液滴吐出ヘッドを示す図
であり、（ａ）は断面斜視図、（ｂ）は断面図である。
【０２１４】
図２に示すように、本実施形態では、基板１１を準備する基板準備工程（１ａ）と、基
板１１上に隔壁１３を形成する隔壁形成工程（１ｂ、１ｃ）と、インクジェット方式によ
りカラーフィルター用インク２を隔壁１３で囲まれた領域に付与するインク付与工程（１
ｄ）と、カラーフィルター用インク２から溶媒を除去し、樹脂材料を硬化させることによ
り固形状の着色部１２とする着色部形成工程（１ｅ）とを有している。
【０２１５】
＜基板準備工程＞
まず、基板１１を準備する（１ａ）。本工程で準備する基板１１は、洗浄処理が施され
たものであるのが好ましい。また、本工程で準備する基板１１は、シランカップリング剤
等による薬品処理、プラズマ処理、イオンプレーティング、スパッタリング、気相反応法
、真空蒸着等の適宜の前処理が施されたものであってもよい。
【０２１６】
＜隔壁形成工程＞
次に、基板１１の隔壁形成用の感放射線性組成物を基板１１の一方の面のほぼ全体に付
与し、塗膜３を形成する（１ｂ）。なお、基板１１上に感放射線性組成物を付与した後、
必要に応じて、プリベーク処理を行ってもよい。プリベーク処理は、例えば、加熱温度：
５０〜１５０℃、加熱時間：３０〜６００秒という条件で行うことができる。
【０２１７】
その後、フォトマスクを介して、放射線を照射して、ポストエキスポジャーベーク処理
（ＰＥＢ）を行い、さらに、アルカリ現像液を用いた現像処理を行うことにより、隔壁１
３が形成される（１ｃ）。ＰＥＢは、例えば、加熱温度：５０〜１５０℃、加熱時間：３
０〜６００秒、放射線照射強度：１〜５００ｍＪ／ｃｍ２という条件で行うことができる
。また、現像処理は、例えば、液盛り法、ディッピング法、振動浸漬法等により行うこと
ができ、現像処理時間は、例えば、１０〜３００秒とすることができる。また、現像処理
の後、必要に応じて、ポストベーク処理を行ってもよい。ポストベーク処理は、例えば、
加熱温度：１５０〜２８０℃、加熱時間：３〜１２０分という条件で行うことができる。
【０２１８】
また、現像処理の前に、撥液化処理を行ってもよい。現像処理の前に、フッ素樹脂をス
タンプ法などで付与しても良いし、フッ素をプラズマ重合処理でドープしてもよい。その
ような処理をすることで、バンク表面（図中の上面。内壁面を除く部位）のみ撥液化して
、平坦化に寄与する。また、感放射性組成物のなかに、表面のみに配向するように、比重
の軽いフッ素樹脂を添加しておいてもよい。
【０２１９】
＜インク付与工程＞
次に、インクジェット方式により、カラーフィルター用インク２を、隔壁１３で囲まれ
たセル１４内に付与する（１ｄ）。
本工程は、形成すべき複数色の着色部１２に対応する複数種のカラーフィルター用イン
ク２を用いて行う。この際、隔壁１３が設けられているため、２種以上のカラーフィルタ
ー用インク２が混ざり合うことが確実に防止される。
【０２２０】
また、上述したようにカラーフィルター用インク２は、前記樹脂材料（重合体Ｗおよび
／または重合体Ｚ）を含むものであり、液滴の吐出安定性に優れている。このため、製造
すべきカラーフィルター１が大型のものである場合や、多数枚のカラーフィルター１を連
続的に製造する場合であっても、飛行曲がり等の問題の発生を確実に防止ししつつ、液滴
の吐出量を容易かつ確実に制御することができる。その結果、製造されるカラーフィルタ
ー１における混色、色むら・濃度むら、コントラスト比の低下等の問題の発生を確実に防
止することができる。
【０２２１】
カラーフィルター用インク２の吐出は、図３〜図６に示すような液滴吐出装置を用いて
行う。
図３に示すように、本工程で用いる液滴吐出装置１００は、カラーフィルター用インク
２を保持するタンク１０１と、チューブ１１０と、チューブ１１０を介してタンク１０１
からカラーフィルター用インク２が供給される吐出走査部１０２とを備える。吐出走査部
１０２は、複数の液滴吐出ヘッド（インクジェットヘッド）１１４をキャリッジ１０５に
搭載してなる液滴吐出手段１０３と、液滴吐出手段１０３の位置を制御する第１位置制御
装置１０４（移動手段）と、前記工程で隔壁１３が形成された基板１１（以下、単に「基
板１１」とも言う。）を保持するステージ１０６と、ステージ１０６の位置を制御する第
２位置制御装置１０８（移動手段）と、制御手段１１２とを備えている。タンク１０１と
、液滴吐出手段１０３における複数の液滴吐出ヘッド１１４とは、チューブ１１０で連結
されており、タンク１０１から複数の液滴吐出ヘッド１１４のそれぞれにカラーフィルタ
ー用インク２が圧縮空気によって供給される。
【０２２２】
第１位置制御装置１０４は、制御手段１１２からの信号に応じて、液滴吐出手段１０３
をＸ軸方向、およびＸ軸方向に直交するＺ軸方向に沿って移動させる。さらに、第１位置
制御装置１０４は、Ｚ軸に平行な軸の回りで液滴吐出手段１０３を回転させる機能も有す
る。本実施形態では、Ｚ軸方向は、鉛直方向（つまり重力加速度の方向）に平行な方向で
ある。第２位置制御装置１０８は、制御手段１１２からの信号に応じて、Ｘ軸方向および
Ｚ軸方向の双方に直交するＹ軸方向に沿ってステージ１０６を移動させる。さらに、第２
位置制御装置１０８は、Ｚ軸に平行な軸の回りでステージ１０６を回転させる機能も有す
る。
【０２２３】
ステージ１０６は、Ｘ軸方向とＹ軸方向との双方に平行な平面を有する。また、ステー
ジ１０６は、カラーフィルター用インク２を付与すべきセル１４を有する基板１１をその
平面上に固定、または保持できるように構成されている。
上述のように、液滴吐出手段１０３は、第１位置制御装置１０４によってＸ軸方向に移
動させられる。一方、ステージ１０６は、第２位置制御装置１０８によってＹ軸方向に移
動させられる。つまり、第１位置制御装置１０４および第２位置制御装置１０８によって
、ステージ１０６に対する液滴吐出ヘッド１１４の相対位置が変わる（ステージ１０６に
保持された基板１１と、液滴吐出手段１０３とが相対的に移動する）。
制御手段１１２は、カラーフィルター用インク２を吐出すべき相対位置を表す吐出デー
タを外部情報処理装置から受け取るように構成されている。
【０２２４】
図４に示すように、液滴吐出手段１０３は、それぞれほぼ同じ構造を有する複数の液滴
吐出ヘッド１１４と、これらの液滴吐出ヘッド１１４を保持するキャリッジ１０５とを有
している。本実施形態では、液滴吐出手段１０３に保持される液滴吐出ヘッド１１４の数
は８個である。それぞれの液滴吐出ヘッド１１４は、後述する複数のノズル１１８が設け
られた底面を有している。それぞれの液滴吐出ヘッド１１４のこの底面の形状は、２つの
長辺と２つの短辺とを有する多角形である。液滴吐出手段１０３に保持された液滴吐出ヘ
ッド１１４の底面はステージ１０６側を向いており、さらに、液滴吐出ヘッド１１４の長
辺方向と短辺方向とは、それぞれＸ軸方向とＹ軸方向とに平行である。
【０２２５】
図５に示すように、液滴吐出ヘッド１１４は、Ｘ軸方向に並んだ複数のノズル１１８を
有する。これら複数のノズル１１８は、液滴吐出ヘッド１１４におけるＸ軸方向のノズル
ピッチＨＸＰが所定の値となるように配置されている。ノズルピッチＨＸＰの具体的な値
は、特に限定されないが、例えば、５０〜９０μｍとすることができる。ここで、「液滴
吐出ヘッド１１４におけるＸ軸方向のノズルピッチＨＸＰ」は、液滴吐出ヘッド１１４に
おけるノズル１１８のすべてをＹ軸方向に沿ってＸ軸上に射像して得られた複数のノズル
像間のピッチに相当する。
【０２２６】
本実施形態では、液滴吐出ヘッド１１４における複数のノズル１１８は、ともにＸ軸方
向に延びるノズル列１１６Ａと、ノズル列１１６Ｂとをなす。ノズル列１１６Ａと、ノズ
ル列１１６Ｂとは、間隔を空けて並行に配置されている。そして、本実施形態においては
、ノズル列１１６Ａおよびノズル列１１６Ｂのそれぞれにおいて、９０個のノズル１１８
が一定間隔ＬＮＰでＸ軸方向に一列に並んでいる。ＬＮＰの具体的な値は、特に限定され
ないが、１００〜１８０μｍとすることができる。
【０２２７】
ノズル列１１６Ｂの位置は、ノズル列１１６Ａの位置に対して、ノズルピッチＬＮＰの
半分の長さだけＸ軸方向の正の方向（図５の右方向）にずれている。このため、液滴吐出
ヘッド１１４のＸ軸方向のノズルピッチＨＸＰは、ノズル列１１６Ａ（またはノズル列１
１６Ｂ）のノズルピッチＬＮＰの半分の長さである。
したがって、液滴吐出ヘッド１１４のＸ軸方向のノズル線密度は、ノズル列１１６Ａ（
またはノズル列１１６Ｂ）のノズル線密度の２倍である。なお、本明細書において「Ｘ軸
方向のノズル線密度」とは、複数のノズルをＹ軸方向に沿ってＸ軸上に射像して得られた
複数のノズル像の単位長さ当たりの数に相当する。もちろん、液滴吐出ヘッド１１４が含
むノズル列の数は、２つだけに限定されない。液滴吐出ヘッド１１４はＭ個のノズル列を
含んでもよい。ここで、Ｍは１以上の自然数である。この場合には、Ｍ個のノズル列のそ
れぞれにおいて複数のノズル１１８は、ノズルピッチＨＸＰのＭ倍の長さのピッチで並ぶ
。さらに、Ｍが２以上の自然数の場合には、Ｍ個のノズル列のうちの一つに対して、他の
（Ｍ−１）個のノズル列は、ノズルピッチＨＸＰのｉ倍の長さだけ重複無くＸ軸方向にず
れている。ここで、ｉは１から（Ｍ−１）までの自然数である。
【０２２８】
さて、本実施形態では、ノズル列１１６Ａおよびノズル列１１６Ｂのそれぞれが９０個
のノズル１１８からなるため、１つの液滴吐出ヘッド１１４は１８０個のノズル１１８を
有する。ただし、ノズル列１１６Ａの両端のそれぞれ５ノズルは「休止ノズル」として設
定されている。同様に、ノズル列１１６Ｂの両端のそれぞれ５ノズルも「休止ノズル」と
して設定されている。そして、これら２０個の「休止ノズル」からはカラーフィルター用
インク２が吐出されない。このため、液滴吐出ヘッド１１４における１８０個のノズル１
１８のうち、１６０個のノズル１１８がカラーフィルター用インク２を吐出するノズルと
して機能する。
【０２２９】
図４に示すように、液滴吐出手段１０３においては、複数個の上記液滴吐出ヘッド１１
４がＸ軸方向に沿って２列に配置されている。一方の列の液滴吐出ヘッド１１４と他方の
列の液滴吐出ヘッド１１４とは、休止ノズル分を考慮して、Ｙ軸方向から見て一部重なる
ように配置されている。これにより、液滴吐出手段１０３においては、基板１１のＸ軸方
向の寸法分の長さに渡り、カラーフィルター用インク２を吐出するノズル１１８が前記ノ
ズルピッチＨＸＰでＸ軸方向に連続するように構成されている。
【０２３０】
本実施形態の液滴吐出手段１０３では、基板１１のＸ軸方向の寸法分の長さ全体をカバ
ーするように液滴吐出ヘッド１１４を配置しているが、本発明における液滴吐出手段は、
基板１１のＸ軸方向の寸法分の長さの一部をカバーするようにものでもよい。
図に示すように、それぞれの液滴吐出ヘッド１１４は、インクジェットヘッドである。
より具体的には、それぞれの液滴吐出ヘッド１１４は、振動板１２６と、ノズルプレート
１２８とを備えている。振動板１２６と、ノズルプレート１２８との間には、タンク１０
１から孔１３１を介して供給されるカラーフィルター用インク２が常に充填される液たま
り１２９が位置している。
【０２３１】
また、振動板１２６と、ノズルプレート１２８との間には、複数の隔壁１２２が位置し
ている。そして、振動板１２６と、ノズルプレート１２８と、１対の隔壁１２２とによっ
て囲まれた部分がキャビティ１２０である。キャビティ１２０はノズル１１８に対応して
設けられているため、キャビティ１２０の数とノズル１１８の数とは同じである。キャビ
ティ１２０には、１対の隔壁１２２間に位置する供給口１３０を介して、液たまり１２９
からカラーフィルター用インク２が供給される。
【０２３２】
振動板１２６上には、それぞれのキャビティ１２０に対応して、振動子１２４が位置す
る。振動子１２４は、ピエゾ素子１２４Ｃと、ピエゾ素子１２４Ｃを挟む１対の電極１２
４Ａ、１２４Ｂとを含む。この１対の電極１２４Ａ、１２４Ｂとの間に駆動電圧を与える
ことで、対応するノズル１１８からカラーフィルター用インク２が吐出される。なお、ノ
ズル１１８からＺ軸方向にカラーフィルター用インク２が吐出されるように、ノズル１１
８の形状が調整されている。
【０２３３】
また、ノズルプレート１２８は、ステンレスで構成された基材と、基材を覆うようにし
て設けられ主としてシリカ化合物で構成されたシリカ膜と、シリカ膜を覆うようにして設
けられ、フルオロアルキル化合物を含む撥液膜とによって構成されている。
また、シリカ膜は、撥液膜とステンレスの基材とを密着させる機能を有するとともに、
ステンレスの基材を保護する機能を有する。
【０２３４】
制御手段１１２（図３参照）は、複数の振動子１２４のそれぞれに互いに独立に信号を
与えるように構成されていてもよい。つまり、ノズル１１８から吐出されるカラーフィル
ター用インク２の体積が、制御手段１１２からの信号に応じてノズル１１８毎に制御され
てもよい。また、制御手段１１２は、塗布走査の間に吐出動作を行うノズル１１８と、吐
出動作を行わないノズル１１８とを設定することでもできる。
【０２３５】
本明細書では、１つのノズル１１８と、ノズル１１８に対応するキャビティ１２０と、
キャビティ１２０に対応する振動子１２４とを含んだ部分を「吐出部１２７」と表記する
こともある。この表記によれば、１つの液滴吐出ヘッド１１４は、ノズル１１８の数と同
じ数の吐出部１２７を有する。
上記のような液滴吐出装置１００を用いて、カラーフィルター１が有する複数色の着色
部１２に対応するカラーフィルター用インク２を、セル１４内に付与する。上記のような
装置を用いることにより、セル１４内に、効率よくかつ選択的にカラーフィルター用イン
ク２を付与することができる。また、上述したように、カラーフィルター用インク２は、
優れた吐出安定性を有しており、長期間、液滴吐出を行った場合であっても、飛行曲がり
や、液滴の吐出量が不安定化する等の問題が極めて発生しにくいものである。したがって
、異なる色の着色部を形成するのに用いられる複数種のインクが混ざり合って（混色して
）しまったり、本来同一の着色濃度であることが求められる複数個の着色部の間での着色
濃度のばらつきが発生する等の問題を確実に防止することができる。なお、図示の構成で
は、液滴吐出装置１００は、カラーフィルター用インク２を保持するタンク１０１、チュ
ーブ１１０等を１色分しか有していないが、これらの部材を、カラーフィルター１が有す
る複数色の着色部１２に対応する複数色分有するものであってもよい。また、カラーフィ
ルター１の製造においては、複数色のカラーフィルター用インク２に対応する複数の液滴
吐出装置１００を用いてもよい。
なお、本発明では、液滴吐出ヘッド１１４は、駆動素子として、ピエゾ素子の代わりに
静電アクチュエータを用いるものでもよい。また、液滴吐出ヘッド１１４は、駆動素子と
して電気熱変換素子を用い、この電気熱変換素子による材料の熱膨張を利用してカラーフ
ィルター用インクを吐出する構成であってもよい。
【０２３６】
＜着色部形成工程（硬化工程）＞
次に、セル１４内のカラーフィルター用インク２から溶媒（成分ａ、成分ｂ）を除去し
、樹脂材料を硬化させることにより固形状の着色部１２とする（１ｅ）。これにより、カ
ラーフィルター１が得られる。
このように、カラーフィルター用インク２から溶媒を除去（乾燥）させる際に、セル１
４内のカラーフィルター用インク２中に含まれる成分ｂよりも低沸点である成分ａが優先
的に蒸発する。これにより、吐出されたインクの固形分濃度が高くなるが、インク中に高
沸点の成分ｂを所定量含むため、インク（着色部）の形状が安定化するまで流動性が保た
れる。その後、セル１４内のカラーフィルター用インク２の表面が平坦化された状態で、
カラーフィルター用インク２中に残された溶媒が蒸発し、溶媒の除去後、または溶媒を除
去しながら樹脂材料を硬化させることにより、着色部１２が形成される。このようなカラ
ーフィルター用インク２では、形成される各着色部１２は、密度が十分に高いものとなる
とともに、基板１１との密着性に優れたものとなる。その結果、得られるカラーフィルタ
ーは、環境（温度、湿度など）の変化によって、膨張や収縮が起こるのが抑制された、耐
久性に優れたものとなる。また、形成される着色部は、均一な厚さを有するとともに、製
造されるカラーフィルター１の各部位での色むら、濃度むら等の発生を十分に防止するこ
とができ、個体間での特性の均一性を優れたものとすることができる。
【０２３７】
さらに、インク中に含まれる重合体Ｗ、重合体Ｚは、上述したような硬化反応のスイッ
チング特性に優れた成分であり、本行程において、インクの流動性が高い状態では、重合
体の反応を抑制しつつ、固形分濃度が高くなり、インクの流動性が十分に失われた状態で
は、重合体を効率良く反応させることができる。そのため、セル中でのインクの対流が確
実に抑えられ、着色部形成過程の比較的初期の段階で着色部の形状を安定化させることが
できる。その結果、最終的に得られる着色部の表面形状を十分に平坦化させることができ
るとともに、着色部と基板とが強固に密着し、耐久性に特に優れたカラーフィルター１と
なる。また、このようにして形成される着色部１２では、含まれる顔料粒子が、吐出前の
インク中の顔料粒子と同様に、凝集することなく、着色部１２中に均一に分散したものと
なり、得られるカラーフィルター１は、色むら、濃度むらが確実に抑えられ、鮮明な画像
表示を行うことができるものとなる。
また、一般的に、着色部の厚さを薄く形成しようとすると、セル内でのインクの平坦性
を確保するのがより難しくなる。しかしながら、上述したようなカラーフィルター用イン
ク２を用いることにより、十分に薄い厚さの着色部１２を形成しても、その表面形状を十
分に平坦化させることができる。
【０２３８】
カラーフィルター用インク２からの溶媒の除去および樹脂材料の硬化は、通常、加熱に
より行う。
また、本実施形態において、本工程は、温度の異なる複数の加熱処理を行うものである
。具体的には、本工程は、比較的低温で基板１１の加熱を行う第１の加熱処理と、第１の
加熱処理よりも高い温度で基板１１の加熱を行う第２の加熱処理とを有する。
【０２３９】
まず、比較的低い温度にて基板１１を加熱する第１の処理において、セル１４内に吐出
されたカラーフィルター用インク２を乾燥し、カラーフィルター用インク２中に含まれる
低沸点の成分ａを、高沸点の成分ｂよりも、より優先的に蒸発させる。このように、比較
的低い温度で加熱することにより、重合体Ｗおよび／または重合体Ｚの反応をより効率良
く抑制することができる。特に、減圧環境において乾燥を行う場合は、ポンプなどを用い
た、たとえば１００Ｐａ程度の減圧チャンバなどの中で１０分程度溶媒を蒸発させること
で、粘度変化がより敏感に起こりやすい室温に近い温度領域で乾燥を行うことができる。
【０２４０】
その後、第１の処理よりも高温で基板１１を加熱する第２の処理を行い、高沸点の成分
ｂと、残った成分ａとを完全に蒸発（除去）するとともに、樹脂材料を硬化させる（重合
体Ｗ、重合体Ｚを反応させる。）。これにより、セル１４内のカラーフィルター用インク
２の対流を防止しつつ、穏やかに溶媒を除去し、カラーフィルター用インク２の表面を平
坦なものとした状態で、流動性を消失または低減させることができる。これにより、着色
部１２の表面は確実に平坦化されるとともに、基板１１と着色部１２との密着性が特に優
れたものとなる。また、比較的低温で加熱することにより、不本意な樹脂材料の硬化反応
を防止することができる。
【０２４１】
また、上述したような第１の処理において、加熱された基板１１の温度は、特に限定さ
れないが、３０〜１００℃であるのが好ましく、４０〜８０℃であるのがより好ましい。
これにより、インク中の重合体Ｗおよび／または重合体Ｚの反応をより効率良く抑制しつ
つ、低沸点の成分ａを効率良く蒸発（揮発）させることができ、カラーフィルターの生産
性を向上させることができる。また、第１の処理におけるインク中での顔料の分散安定性
を特に優れたものとすることができ、最終的に形成される着色部は、着色部中に顔料が均
一に分散したものとなる。また、カラーフィルター用インク２の対流をより抑えながら、
カラーフィルター用インク２から好適に溶媒を除去できる。
【０２４２】
また、第１の加熱処理の時間は、特に限定されないが、３〜８０分であることが好まし
く、５〜６０分であることがより好ましい。
また、上述したような第２の処理において、加熱された基板１１の温度は、特に限定さ
れないが、１２０〜２８０℃であるのが好ましく、１５０〜２５０℃であるのがより好ま
しい。これにより、第１の加熱処理では除去できなかった溶媒を完全に除去することがで
きる。また、かかる範囲の温度で処理することにより、インク中の重合体Ｗおよび／また
は重合体Ｚを効率良く反応させることができ、形成される着色部の表面をより平坦化させ
ることができる。
【０２４３】
また、第２の加熱処理の時間は、特に限定されないが、２５〜１００分であることが好
ましく、３０〜９０分であることがより好ましい。
また、本工程においては、例えば、活性エネルギー線の照射や、カラーフィルター用イ
ンク２が付与された基板１１を減圧環境下に置く等の処理を行ってもよい。活性エネルギ
ー線を照射することにより、樹脂材料の硬化反応を効率よく進行させたり、加熱温度を比
較的低いものとした場合であっても、樹脂材料の硬化反応を確実に進行させることができ
、基板１１等への悪影響の発生がより確実に防止される等の効果が得られる。活性エネル
ギー線としては、種々の波長の光線、例えば、紫外線、Ｘ線、ｇ線、ｉ線、エキシマレー
ザー等を使用することができる。また、カラーフィルター用インク２が付与された基板１
１を減圧環境下に置くことにより、加熱温度を比較的低いものとした場合であっても、溶
媒を確実に除去することができ、基板１１、形成される着色部１２等への悪影響の発生が
より確実に防止される。
【０２４４】
《画像表示装置》
次に、カラーフィルター１を有する画像表示装置（電気光学装置）である液晶表示装置
の好適な実施形態について説明する。
図７は、液晶表示装置の好適な実施形態を示す断面図である。同図に示すように、液晶
表示装置６０は、カラーフィルター１と、カラーフィルター１の着色部１２が設けられた
面側に配された基板（対向基板）６６と、カラーフィルター１と基板６６との間の空隙に
封入された液晶よりなる液晶層６２と、カラーフィルター１の基板１１の液晶層６２に対
向する面とは反対の面側（図７中下側）に設けられた偏光板６７と、基板６６の液晶層６
２に対向する面とは反対の面側（図７中上側）に設けられた偏光板６８とを有している。
そして、カラーフィルター１の着色部１２および隔壁１３が設けられた面（着色部１２お
よび隔壁１３の基板１１に対向する面とは反対の面）には、共通電極６１が設けられてお
り、基板（対向基板）６６の液晶層６２、カラーフィルター１に対向する面には、カラー
フィルター１の各着色部１２に対応する位置に、マトリクス状に、画素電極６５が配され
ている。さらに、共通電極６１と液晶層６２との間には配向膜６４が設けられ、基板６６
（画素電極６５）と液晶層６２との間には配向膜６３が設けられている。
【０２４５】
基板６６は、可視光に対して光透過性を有する基板であり、例えば、ガラス基板である
。
共通電極６１、画素電極６５は、可視光に対して光透過性を有する材料で構成されたも
のであり、例えば、ＩＴＯ等で構成されている。
また、図中省略しているが、各画素電極６５に対応するように、複数のスイッチング素
子（例えば、ＴＦＴ：薄膜トランジスタ）が設けられている。そして、各着色部１２に対
応する各画素電極６５について、共通電極６１との間での電圧の印加状態を制御すること
により、各着色部１２（各画素電極６５）に対応する領域での、光の透過性を制御するこ
とができる。
【０２４６】
液晶表示装置６０では、図示しないバックライトから発せられた光が、偏光板６８側（
図７中上側）から入射するようになっている。そして、液晶層６２を透過し、カラーフィ
ルター１の各着色部１２（１２Ａ、１２Ｂ、１２Ｃ）に入射した光は、各着色部１２（１
２Ａ、１２Ｂ、１２Ｃ）に対応する色の光として、偏光板６７（図７中下側）から出射す
る。
上述したように、着色部１２は、本発明のカラーフィルター用インク２（カラーフィル
ター用インクセット）を用いて形成されたものであるため、各色間、各画素間での特性の
ばらつきが抑制されたものである。その結果、液晶表示装置６０において、各部位での色
むら、濃度むら等が抑制された画像を安定的に表示することができる。
【０２４７】
《電子機器》
前述したようなカラーフィルター１を有する液晶表示装置等の画像表示装置（電気光学
装置）１０００は、各種電子機器の表示部に用いることができる。
図８は、本発明の電子機器を適用したモバイル型（またはノート型）のパーソナルコン
ピュータの構成を示す斜視図である。
この図において、パーソナルコンピュータ１１００は、キーボード１１０２を備えた本
体部１１０４と、表示ユニット１１０６とにより構成され、表示ユニット１１０６は、本
体部１１０４に対しヒンジ構造部を介して回動可能に支持されている。
このパーソナルコンピュータ１１００においては、表示ユニット１１０６が画像表示装
置１０００を備えている。
【０２４８】
図９は、本発明の電子機器を適用した携帯電話機（ＰＨＳも含む）の構成を示す斜視図
である。
この図において、携帯電話機１２００は、複数の操作ボタン１２０２、受話口１２０４
および送話口１２０６とともに、画像表示装置１０００を表示部に備えている。
【０２４９】
図１０は、本発明の電子機器を適用したディジタルスチルカメラの構成を示す斜視図で
ある。なお、この図には、外部機器との接続についても簡易的に示されている。
ここで、通常のカメラは、被写体の光像により銀塩写真フィルムを感光するのに対し、
ディジタルスチルカメラ１３００は、被写体の光像をＣＣＤ（Charge Coupled Device）
などの撮像素子により光電変換して撮像信号（画像信号）を生成する。
【０２５０】
ディジタルスチルカメラ１３００におけるケース（ボディー）１３０２の背面には、画
像表示装置１０００が表示部に設けられ、ＣＣＤによる撮像信号に基づいて表示を行う構
成になっており、被写体を電子画像として表示するファインダとして機能する。
ケースの内部には、回路基板１３０８が設置されている。この回路基板１３０８は、撮
像信号を格納（記憶）し得るメモリが設置されている。
【０２５１】
また、ケース１３０２の正面側（図示の構成では裏面側）には、光学レンズ（撮像光学
系）やＣＣＤなどを含む受光ユニット１３０４が設けられている。
撮影者が表示部に表示された被写体像を確認し、シャッタボタン１３０６を押下すると
、その時点におけるＣＣＤの撮像信号が、回路基板１３０８のメモリに転送・格納される
。
【０２５２】
また、このディジタルスチルカメラ１３００においては、ケース１３０２の側面に、ビ
デオ信号出力端子１３１２と、データ通信用の入出力端子１３１４とが設けられている。
そして、図示のように、ビデオ信号出力端子１３１２にはテレビモニタ１４３０が、デー
タ通信用の入出力端子１３１４にはパーソナルコンピュータ１４４０が、それぞれ必要に
応じて接続される。さらに、所定の操作により、回路基板１３０８のメモリに格納された
撮像信号が、テレビモニタ１４３０や、パーソナルコンピュータ１４４０に出力される構
成になっている。
【０２５３】
なお、本発明の電子機器は、上述したパーソナルコンピュータ（モバイル型パーソナル
コンピュータ）、携帯電話機、ディジタルスチルカメラの他にも、例えば、テレビ（例え
ば、液晶テレビ）や、ビデオカメラ、ビューファインダ型、モニタ直視型のビデオテープ
レコーダ、ラップトップ型パーソナルコンピュータ、カーナビゲーション装置、ページャ
、電子手帳（通信機能付も含む）、電子辞書、電卓、電子ゲーム機器、ワードプロセッサ
、ワークステーション、テレビ電話、防犯用テレビモニタ、電子双眼鏡、ＰＯＳ端末、タ
ッチパネルを備えた機器（例えば金融機関のキャッシュディスペンサー、自動券売機）、
医療機器（例えば電子体温計、血圧計、血糖計、心電表示装置、超音波診断装置、内視鏡
用表示装置）、魚群探知機、各種測定機器、計器類（例えば、車両、航空機、船舶の計器
類）、フライトシュミレータ、その他各種モニタ類、プロジェクター等の投射型表示装置
等に適用することができる。中でも、テレビは、近年の表示部の大型化の傾向が顕著であ
るが、このような大型の表示部（例えば、対角線長８０ｃｍ以上の表示部）を有する電子
機器では、従来のカラーフィルター用インクを用いて製造されるカラーフィルターを適用
した場合、色むら、濃度むら等の問題を特に生じ易かったが、本発明を適用すれば、この
ような問題の発生を確実に防止することができる。すなわち、上記のような大型の表示部
を有する電子機器に適用した場合に、本発明の効果は、より顕著に発揮される。
【０２５４】
以上、本発明について、好適な実施形態に基づいて説明したが、本発明はこれらに限定
されるものではない。
例えば、前述した実施形態においては、各色の着色部に対応するカラーフィルター用イ
ンクを、セル内に付与した後に、一括で、セル内の各色のカラーフィルター用インクから
溶媒を除去し、樹脂材料を硬化させるもの、すなわち、着色部形成工程（硬化工程）を１
回のみ行うものとして説明したが、インク付与工程および着色部形成工程は、各色に対応
して、繰り返し行うものであってもよい。
【０２５５】
また、カラーフィルター、画像表示装置、電子機器を構成する各部は、同様の機能を発
揮する任意のものと置換、または、その他の構成を追加することもできる。例えば、本発
明のカラーフィルターにおいては、着色部の基板に対向する面とは反対の面側に、着色部
を被覆する保護膜が設けられていてもよい。これにより、着色部の損傷や劣化等をより効
果的に防止することができる。
【０２５６】
また、本発明のカラーフィルター用インクは、いかなる方法で製造されたものであって
もよく、上述したような方法により製造されたものでなくてもよい。
また、前述した実施形態では、カラーフィルター用インクセットが、光の三原色に対応
する３種（３色）のカラーフィルター用インクを備える場合について中心的に説明したが
、カラーフィルター用インクセットを構成するカラーフィルター用インクの数、種類（色
）は、上述したものに限定されない。例えば、本発明においてカラーフィルター用インク
セットは、４種以上のカラーフィルター用インクを備えるものであってもよい。
【実施例】
【０２５７】
次に、本発明の具体的実施例について説明する。
［１］重合体の合成
（合成例１）
攪拌機、還流冷却機、滴下漏斗、窒素導入管および温度計を備えた反応容器（フラスコ
）に、溶媒（成分ａ）としてのジエチレングリコールモノブチルエーテルアセテート：１
８０重量部を入れて、８５℃に加熱した。続いて、該フラスコ内に、上記式（１）で表さ
れる単量体成分（化合物）ｗ１：１８８重量部、上記式（２）で表される単量体成分（化
合物）ｗ２：３４重量部、上記式（３）で表される単量体成分（化合物）ｗ３：７４重量
部、上記式（４）で表される単量体成分（化合物）ｗ４：７４重量部、ラジカル開始剤と
してのアゾビスジメチルバレロニトリル：６４重量部をジエチレングリコールモノブチル
エーテルアセテート：３８６重量部に溶解させた溶液を滴下ポンプを用いて５時間かけて
滴下し、さらに３時間熟成させた。その後、室温まで冷却して、単量体成分ｗ１、ｗ２、
ｗ３、ｗ４を含み上記式（１７）で表される重合体Ｗとしての重合体Ｗ１を得た。
【０２５８】
（合成例２〜８）
重合体の合成に用いる溶媒（溶剤）の種類および各成分の比率を変更することにより、
重合体を構成する単量体成分の比率を表１に示すように変更した以外は、前記合成例１と
同様の操作を行った。その結果、７種の重合体（重合体Ｗ２〜Ｗ８）が得られた。
（合成例９〜１２）
重合体の合成に用いる溶媒（溶剤）の種類および各成分の比率を変更することにより、
重合体を構成する単量体成分成分の比率を表１に示すように変更した以外は、前記合成例
１と同様の操作を行った。その結果、４種の重合体（重合体Ｗ’１〜Ｗ’４）が得られた
。
【０２５９】
（合成例１３）
攪拌機、還流冷却機、滴下漏斗、窒素導入管および温度計を備えた反応容器（フラスコ
）に、溶媒（成分ａ）としてのジエチレングリコールモノブチルエーテルアセテート：２
４６重量部を入れて、８０℃に加熱した。続いて、該フラスコ内に、上記式（５）で表さ
れる単量体成分（化合物）ｚ１：３７６重量部、上記式（６）で表される単量体成分（化
合物）ｚ２：５１重量部、上記式（７）で表される単量体成分（化合物）ｚ３：５８重量
部、ラジカル開始剤としてのアゾビスジメチルバレロニトリル：３９重量部をメトキシブ
チルアセテート：３６０重量部に溶解させた溶液を滴下ポンプを用いて５時間かけて滴下
し、さらに３時間熟成させた。
その後、フラスコ内にグリシジルメタクリレート：２６重量部、メトキノン：２重量部
を加え、１１０℃で１０時間反応させた。その後、室温まで冷却して、単量体成分ｚ１、
ｚ２、ｚ３を含み上記式（１８）で表される重合体Ｚとしての重合体Ｚ１を得た。
【０２６０】
（合成例１４〜１８）
重合体の合成に用いる溶媒（溶剤）の種類および各成分の比率を変更することにより、
重合体を構成する単量体成分の比率を表１に示すように変更した以外は、前記合成例１３
と同様の操作を行った。その結果、５種の重合体（重合体Ｚ２〜Ｚ６）が得られた。
（合成例１９、２０）
重合体の合成に用いる溶媒（溶剤）の種類および各成分の比率を変更することにより、
重合体を構成する単量体成分の比率を表１に示すように変更した以外は、前記合成例１３
と同様の操作を行った。その結果、２種の重合体（重合体Ｚ’１、Ｚ’２）が得られた。
【０２６１】
（合成例２１）
攪拌機、還流冷却機、滴下漏斗、窒素導入管および温度計を備えた反応容器（フラスコ
）に、溶媒（成分ａ）としてのジエチレングリコールモノブチルエーテルアセテート：３
１４重量部を入れて、９０℃に加熱した。続いて、ラジカル開始剤としての２，２′−ア
ゾビス（イソブチロニトリル）（ＡＩＢＮ）：２０重量部、および、ジエチレングリコー
ルモノブチルエーテルアセテート（溶媒）：３０重量部を加えた後、該フラスコ内に、上
記式（８）で表される単量体成分（化合物）ｘ１：１８０重量部、上記式（９）で表され
る単量体成分（化合物）ｘ２：９０重量部、上記式（１０）で表される単量体成分（化合
物）ｘ３：１５重量部、上記式（１１）で表される単量体成分（化合物）ｘ４：１５重量
部、２，２′−アゾビス（イソブチロニトリル）（ＡＩＢＮ）：５０重量部をジエチレン
グリコールモノブチルエーテルアセテート：２００重量部に溶解させた溶液を滴下ポンプ
を用いて５時間かけて滴下し、さらに４時間熟成させた。その後、室温まで冷却して、単
量体成分ｘ１、ｘ２、ｘ３、ｘ４を含み上記式（１９）で表される重合体Ｘとしての重合
体Ｘ１を得た。
（合成例２２〜２５）
重合体の合成に用いる溶媒（溶剤）の種類および各成分の比率を変更することにより、
重合体を構成する単量体成分の比率を表１に示すように変更した以外は、前記合成例２１
と同様の操作を行った。その結果、４種の重合体（重合体Ｘ２〜Ｘ５）が得られた。
【０２６２】
（合成例２６）
攪拌機、還流冷却機、滴下漏斗、窒素導入管および温度計を備えた反応容器（フラスコ
）に、溶媒（成分ａ）としてのジエチレングリコールモノブチルエーテルアセテート：３
１４重量部を入れて、９０℃に加熱した。続いて、ラジカル開始剤としての２，２′−ア
ゾビス（イソブチロニトリル）（ＡＩＢＮ）：２０重量部、および、ジエチレングリコー
ルモノブチルエーテルアセテート（溶媒）：３０重量部を加えた後、該フラスコ内に、上
記式（１２）で表される単量体成分（化合物）ｙ１：２００重量部、上記式（１３）で表
される単量体成分（化合物）ｙ２：１００重量部、２，２′−アゾビス（イソブチロニト
リル）（ＡＩＢＮ）：５０重量部をジエチレングリコールモノブチルエーテルアセテート
：２００重量部に溶解させた溶液を滴下ポンプを用いて５時間かけて滴下し、さらに４時
間熟成させた。その後、室温まで冷却して、単量体成分ｙ１、ｙ２を含み上記式（２０）
で表される重合体Ｙとしての重合体Ｙ１を得た。
【０２６３】
（合成例２７〜３０）
重合体の合成に用いる溶媒（溶剤）の種類および各成分の比率を変更することにより、
重合体を構成する単量体成分成分の比率を表１に示すように変更した以外は、前記合成例
２６と同様の操作を行った。その結果、４種の重合体（重合体Ｙ２〜Ｙ５）が得られた。
表１、表２には、合成例１〜３０で合成した各重合体を構成する各単量体成分の比率、
各重合体の重量平均分子量Ｍｗをまとめて示した。なお、上記のようにして合成した重合
体は、いずれも、分散度（重量平均分子量Ｍｗ／数平均分子量Ｍｎ）が１〜３の範囲内で
あった。
【０２６４】
【表１】
2010164732.tif 000044
【０２６５】
【表２】
2010164732.tif 000045
【０２６６】
［２］カラーフィルター用インク（インクセット）の調製
（実施例１）
酸価分散剤としてのディスパービック１１１と、アミン価分散剤としてのディスパービ
ック１６６と、重合体Ｗ１と、成分ａとしてのジエチレングリコールモノブチルエーテル
アセテートと、成分ｂとしてのトリエチレングリコールモノブチルエーテルとを、内容量
４００ｃｃの攪拌機（一軸ミキサー）に投入し、ディスパーミルで１０分間攪拌を行うこ
とにより、重合体溶液を得た（重合体溶液調製工程）。このとき、攪拌機が有する攪拌翼
の回転数は、２０００ｒｐｍとなるようにした。
【０２６７】
次に、以下に述べるようにして、重合体溶液調製工程で得られた重合体溶液に、顔料を
添加し、無機ビーズを多段で添加して微分散処理を行う微分散工程を施した。
まず、得られた重合体溶液に、顔料を添加し、１０分間攪拌を行った。このとき、攪拌
機が有する攪拌翼の回転数は、２０００ｒｐｍとなるようにした。また、顔料としては、
Ｃ．Ｉ．ピグメントレッド１７７と上記式（１４）で表される顔料誘導体との混合物と、
Ｃ．Ｉ．ピグメントレッド２５４と上記式（１５）で表される顔料誘導体との混合物と、
上記式（１６）で示される化学構造を有するスルホン化顔料誘導体の粉末とを用いた。ま
た、このとき、重合体溶液と顔料との混合物中における顔料の含有率が１６ｗｔ％となる
ように、ジエチレングリコールモノブチルエーテルアセテートおよびトリエチレングリコ
ールモノブチルエーテルで希釈した。
【０２６８】
次に、平均粒径０．８ｍｍの無機ビーズ（第１の無機ビーズ、ジルコニア製、「Ｔｏｒ
ａｙ  ｃｅｒａｍ  粉砕ボール」（商品名）、東レ株式会社製）を添加して、室温下、３
０分間攪拌し１段目の分散処理（第１の処理）を行った。このとき、攪拌機が有する攪拌
翼の回転数は、２０００ｒｐｍとなるようにした。
次に、フィルター（「ＰＡＬＬ  ＨＤＣＩＩ  Ｍｅｍｂｒａｎｅ  Ｆｉｌｔｅｒ」、Ｐ
ＡＬＬ社製）を用いたろ過により、無機ビーズ（第１の無機ビーズ）を除去し、その後、
平均粒径０．１ｍｍの無機ビーズ（第２の無機ビーズ、ジルコニア製、「Ｔｏｒａｙ  ｃ
ｅｒａｍ  粉砕ボール」（商品名）、東レ株式会社製）を添加し、更に３０分間攪拌し第
２段目の分散処理（第２の処理）を行った。このとき、攪拌機が有する攪拌翼の回転数は
、２０００ｒｐｍとなるようにした。また、このとき、得られる顔料分散体中における顔
料の含有率が１３ｗｔ％となるように、ジエチレングリコールモノブチルエーテルアセテ
ートおよびトリエチレングリコールモノブチルエーテルで希釈した。
【０２６９】
その後、フィルター（「ＰＡＬＬ  ＨＤＣＩＩ  Ｍｅｍｂｒａｎｅ  Ｆｉｌｔｅｒ」（
商品名）、ＰＡＬＬ社製）を用いたろ過により、無機ビーズ（第２の無機ビーズ）を除去
し、顔料分散体を得た。
次に、上記のようにして得られた顔料分散体に、さらに、ジエチレングリコールモノブ
チルエーテルアセテートを加えて希釈し、重合体Ｘ１および重合体Ｙ１を加え、混合した
（樹脂材料追加工程）。本工程は、上記の各材料を内容量４００ｃｃの攪拌機（一軸ミキ
サー）に投入し、ディスパーミルで１０分間攪拌することにより行った。このとき、攪拌
機が有する攪拌翼の回転数は、２０００ｒｐｍとなるようにした。これにより、目的とす
る赤色のカラーフィルター用インク（Ｒインク）を得た。得られたＲインクの顔料の含有
率は、７．３ｗｔ％であった。また、得られたインク（Ｒインク）中に含まれる溶媒であ
るジエチレングリコールモノブチルエーテルアセテート（成分ａ）の使用量をＣａ、トリ
エチレングリコールモノブチルエーテル（成分ｂ）の使用量をＣｂとしたときのＣａ／Ｃ
ｂの値は、１８．４であった。
【０２７０】
また、顔料の種類、各成分の使用量を変更した以外は、前記赤色のカラーフィルター用
インクと同様にして、緑色のカラーフィルター用インク（Ｇインク）、青色のカラーフィ
ルター用インク（Ｂインク）を調製した。これにより、Ｒ、Ｇ、Ｂの３色のインクからな
るインクセットが得られた。Ｒインクを構成する顔料の平均粒径、Ｇインクを構成する顔
料の平均粒径、Ｂインクを構成する顔料の平均粒径は、それぞれ、７０ｎｍ、７０ｎｍ、
７０ｎｍであった。また、Ｇインクの顔料としては、Ｃ．Ｉ．ピグメントグリーン５８、
上記式（１６）で示される化学構造を有するスルホン化顔料誘導体の粉末を用い、最終的
なＧインク中の顔料の含有率を１０．１ｗｔ％とした。また、Ｂインクの顔料としては、
Ｃ．Ｉ．ピグメントブルー１５：６を用い、最終的なＢインク中の顔料の含有率を４．９
ｗｔ％とした。
【０２７１】
（実施例２〜９）
カラーフィルター用インクの材料の種類・含有量を表３に示すように変更した以外は、
前記実施例１と同様にしてカラーフィルター用インク（インクセット）を調製した。
（比較例１〜８）
カラーフィルター用インクの材料の種類・含有量を表４に示すように変更した以外は、
前記実施例１と同様にしてカラーフィルター用インク（インクセット）を調製した。
【０２７２】
なお、上記各実施例および各比較例では、いずれも、重合体Ｚ、Ｚ’、Ｗ、Ｗ’を用い
る場合には、これらを重合体溶液調製工程で用い、重合体Ｘ、Ｙについては、樹脂材料追
加工程で用いた。また、各実施例および各比較例で使用する各重合体（重合体Ｗ、Ｗ’、
Ｚ、Ｚ’、Ｘ、Ｙ）は、それぞれ、各実施例および各比較例で用いる溶媒としての成分ａ
を溶媒（溶剤）として用いた（ただし、比較例２では、成分ｂを溶媒として用いた。）。
【０２７３】
前記各実施例および各比較例でのカラーフィルター用インクの構成成分の種類、含有量
等を表３、表４にまとめて示した。また、前記各実施例および各比較例でのカラーフィル
ター用インクの構成成分について、溶解度パラメータ（ＳＰ値）を表５、表６にまとめて
示した。また、表中比較例３については、高沸点の溶剤を成分ｂに示した。
なお、表中、Ｃ．Ｉ．ピグメントレッド１７７を「ＰＲ１７７」、Ｃ．Ｉ．ピグメント
レッド２５４を「ＰＲ２５４」、Ｃ．Ｉ．ピグメントレッド１７７と式（１４）で表され
る顔料誘導体との混合物「ＰＲ１７７Ｄ」、Ｃ．Ｉ．ピグメントレッド２５４と式（１５
）で表される顔料誘導体との混合物「ＰＲ２５４Ｄ」、式（１６）で表される顔料誘導体
で構成された粉末を「ＳＰＤ」、Ｃ．Ｉ．ピグメントグリーン５８を「ＰＧ５８」、Ｃ．
Ｉ．ピグメントグリーン３６を「ＰＧ３６」、Ｃ．Ｉ．ピグメントブルー１５：６を「Ｐ
Ｂ１５：６」、Ｃ．Ｉ．ピグメントイエロー１５０を「ＰＹ１５０」、ディスパービック
１１１（酸価：５０ＫＯＨｍｇ／ｇ）を「ＤＡ１」、ディスパービック２０９５（酸価：
１３ＫＯＨｍｇ／ｇ）を「ＤＡ２」、ディスパービック９０７５（アミン価：１２ＫＯＨ
ｍｇ／ｇ）を「ＤＡ３」、ディスパービック１６６（アミン価：１１５ＫＯＨｍｇ／ｇ）
を「ＤＡ４」、ジエチレングリコールブチルエーテルアセテートを「Ｓ１」、１，３−ブ
チレングリコールジアセテートを「Ｓ２」、ジプロピレングリコールメチルエーテルアセ
テートを「Ｓ３」、プロピレングリコールジアセテートを「Ｓ４」、トリエチレングリコ
ールモノブチルエーテルを「Ｓ５」、ジエチレングリコールモノブチルエーテルを「Ｓ６
」、ポリエチレングリコール♯３００を「Ｓ７」、ジエチレングリコールモノヘキシルエ
ーテルを「Ｓ８」で示した。なお、分散剤の酸価は、ＤＩＮ  ＥＮ  ＩＳＯ  ２１１４に
準拠する方法により求め、アミン価は、ＤＩＮ  １６９４５に準拠する方法により求めた
。また、表中、「粘度」の欄には、振動式粘度計を用いて、ＪＩＳ  Ｚ８８０９に準拠し
て測定されたカラーフィルター用インクの２５℃における粘度を示した。また、表５、表
６中、各実施例および各比較例における樹脂材料のＳＰ値は、それぞれ、樹脂材料を構成
する各重合体のＳＰ値の容積平均の値を用いた。
【０２７４】
なお、各実施例および各比較例で用いた、Ｃ．Ｉ．ピグメントレッド１７７と式（１４
）で表される顔料誘導体との混合物中における式（１４）で表される顔料誘導体の含有率
は、いずれも、０．１〜１０ｗｔ％であった。また、前記実施例および比較例で用いた、
Ｃ．Ｉ．ピグメントレッド２５４と式（１５）で表される顔料誘導体との混合物中におけ
る式（１５）で表される顔料誘導体の含有率は、いずれも、０．１〜１０ｗｔ％であった
。
また、表中、「沸点」の欄には、溶媒の常圧（１気圧）における沸点を示し、「粘度」
の欄には、２５℃の環境下、Ｅ型粘度計（東機産業社製、ＲＥ−０１）を用いて、ＪＩＳ
Ｚ８８０９に準拠して測定された溶媒の粘度を示した。
【０２７５】
【表３】
2010164732.tif 000046
【０２７６】
【表４】
2010164732.tif 000047
【０２７７】
【表５】
2010164732.tif 000048
【０２７８】
【表６】
2010164732.tif 000049
【０２７９】
［３］液滴吐出の安定性評価（吐出安定性評価）
［３．１］着弾位置精度評価
チャンバー（サーマルチャンバー）内に設置した図３〜図６に示すような液滴吐出装置
および前記各実施例および各比較例のカラーフィルター用インクセットを用意し、ピエゾ
素子の駆動波形を最適化した状態で、各インクについて、液滴吐出ヘッドの各ノズルから
、３０００００発（３０００００滴）の液滴の連続吐出を行った。液滴吐出ヘッドの中央
部付近の指定したノズルから吐出された３０００００発の液滴について、着弾した各液滴
の中心位置の中心狙い位置からのズレ量ｄの平均値を求め、以下の４段階の基準に従い、
評価した。なお、ズレ量ｄの平均値としては、３色のインクについて得られた値の平均値
を採用した。この値が小さいほど飛行曲がりの発生が効果的に防止されていると言える。
Ａ：ズレ量ｄの平均値が０．０６μｍ未満。
Ｂ：ズレ量ｄの平均値が０．０６μｍ以上０．１２μｍ未満。
Ｃ：ズレ量ｄの平均値が０．１２μｍ以上。０．１６μｍ未満
Ｄ：ズレ量ｄの平均値が０．１６μｍ以上。
【０２８０】
［３．２］液滴吐出量の安定性評価
チャンバー（サーマルチャンバー）内に設置した図３〜図６に示すような液滴吐出装置
および前記各実施例および各比較例のカラーフィルター用インクセットを用意し、ピエゾ
素子の駆動波形を最適化した状態で、各インクについて、液滴吐出ヘッドの各ノズルから
、３０００００発（３０００００滴）の液滴の連続吐出を行った。液滴吐出ヘッドの左右
両端の指定の２つのノズルについて、吐出された液滴の総重量を求め、上記２つのノズル
から吐出された液滴の平均吐出量の差の絶対値ΔＷ［ｎｇ］を求めた。このΔＷの、液滴
の目標吐出量ＷＴ［ｎｇ］に対する比率（ΔＷ／ＷＴ）を求め、以下の４段階の基準に従
い、評価した。ΔＷ／ＷＴの値が小さいほど、液滴吐出量の安定性に優れていると言える
。なお、ΔＷ／ＷＴの値としては、３色のインクについて得られた値の平均値を採用した
。
Ａ：ΔＷ／ＷＴの値が、０．０６５未満。
Ｂ：ΔＷ／ＷＴの値が、０．０６５以上０．４５０未満。
Ｃ：ΔＷ／ＷＴの値が、０．４５０以上０．７８０未満。
Ｄ：ΔＷ／ＷＴの値が、０．７８０以上。
【０２８１】
［３．３］間欠印字性能評価
チャンバー（サーマルチャンバー）内に設置した図３〜図６に示すような液滴吐出装置
および前記各実施例および各比較例のカラーフィルター用インクセットを用意し、ピエゾ
素子の駆動波形を最適化した状態で、各インクについて、液滴吐出ヘッドの各ノズルから
、１５０００発（１５０００滴）の液滴の連続吐出を行い、その後、１２０秒間、液滴の
吐出を中断した（１シーケンス目）。その後、同様に、液滴の連続吐出、および、滴々の
吐出の中断の操作を繰り返し行った。液滴吐出ヘッドの中央部付近の指定したノズルにつ
いて、１シーケンス目に吐出された液滴の平均重量Ｗ１［ｎｇ］と、３０シーケンス目に
吐出された液滴の平均重量Ｗ３０［ｎｇ］とを求めた。そして、Ｗ１とＷ３０との差の絶
対値の、液滴の目標吐出量ＷＴ［ｎｇ］に対する比率（｜Ｗ１−Ｗ３０｜／ＷＴ）を求め
、以下の３段階の基準に従い、評価した。｜Ｗ１−Ｗ３０｜／ＷＴの値が小さいほど、間
欠印字性能（液滴吐出量の安定性）に優れていると言える。なお、｜Ｗ１−Ｗ３０｜／Ｗ
の値としては、３色のインクについて得られた値の平均値を採用した。
Ａ：｜Ｗ１−Ｗ３０｜／ＷＴの値が、０．０５０未満。
Ｂ：｜Ｗ１−Ｗ３０｜／ＷＴの値が、０．０５０以上０．６８０未満。
Ｃ：｜Ｗ１−Ｗ３０｜／ＷＴの値が、０．６８０以上。
【０２８２】
［３．４］連続吐出試験
チャンバー（サーマルチャンバー）内に設置した図３〜図６に示すような液滴吐出装置
、前記各実施例および各比較例のカラーフィルター用インクセットを用いて、２５℃、３
５％ＲＨの環境下で、液滴吐出装置を７２時間、連続で運転させることにより、カラーフ
ィルター用インクセットを構成する各インクの吐出を行った。
【０２８３】
連続運転後における、液滴吐出ヘッドを構成するノズルの目詰まりの発生率（［（目詰
まりノズル数）／（全ノズル数）］×１００）を求め、ノズルの目詰まりが発生している
ものについては、可塑材料で構成されたクリーニング部材により、目詰まりの解消が可能
であるか否かを調べた。その結果を、以下の４段階の基準に従い、評価した。なお、ノズ
ルの目詰まりの発生率の値としては、３色のインクについて得られた値の平均値を採用し
た。
【０２８４】
Ａ：ノズルの目詰まりの発生がない。
Ｂ：ノズルの目詰まりの発生率が０．５％未満（ただし、ゼロを除く）であり、かつ
、クリーニングによる目詰まりの解消が可能。
Ｃ：ノズルの目詰まりの発生率が０．５％以上１．０％未満であり、かつ、クリーニ
ングによる目詰まりの解消が可能。
Ｄ：ノズルの目詰まりの発生率が１．０％以上、または、クリーニングによる目詰ま
りの解消が不可能。
なお、上記の評価は、各実施例および各比較例について、同様の条件で行った。
【０２８５】
［４］カラーフィルター用インクの保存安定性評価（長期安定性評価）
前記各実施例および各比較例のカラーフィルター用インクについて、６０℃の環境下に
、２０日間放置した後、目視による観察を行い、以下の５段階の基準に従い、評価した。
Ａ：加熱前からの変化が全く認められない。
Ｂ：顔料粒子の凝集・沈降がほとんど認められない。
Ｃ：顔料粒子の凝集・沈降がわずかに認められる。
Ｄ：顔料粒子の凝集・沈降がはっきりと認められる。
Ｅ：顔料粒子の凝集・沈降が顕著に認められる。
【０２８６】
［５］カラーフィルターの製造
前記各実施例および各比較例で調製したカラーフィルター用インク（インクセット）を
用いて、以下のようにして、カラーフィルターを製造した。
まず、両面にナトリウムイオンの溶出を防止するシリカ（ＳｉＯ２）膜が形成されたソ
ーダガラス製の基板（Ｇ５サイズ：１１００×１３００ｍｍ）を用意し、洗浄処理を施し
た。
【０２８７】
次に、カーボンブラックを含む隔壁形成用の感放射線性組成物を、洗浄済の基板の一方
の面の全体に付与し、塗膜を形成した。
次に、加熱温度：１１０℃、加熱時間：１２０秒という条件でプリベーク処理を行った
。
その後、フォトマスクを介して、放射線を照射して、ポストエキスポジャーベーク処理
（ＰＥＢ）を行い、引き続き、ＣＦ４とＨｅガスとを１：９（体積比）で混合したガスを
導入した大気圧プラズマ重合装置で、出力５５０Ｗ、プラズマ発生装置からテーブルまで
の距離：０．５ｍｍ、処理テーブル速度：５ｍｍ／ｓという条件で、プリベーク処理、ポ
ストエキスポジャーベーク処理の施された塗膜の表面だけにフッ素をドーピングした。そ
の後、アルカリ現像液を用いた現像処理を行い、さらに、ポストベーク処理を行うことに
より、隔壁を形成した。ＰＥＢは、加熱温度：１１０℃、加熱時間：１２０秒、放射線照
射強度：１５０ｍＪ／ｃｍ２という条件で行った。また、現像処理は、例えば、振動浸漬
法により行った。現像処理時間は、６０秒とした。また、ポストベーク処理は、加熱温度
：１５０℃、加熱時間：５分という条件で行った。形成された隔壁の厚さは、２．０μｍ
であった。
【０２８８】
次に、図３〜図６に示すような液滴吐出装置を用いて、隔壁で囲まれた領域としてのセ
ル内に、カラーフィルター用インクを吐出した。この際、３色のカラーフィルター用イン
クを用い、各色のカラーフィルター用インクが混色しないようにした。各セル内には、形
成される着色部の平均厚さが１．６μｍとなるような量のカラーフィルター用インクを付
与した。
【０２８９】
その後、ホットプレート上にて８０℃で２０分間の加熱処理を施した（第１の加熱処理
）。
さらに２３０℃のオーブン内で６０分加熱処理を施すことにより（第２の加熱処理）、
３色（赤色（Ｒ）、緑色（Ｇ）、青色（Ｂ））の着色部が形成された。その後、Ｎ−メチ
ル−２−ピロリドンおよびγ−ブチルラクトンを用いた洗浄を行い、図１に示すようなカ
ラーフィルターが得られた。
上記のような方法を用いて、各実施例および各比較例のカラーフィルター用インク（イ
ンクセット）を用いて、それぞれ、６０００枚のカラーフィルターを製造した。
【０２９０】
［６］カラーフィルターの評価
上記のようにして得られた各カラーフィルターを用いて、以下のような評価を行った。
［６．１］着色部の平坦性
前記各実施例および各比較例のカラーフィルター用インク（インクセット）を用いて製
造されたカラーフィルターのうち、それぞれ、３１枚目に製造されたカラーフィルターを
用意した。
【０２９１】
これらのカラーフィルターについて、触針式粗さ計（Ｔｅｎｃｏｒ社製、Ｐ−１５）を
用いて、着色部の最大高さと最小高さとの差ΔＤを求め、以下の３段階の基準に従い、評
価した。
Ａ：ΔＤが０．２μｍ未満。
Ｂ：ΔＤが０．２μｍ以上０．５μｍ未満。
Ｃ：ΔＤが０．５μｍ以上。
【０２９２】
［６．２］コントラスト比の評価
前記各実施例および各比較例のカラーフィルター用インク（インクセット）を用いて製
造されたカラーフィルターのうち、それぞれ、６０００枚目に製造されたカラーフィルタ
ーを用いて、同条件で図７に示すような液晶表示装置を製造した。
これらの液晶表示装置を用いて、赤色の単色表示、緑色の単色表示、青色の単色表示を
行い、コントラストテスター（壺坂電機社製、ＣＴ−１）を用いて、単色表示を行ってい
ない場合と比較してのコントラスト比（ＣＲ）を求め、下記のようにして評価を行った。
【０２９３】
赤色の単色表示の場合、以下の４段階の基準に従い、評価した。
Ａ：ＣＲが２８００以上。
Ｂ：ＣＲが２１００以上２８００未満。
Ｃ：ＣＲが１８００以上２１００未満。
Ｄ：ＣＲが１８００未満。
【０２９４】
緑色の単色表示の場合、以下の４段階の基準に従い、評価した。
Ａ：ＣＲが３７００以上。
Ｂ：ＣＲが３２００以上３７００未満。
Ｃ：ＣＲが２９００以上３２００未満。
Ｄ：ＣＲが２９００未満。
【０２９５】
青色の単色表示の場合、以下の４段階の基準に従い、評価した。
Ａ：ＣＲが３０００以上。
Ｂ：ＣＲが２６００以上３０００未満。
Ｃ：ＣＲが２３００以上２６００未満。
Ｄ：ＣＲが２３００未満。
【０２９６】
［６．３］色むら、濃度むら
［６．２］で製造した前記各実施例および各比較例の液晶表示装置について、暗室で、
赤色の単色表示、緑色の単色表示、青色の単色表示、白色の単色表示を行った状態で目視
による観察を行い、各部位での色むら、濃度むらの発生状況を、以下の５段階の基準に従
い、評価した。
【０２９７】
Ａ：色むら、濃度むらが全く認められない。
Ｂ：色むら、濃度むらがほとんど認められない。
Ｃ：色むら、濃度むらがわずかに認められる。
Ｄ：色むら、濃度むらがはっきりと認められる。
Ｅ：色むら、濃度むらが顕著に認められる。
【０２９８】
［６．４］個体間での特性差
前記各実施例および各比較例のカラーフィルター用インク（インクセット）を用いて製
造されたカラーフィルターのうち、それぞれ、１〜２０枚目、および、２９８０〜２９９
９枚目に製造されたカラーフィルターを用意し、暗室で、赤色の単色表示、緑色の単色表
示、青色の単色表示、白色の単色表示を行い、分光光度計（大塚電子社製、ＭＣＰＤ３０
００）を用いて測色した。その結果から、各実施例および各比較例について、それぞれ、
１〜２０枚目、２９８０〜２９９９枚目に製造されたカラーフィルター（合計４０枚のカ
ラーフィルター）で最大となる色差（Ｌａｂ表示系での色差ΔＥ）を求め、以下の５段階
の基準に従い、評価した。
【０２９９】
Ａ：色差（ΔＥ）が１．８未満。
Ｂ：色差（ΔＥ）が１．８以上２．８未満。
Ｃ：色差（ΔＥ）が２．８以上３．８未満。
Ｄ：色差（ΔＥ）が３．８以上４．８未満。
Ｅ：色差（ΔＥ）が４．８以上。
【０３００】
［６．５］ヒートサイクル試験（環境対応性評価）
前記各実施例および各比較例のカラーフィルター用インク（インクセット）を用いて製
造されたカラーフィルターのうち、それぞれ、２１〜３０枚目に製造されたカラーフィル
ターを用いて、同条件で図７に示すような液晶表示装置を製造した。
これらの液晶表示装置を用いて、暗室で、赤色の単色表示、緑色の単色表示、青色の単
色表示を行った状態で目視による観察を行い、光漏れ（白抜け、輝点）が発生していない
ことを確認した。
【０３０１】
次に、上記の液晶表示装置からカラーフィルターを取り外した。
取り外した各カラーフィルターを、２０℃の環境下に１時間、次いで、７０℃の環境下
に２時間、次いで、２０℃の環境下に１時間、次いで、−２０℃の環境下に２時間静置し
た。その後、再び、環境温度を２０℃に戻し、これを１サイクル（６時間）とし、このサ
イクルを合計４０回繰り返した（合計２４０時間）。
【０３０２】
その後、これらのカラーフィルターを用いて、再び、図７に示すような液晶表示装置を
組み立てた。
これらの液晶表示装置を用いて、暗室で、赤色の単色表示、緑色の単色表示、青色の単
色表示を行った状態で目視による観察を行い、光漏れ（白抜け、輝点）の発生状況を、以
下の５段階の基準に従い、評価した。
【０３０３】
Ａ：光漏れ（白抜け、輝点）の発生したカラーフィルターはない。
Ｂ：１〜２枚のカラーフィルターにおいて、光漏れ（白抜け、輝点）が認められる。
Ｃ：３〜５枚のカラーフィルターにおいて、光漏れ（白抜け、輝点）が認められる。
Ｄ：６〜９枚のカラーフィルターにおいて、光漏れ（白抜け、輝点）が認められる。
Ｅ：１０枚のカラーフィルターにおいて、光漏れ（白抜け、輝点）が認められる。
【０３０４】
［７］耐熱性評価
前記各実施例および各比較例のカラーフィルター用インクを用いて、それぞれ、厚さ０
．７ｍｍのガラス基板上に、スピンコートにより塗布した。インクの付与量は、乾燥膜厚
が１．６μｍとなるように設定した。
次に、これらの試験片を、クリーンオーブン内で２３０℃で１時間加熱した。
【０３０５】
次に、２３０℃での加熱処理を施した試験片について、分光光度計（大塚電子社製、Ｍ
ＣＰＤ３０００）を用いて測色した。
その後さらに、これらの試験片を、クリーンオーブン内で２５０℃で１時間加熱した。
ここで、２５０℃での加熱処理を施した試験片について、分光光度計（大塚電子社製、
ＭＣＰＤ３０００）を用いて測色した。
【０３０６】
これらの結果から、各試験片についての、加熱処理（２５０℃での加熱処理）の前後で
の色差（Ｌａｂ表示系での色差ΔＥ）を求め、以下の３段階の基準に従い、評価した。
○：色差（ΔＥ）が１未満。
△：色差（ΔＥ）が１以上３未満。
×：色差（ΔＥ）が３以上。
【０３０７】
［８］カラーフィルター用インクを用いて形成した着色膜の評価
前記各実施例および各比較例のカラーフィルター用インクを用いて、以下のようにして
、下記の試験に用いる多数枚の試験片（試験板）を作製した。
まず、各インクを用いて、それぞれ、厚さ０．７ｍｍのガラス基板上に、スピンコート
により塗布した。インクの付与量は、乾燥膜厚が１．６μｍとなるように設定した。
次に、９０℃のホットプレート上で１０分間プリベークを行った。その後、クリーンオ
ーブン内で、２００℃で３０分間加熱してポストベークを行い、更に２４０℃で３０分加
熱してポストベークを行い、着色膜を有する試験片（試験板）を得た。
【０３０８】
［８．１］耐溶剤性評価
前記各実施例および各比較例の各色の試験片について、分光光度計（大塚電子社製、Ｍ
ＣＰＤ３０００）を用いて測色した。
次に、これらの試験片を、５０℃の溶剤中に１０分間浸漬し、その後、同様に、分光光
度計（大塚電子社製、ＭＣＰＤ３０００）を用いて測色した。
【０３０９】
これらの結果から、各試験片についての、溶剤の浸漬前後での色差（Ｌａｂ表示系での
色差ΔＥ）を求め、以下の２段階の基準に従い、評価した。
○：色差（ΔＥ）が３未満。
×：色差（ΔＥ）が３以上。
溶剤としては、γ−ブチルラクトン（γ−ＢＬ）、イソプロピルアルコール（ＩＰＡ）
、Ｎ−メチル−２−ピロリドン（ＮＭＰ）、０．５Ｎ塩酸（ＨＣｌ）、０．５Ｎ水酸化ナ
トリウム水溶液（ＮａＯＨ）を用いた。
【０３１０】
［８．２］耐光性評価
前記各実施例および各比較例の各色の試験片について、分光光度計（大塚電子社製、Ｍ
ＣＰＤ３０００）を用いて測色した。
次に、４０℃、６０％ＲＨの環境下で、これらの試験片に対し、キセノンフェードメー
ターを用いて光照射を行い、その後、同様に、分光光度計（大塚電子社製、ＭＣＰＤ３０
００）を用いて測色した。照射条件は、３２０Ｗ／ｍ２×２００時間とした。このときの
ブラックパネル温度は５０℃とした。
【０３１１】
これらの結果から、各試験片についての、光照射前後での色差（Ｌａｂ表示系での色差
ΔＥ）を求め、以下の３段階の基準に従い、評価した。
○：色差（ΔＥ）が１未満。
△：色差（ΔＥ）が１以上３未満。
×：色差（ΔＥ）が３以上。
【０３１２】
［８．３］クロスカット試験（基板に対する密着性評価）
まず、前記各実施例および各比較例の各色の試験片の着色膜に、カッターで直交する縦
横１１本ずつの切り傷を１ｍｍ間隔でつけた。さらに、セロハンテープをパターンに指で
軽く密着させすばやくテープを剥がし、傷の状態を観察し、以下の５段階の基準に従い、
評価した。
【０３１３】
Ａ：切り傷の交線にわずかな剥がれがあり、欠損部の面積は全正方形面積の５％未満
。
Ｂ：切り傷の交線に剥がれがあり、欠損部の面積は全正方形面積の５％以上１５％未
満。
Ｃ：切り傷による剥がれの幅が広く、欠損部の面積が全正方面積の１５％以上３５％
未満。
Ｄ：切り傷による剥がれの幅が４点より広く、欠損部の面積は全正方形面積の３５％
以上６５％未満。
Ｅ：剥がれの面積は、全正方形面積の６５％以上。
【０３１４】
［８．４］ＩＴＯ膜の密着性評価
まず、前記各実施例および各比較例の各色の試験片を、イソプロピルアルコールに５分
間浸漬させ、次いでイソプロピルアルコール蒸気にて乾燥を行い洗浄した。
その後、基板設定温度２００℃にて、６×１０−３Ｔｏｒｒの真空下でＩＴＯ（酸化イ
ンジウムスズ）膜を１２０ｎｍの厚さになるように成膜した。
【０３１５】
１８０℃×６０分間の耐熱試験後、ＩＴＯ膜の表面粗度（Ｒａ）をＡＦＭで測定し、以
下の３段階の基準に従い、評価した。なお、ＡＦＭとしては、日本ビーコ株式会社のＮａ
ｎｏＳｃｏｐｅIIIａを用いた。
○：ＩＴＯ膜にしわやクラック等の異常が全く観測されなかった。
△：ＩＴＯ膜にしわやクラック等の異常が数点観測された。
×：ＩＴＯ膜にしわやクラック等の異常が全面に観測された。
これらの結果を表７〜表１０に示す。
【０３１６】
【表７】
2010164732.tif 000050
【０３１７】
【表８】
2010164732.tif 000051
【０３１８】
【表９】
2010164732.tif 000052
【０３１９】
【表１０】
2010164732.tif 000053
【０３２０】
表７〜表１０から明らかなように、本発明では、液滴吐出の安定性（吐出安定性）、保
存安定性（長期保存性）に優れており、製造されたカラーフィルターは、各部位での混色
、色むら、濃度むらが抑制され、コントラスト比に優れた画像を表示することができるも
のであった。また、本発明では、カラーフィルターの個体間での特性のばらつきも小さい
ものであった。また、本発明では、形成された着色部が十分な硬度を有するものであった
。また、本発明では、カラーフィルター用インクを用いて形成される着色膜（着色部）の
耐溶剤性、耐熱性、耐光性、基板に対する密着性、ＩＴＯ膜の密着性にも優れていること
が確認された。また、
これに対し、各比較例では、満足な結果が得られなかった。
また、市販の液晶テレビを分解し、液晶表示装置部分を、上記のようにして製造したも
のと交換して、上記と同様の評価を行ったところ、上記と同様な結果が得られた。
【図面の簡単な説明】
【０３２１】
【図１】本発明のカラーフィルターの好適な実施形態を示す断面図である。
【図２】カラーフィルターの製造方法を示す断面図である。
【図３】カラーフィルターの製造に用いる液滴吐出装置を示す斜視図である。
【図４】図３に示す液滴吐出装置における液滴吐出手段をステージ側から観察した図である。
【図５】図３に示す液滴吐出装置における液滴吐出ヘッドの底面を示す図である。
【図６】図３に示す液滴吐出装置における液滴吐出ヘッドを示す図であり、（ａ）は断面斜視図、（ｂ）は断面図である。
【図７】液晶表示装置の実施形態を示す断面図である。
【図８】本発明の電子機器を適用したモバイル型（またはノート型）のパーソナルコンピュータの構成を示す斜視図である。
【図９】本発明の電子機器を適用した携帯電話機（ＰＨＳも含む）の構成を示す斜視図である。
【図１０】本発明の電子機器を適用したディジタルスチルカメラの構成を示す斜視図である。
【符号の説明】
【０３２２】
１…カラーフィルター  １１…基板  １２…着色部  １２Ａ…第１の着色部  １２Ｂ…
第２の着色部  １２Ｃ…第３の着色部  １３…隔壁  １４…セル  ２…カラーフィルター
用インク  ３…塗膜  ６０…液晶表示装置  ６１…共通電極  ６２…液晶層  ６３、６４
…配向膜  ６５…画素電極  ６６…基板（対向基板）  ６７、６８…偏光板  １００…液
滴吐出装置  １０１…タンク  １０２…吐出走査部  １０３…液滴吐出手段  １０４…第
１位置制御装置  １０５…キャリッジ  １０６…ステージ  １０８…第２位置制御装置  
１１０…チューブ  １１２…制御手段  １１４…液滴吐出ヘッド（インクジェットヘッド
）  １１６Ａ、１１６Ｂ…ノズル列  １１８…ノズル  １２０…キャビティ  １２２…隔
壁  １２４…振動子  １２４Ａ、１２４Ｂ…電極  １２４Ｃ…ピエゾ素子  １２６…振動
板  １２７…吐出部  １２８…ノズルプレート  １２９…液たまり  １３０…供給口  １
３１…孔  １０００…画像表示装置  １１００…パーソナルコンピュータ  １１０２…キ
ーボード  １１０４…本体部  １１０６…表示ユニット  １２００…携帯電話機  １２０
２…操作ボタン  １２０４…受話口  １２０６…送話口  １３００…ディジタルスチルカ
メラ  １３０２…ケース（ボディー）  １３０４…受光ユニット  １３０６…シャッタボ
タン  １３０８…回路基板  １３１２…ビデオ信号出力端子  １３１４…データ通信用の
入出力端子  １４３０…テレビモニタ  １４４０…パーソナルコンピュータ
【図１】
2010164732.tif 000075
【図２】
2010164732.tif 000076
【図３】
2010164732.tif 000077
【図４】
2010164732.tif 000078
【図５】
2010164732.tif 000079
【図６】
2010164732.tif 000080
【図７】
2010164732.tif 000081
【図８】
2010164732.tif 000082
【図９】
2010164732.tif 000083
【図１０】
2010164732.tif 000084